(57)【特許請求の範囲】
【請求項１】
ａ）少なくとも１種のメタロセン、
ｂ）式Ｉ：
【化１】
0004465107.tif 000011
［但し、Ｒ3、Ｒ4及びＲ5が同一又は異なっており、それぞれ水素原子、Ｃ1〜Ｃ20アルキル基、Ｃ1〜Ｃ20ハロアルキル基、Ｃ6〜Ｃ40アリール基、Ｃ6〜Ｃ40ハロアリール基、Ｃ7〜Ｃ40アルキルアリール基又はＣ7〜Ｃ40アリールアルキル基を表し、Ｒ3、Ｒ4及びＲ5のうちの２個又は３個全てがＣ2〜Ｃ20単位を介して相互に結合していても良く、そして
Ｍ2が元素周期表第Ｖ主族の元素を表す］
で表される少なくとも１種のルイス塩基、
ｃ）担体、
ｄ）式ＩＩ：
【化２】
0004465107.tif 000012
［但し、Ｒ1及びＲ2が同一又は異なっており、それぞれ水素原子、ハロゲン原子、Ｃ1〜Ｃ20アルキル、Ｃ1〜Ｃ20ハロアルキル、Ｃ1〜Ｃ10アルコキシ、Ｃ6〜Ｃ20アリール、Ｃ6〜Ｃ20ハロアリール、Ｃ6〜Ｃ20アリールオキシ、Ｃ7〜Ｃ40アリールアルキル、Ｃ7〜Ｃ40ハロアリールアルキル、Ｃ7〜Ｃ40アルキルアリール又はＣ7〜Ｃ40ハロアルキルアリールを表すか、或いはＲ1がＯＳｉＲ3｛Ｒが同一又は異なっており、Ｒ1と同義である｝を表し、
Ｍ3が異なっており、それぞれ硼素又はアルミニウムを表し、そして
ｉ及びｊがそれぞれ０〜２までの整数である］
で表される単位から構成され、前記担体に共有結合している少なくとも１種の有機硼素アルミニウム化合物、及び、必要により
ｅ）式Ｖ：
【化３】
0004465107.tif 000013
［但し、
Ｍ4が元素周期表第Ｉ、ＩＩ又はＩＩＩ主族の元素を表し、
Ｒ6が同一又は異なっており、それぞれ水素原子、ハロゲン原子、Ｃ1〜Ｃ20アルキル、Ｃ6〜Ｃ40アリール、Ｃ7〜Ｃ40アリールアルキル又はＣ7〜Ｃ40アルキルアリールを表し、
ｐが１〜３までの整数であり、そして
ｋが１〜４までの整数である］
で表される有機金属化合物
を含む、オレフィン重合用触媒組成物。
【請求項２】
式（Ｉ）で表されるルイス塩基のＭ2が窒素又はリンである請求項１に記載の触媒組成物。
【請求項３】
式（Ｉ）で表されるルイス塩基が、トリエチルアミン、トリイソプロピルアミン、トリイソブチルアミン、トリ（ｎ−ブチル）アミン、Ｎ，Ｎ−ジメチルアニリン、Ｎ，Ｎ−ジエチルアニリン、Ｎ，Ｎ−２，４，６−ペンタメチルアニリン、ジシクロヘキシルアミン、ピリジン、ピラジン、トリフェニルホスフィン、トリ（メチルフェニル）ホスフィン及びトリ（ジメチルフェニル）ホスフィンである請求項２に記載の触媒組成物。
【請求項４】
前記担体が、多孔質の無機固体又は有機固体である請求項１〜３のいずれかに記載の触媒組成物。
【請求項５】
前記有機硼素アルミニウム化合物が、式（ＩＩＩ）及び（ＩＶ）：
【化４】
0004465107.tif 000014
［但し、Ｒ1及びＲ2が式（ＩＩ）と同義である］
で表される化合物である請求項１〜４のいずれかに記載の触媒組成物。
【請求項６】
式（ＩＩＩ）及び（ＩＶ）で表される前記有機硼素アルミニウム化合物が、
【化５】
0004465107.tif 000015
である請求項５に記載の触媒組成物。
【請求項７】
式（Ｖ）で表される前記有機金属化合物が、トリメチルアルミニウム、トリエチルアルミニウム、トリイソプロピルアルミニウム、トリヘキシルアルミニウム、トリオクチルアルミニウム、トリ−ｎ−ブチルアルミニウム、トリ−ｎ−プロピルアルミニウム、トリイソプレニルアルミニウム、ジメチルアルミニウムモノクロリド、ジエチルアルミニウムモノクロリド、ジイソブチルアルミニウムモノクロリド、メチルアルミニウムセスキクロリド、エチルアルミニウムセスキクロリド、ジメチルアルミニウムヒドリド、ジエチルアルミニウムヒドリド、ジイソプロピルアルミニウムヒドリド、ジメチルアルミニウムトリメチルシロキシド、ジメチルアルミニウムトリエチルシロキシド、フェニルアラン、ペンタフルオロフェニルアラン又はｏ−トリルアランのいずれかである請求項１〜６のいずれかに記載の触媒組成物。
【請求項８】
前記メタロセンが、式（ＶＩ）：
【化６】
0004465107.tif 000016
［但し、
Ｍ1が４価のチタン、ジルコニウム又はハフニウムを表し；
Ｒ7が同一若しくは異なっており、それぞれ水素原子若しくはＳｉＲ312（Ｒ12が同一又は異なっており、それぞれ水素原子又はＣ1〜Ｃ20アルキル、Ｃ1〜Ｃ10フルオロアルキル、Ｃ1〜Ｃ10アルコキシ、Ｃ6〜Ｃ20アリール、Ｃ6〜Ｃ10フルオロアリール、Ｃ6〜Ｃ10アリールオキシ、Ｃ2〜Ｃ10アルケニル、Ｃ7〜Ｃ40アリールアルキル、Ｃ7〜Ｃ40アルキルアリール又はＣ8〜Ｃ40アリールアルケニルを表す）を、又は
Ｃ1〜Ｃ25アルキル、Ｃ2〜Ｃ25アルケニル、Ｃ3〜Ｃ15アルキルアルケニル、Ｃ6〜Ｃ24アリール、Ｃ5〜Ｃ24ヘテロアリール、Ｃ7〜Ｃ30アリールアルキル、Ｃ7〜Ｃ30アルキルアリール、フッ素含有Ｃ1〜Ｃ25アルキル、フッ素含有Ｃ6〜Ｃ24アリール、フッ素含有Ｃ7〜Ｃ30アリールアルキル、フッ素含有Ｃ7〜Ｃ30アルキルアリール又はＣ1〜Ｃ12アルコキシを表すか、或いは
２個以上の基Ｒ7が相互に結合して、このＲ7及びこれらに結合するシクロペンタジエニル環の原子が、置換されていても良いＣ4〜Ｃ24炭素環又は複素環基を形成し；
Ｒ8が同一若しくは異なっており、それぞれ水素原子若しくはＳｉＲ312（Ｒ12が同一又は異なっており、それぞれ水素原子又はＣ1〜Ｃ20アルキル、Ｃ1〜Ｃ10フルオロアルキル、Ｃ1〜Ｃ10アルコキシ、Ｃ6〜Ｃ14アリール、Ｃ6〜Ｃ10フルオロアリール、Ｃ6〜Ｃ10アリールオキシ、Ｃ2〜Ｃ10アルケニル、Ｃ7〜Ｃ40アリールアルキル、Ｃ7〜Ｃ40アルキルアリール若しくはＣ8〜Ｃ40アリールアルケニルを表す）を、又は
Ｃ1〜Ｃ25アルキル、Ｃ2〜Ｃ25アルケニル、Ｃ3〜Ｃ15アルキルアルケニル、Ｃ6〜Ｃ24アリール、Ｃ5〜Ｃ24ヘテロアリール、Ｃ7〜Ｃ30アリールアルキル、Ｃ7〜Ｃ30アルキルアリール、フッ素含有Ｃ1〜Ｃ25アルキル、フッ素含有Ｃ6〜Ｃ24アリール、フッ素含有Ｃ7〜Ｃ30アリールアルキル、フッ素含有Ｃ7〜Ｃ30アルキルアリール又はＣ1〜Ｃ12アルコキシを表すか、或いは
２個以上の基Ｒ8が相互に結合して、このＲ8及びこれらに結合するシクロペンタジエニル環の原子が、置換されていても良いＣ4〜Ｃ24炭素環又は複素環基を形成していても良く；
ｖが０である場合、ｌが５であり、かつｖが１である場合、ｌが４であり；
ｖが０である場合、ｍが５であり、かつｖが１である場合、ｍが４であり；
Ｌ1が同一又は異なっていても良く、それぞれ水素原子、Ｃ1〜Ｃ10炭化水素基（例えば、Ｃ1〜Ｃ10アルキル若しくはＣ6〜Ｃ10アリール）、ハロゲン原子、ＯＲ9、ＳＲ9、ＯＳｉＲ39、ＳｉＲ39、ＰＲ29又はＮＲ29（Ｒ9がハロゲン原子、Ｃ1〜Ｃ10アルキル基、ハロゲン化Ｃ1〜Ｃ10アルキル基、Ｃ6〜Ｃ20アリール基又はハロゲン化Ｃ6〜Ｃ20アリール基を表す）を、或いは
トルエンスルホニル基、トリフルオロアセチル基、トリフルオロアセトキシル基、トリフルオロメタンスルホニル基、ノナフルオロブタンスルホニル基又は２，２，２−トリフルオロエタンスルホニル基を表し；
ｏが１〜４の整数であり；
Ｚが、２つのシクロペンタジエニル環の間のブリッジ構造単位を表し、そしてｖが０又は１である］
で表されるブリッジされていても良いメタロセンである請求項１〜７のいずれかに記載の触媒組成物。
【請求項９】
式（ＶＩ）で表される前記メタロセンのＺが、ＭＲ10Ｒ11基｛Ｍが炭素、ケイ素、ゲルマニウム又はスズを表し、Ｒ10及びＲ11及びが同一又は異なるＣ1〜Ｃ20炭化水素含有基又はトリメチルシリルを表す｝で表される請求項８に記載の触媒組成物。
【請求項１０】
式（ＶＩ）で表される前記メタロセンのＺが、ＣＨ2、ＣＨ2ＣＨ2、ＣＨ（ＣＨ3）ＣＨ2、ＣＨ（Ｃ4Ｈ9）Ｃ（ＣＨ3）2、Ｃ（ＣＨ3）2、（ＣＨ3）2Ｓｉ、（ＣＨ3）2Ｇｅ、（ＣＨ3）2Ｓｎ、（Ｃ6Ｈ5）2Ｓｉ、（Ｃ6Ｈ5）（ＣＨ3）Ｓｉ、（Ｃ6Ｈ5）2Ｇｅ、（Ｃ6Ｈ5）2Ｓｎ、（ＣＨ2）4Ｓｉ、ＣＨ2Ｓｉ（ＣＨ3）2、ｏ−Ｃ6Ｈ4又は２，２’−（Ｃ6Ｈ4）2のいずれかである請求項９に記載の触媒組成物。
【請求項１１】
前記メタロセンとして、
ジメチルシランジイルビス（インデニル）ジルコニウムジクロリド、
ジメチルシランジイルビス（４−ナフチルインデニル）ジルコニウムジクロリド、
ジメチルシランジイルビス（２−メチルベンゾインデニル）ジルコニウムジクロリド、
ジメチルシランジイルビス（２−メチルインデニル）ジルコニウムジクロリド、
ジメチルシランジイルビス（２−メチル−４−（１−ナフチル）インデニル）ジルコニウムジクロリド、
ジメチルシランジイルビス（２−メチル−４−（２−ナフチル）インデニル）ジルコニウムジクロリド、
ジメチルシランジイルビス（２−メチル−４−フェニルインデニル）ジルコニウムジクロリド、
ジメチルシランジイルビス（２−メチル−４−ｔ−ブチルインデニル）ジルコニウムジクロリド、
ジメチルシランジイルビス（２−メチル−４−イソプロピルインデニル）ジルコニウムジクロリド、
ジメチルシランジイルビス（２−メチル−４−エチルインデニル）ジルコニウムジクロリド、
ジメチルシランジイルビス（２−メチル−４−アセナフトインデニル）ジルコニウムジクロリド、
ジメチルシランジイルビス（２，４−ジメチルインデニル）ジルコニウムジクロリド、
ジメチルシランジイルビス（２−エチルインデニル）ジルコニウムジクロリド、
ジメチルシランジイルビス（２−エチル−４−エチルインデニル）ジルコニウムジクロリド、
ジメチルシランジイルビス（２−エチル−４−フェニルインデニル）ジルコニウムジクロリド、
ジメチルシランジイルビス（２−メチル−４，５−ベンゾインデニル）ジルコニウムジクロリド、
ジメチルシランジイルビス（２−メチル−４，６−ジイソプロピルインデニル）ジルコニウムジクロリド、
ジメチルシランジイルビス（２−メチル−４，５−ジイソプロピルインデニル）ジルコニウムジクロリド、
ジメチルシランジイルビス（２，４，６−トリメチルインデニル）ジルコニウムジクロリド、
ジメチルシランジイルビス（２，５，６−トリメチルインデニル）ジルコニウムジクロリド、
ジメチルシランジイルビス（２，４，７−トリメチルインデニル）ジルコニウムジクロリド、
ジメチルシランジイルビス（２−メチル−５−イソブチルインデニル）ジルコニウムジクロリド、
ジメチルシランジイルビス（２−メチル−５−ｔ−ブチルインデニル）ジルコニウムジクロリド、
メチル（フェニル）シランジイルビス（２−メチル−４−フェニルインデニル）ジルコニウムジクロリド、
メチル（フェニル）シランジイルビス（２−メチル−４，６−ジイソプロピルインデニル）ジルコニウムジクロリド、
メチル（フェニル）シランジイルビス（２−メチル−４−イソプロピルインデニル）ジルコニウムジクロリド、
メチル（フェニル）シランジイルビス（２−メチル−４，５−ベンゾインデニル）ジルコニウムジクロリド、
メチル（フェニル）シランジイルビス（２−メチル−４，５−（メチルベンゾ）インデニル）ジルコニウムジクロリド、
メチル（フェニル）シランジイルビス（２−メチル−４，５−（テトラメチルベンゾ）インデニル）ジルコニウムジクロリド、
メチル（フェニル）シランジイルビス（２−メチル−４−アセナフトインデニル）ジルコニウムジクロリド、
メチル（フェニル）シランジイルビス（２−メチルインデニル）ジルコニウムジクロリド、
メチル（フェニル）シランジイルビス（２−メチル−５−イソブチルインデニル）ジルコニウムジクロリド、
１，２−エタンジイルビス（２−メチル−４−フェニルインデニル）ジルコニウムジクロリド、
１，４−ブタンジイルビス（２−メチル−４−フェニルインデニル）ジルコニウムジクロリド、
１，２−エタンジイルビス（２−メチル−４，６−ジイソプロピルインデニル）ジルコニウムジクロリド、
１，４−ブタンジイルビス（２−メチル−４−イソプロピルインデニル）ジルコニウムジクロリド、
１，４−ブタンジイルビス（２−メチル−４，５−ベンゾインデニル）ジルコニウムジクロリド、
１，２−エタンジイルビス（２−メチル−４，５−ベンゾインデニル）ジルコニウムジクロリド、
１，２−エタンジイルビス（２，４，７−トリメチルインデニル）ジルコニウムジクロリド、
１，２−エタンジイルビス（２−メチルインデニル）ジルコニウムジクロリド、
１，４−ブタンジイルビス（２−メチルインデニル）ジルコニウムジクロリド、
［４−（η5−シクロペンタジエニル）−４，６，６−トリメチル（η5−４，５−テトラヒドロペンタアレン）］ジクロロジルコニウム、
［４−（η5−３’−トリメチルシリルシクロペンタジエニル）−４，６，６−トリメチル（η5−４，５−テトラヒドロペンタアレン）］ジクロロジルコニウム、
［４−（η5−３’−イソプロピルシクロペンタジエニル）−４，６，６−トリメチル（η5−４，５−テトラヒドロペンタアレン）］ジクロロジルコニウム、
［４−（η5−シクロペンタジエニル）−４，７，７−トリメチル（η5−４，５，６，７−テトラヒドロインデニル）］ジクロロチタン、
［４−（η5−シクロペンタジエニル）−４，７，７−トリメチル（η5−４，５，６，７−テトラヒドロインデニル）］ジクロロジルコニウム、
［４−（η5−シクロペンタジエニル）−４，７，７−トリメチル（η5−４，５，６，７−テトラヒドロインデニル）］ジクロロハフニウム、
［４−（η5−３−ｔｅｒｔ−ブチルシクロペンタジエニル）−４，７，７−トリメチル（η5−４，５，６，７−テトラヒドロインデニル）］ジクロロチタン、
［４−（η5−３−イソプロピルシクロペンタジエニル）−４，７，７−トリメチル（η5−４，５，６，７−テトラヒドロインデニル）］ジクロロチタン、
［４−（η5−３−メチルシクロペンタジエニル）−４，７，７−トリメチル（η5−４，５，６，７−テトラヒドロインデニル）］ジクロロチタン、
［４−（η5−３−トリメチルシリルシクロペンタジエニル）−２−トリメチルシリル−４，７，７−トリメチル（η5−４，５，６，７−テトラヒドロインデニル）］ジクロロチタン、
［４−（η5−３−ｔｅｒｔ−ブチルシクロペンタジエニル）−４，７，７−トリメチル（η5−４，５，６，７−テトラヒドロインデニル）］ジクロロジルコニウム、
（ｔｅｒｔ−ブチルアミド）（テトラメチル−η5−シクロペンタジエニル）ジメチルシリルジクロロチタン、
（ｔｅｒｔ−ブチルアミド）（テトラメチル−η5−シクロペンタジエニル）−１，２−エタンジイルジクロロチタン、
（メチルアミド）（テトラメチル−η5−シクロペンタジエニル）ジメチルシリルジクロロチタン、
（メチルアミド）（テトラメチル−η5−シクロペンタジエニル）−１，２−エタンジイルジクロロチタン、
（ｔｅｒｔ−ブチルアミド）（２，４−ジメチル−２，４−ペンタジエン−１−イル）ジメチルシリルジクロロチタン、
ビス（シクロペンタジエニル）ジルコニウムジクロリド、
ビス（ｎ−ブチルシクロペンタジエニル）ジルコニウムジクロリド、
ビス（１，３−ジメチルシクロペンタジエニル）ジルコニウムジクロリド、
テトラクロロ［１−〔ビス（η5−１Ｈ−インデン−１−イリデン）メチルシリル〕−３−η5−シクロペンタ−２，４−ジエン−１−イリデン）ブタン］ジジルコニウム、
テトラクロロ［２−〔ビス（η5−２−メチル−１Ｈ−インデン−１−イリデン）メトキシシリル〕−５−（η5−２，３，４，５−テトラメチルシクロペンタ−２，４−ジエン−１−イリデン）−５−（η5−９Ｈ−フルオレン−９−イリデン）ヘキサン］ジジルコニウム、
テトラクロロ［１−〔ビス（η5−１Ｈ−インデン−１−イリデン）メチルシリル〕−６−（η5−シクロペンタ−２，４−ジエン−１−イリデン）−６−（η5−９Ｈ−フルオレン−９−イリデン）−３−オキサヘプタン］ジジルコニウム、
ジメチルシランジイルビス（２−メチル−４−（４’−ｔｅｒｔ−ブチルフェニルインデニル）ジルコニウムジクロリド、
ジメチルシランジイルビス（２−メチル−４−（４’−メチルフェニルインデニル）ジルコニウムジクロリド、
ジメチルシランジイルビス（２−メチル−４−（４’−エチルフェニルインデニル）ジルコニウムジクロリド、
ジメチルシランジイルビス（２−メチル−４−（４’−トリフルオロメチルフェニルインデニル）ジルコニウムジクロリド、
ジメチルシランジイルビス（２−メチル−４−（４’−メトキシフェニルインデニル）ジルコニウムジクロリド、
ジメチルシランジイルビス（２−エチル−４−（４’−ｔｅｒｔ−ブチルフェニルインデニル）ジルコニウムジクロリド、
ジメチルシランジイルビス（２−エチル−４−（４’−メチルフェニルインデニル）ジルコニウムジクロリド、
ジメチルシランジイルビス（２−エチル−４−（４’−エチルフェニルインデニル）ジルコニウムジクロリド、
ジメチルシランジイルビス（２−エチル−４−（４’−トリフルオロメチルフェニルインデニル）ジルコニウムジクロリド、
ジメチルシランジイルビス（２−エチル−４−（４’−メトキシフェニルインデニル）ジルコニウムジクロリド、
ジメチルシランジイルビス（２−メチル−４−（４’−ｔｅｒｔ−ブチルフェニルインデニル）ジメチルジルコニウム、
ジメチルシランジイルビス（２−メチル−４−（４’−メチルフェニルインデニル）ジメチルジルコニウム、
ジメチルシランジイルビス（２−メチル−４−（４’−エチルフェニルインデニル）ジメチルジルコニウム、
ジメチルシランジイルビス（２−メチル−４−（４’−トリフルオロメチルフェニルインデニル）ジメチルジルコニウム、
ジメチルシランジイルビス（２−メチル−４−（４’−メトキシフェニルインデニル）ジメチルジルコニウム、
ジメチルシランジイルビス（２−エチル−４−（４’−ｔｅｒｔ−ブチルフェニルインデニル）ジメチルジルコニウム、
ジメチルシランジイルビス（２−エチル−４−（４’−メチルフェニルインデニル）ジメチルジルコニウム、
ジメチルシランジイルビス（２−エチル−４−（４’−エチルフェニルインデニル）ジメチルジルコニウム、
ジメチルシランジイルビス（２−エチル−４−（４’−トリフルオロメチルフェニルインデニル）ジメチルジルコニウム、
ジメチルシランジイルビス（２−エチル−４−（４’−メトキシフェニルインデニル）ジメチルジルコニウム、
ジメチルシランジイルビス（２−メチル−４−（４’−トリメチルシリルフェニルインデニル）ジルコニウムジクロリド、
ジメチルシランジイルビス（２−メチル−４−（４’−トリメチルシリルフェニルインデニル）ジメチルジルコニウム、
ジメチルシランジイルビス（２−エチル−４−（４’−トリメチルシリルフェニルインデニル）ジルコニウムジクロリド、
ジメチルシランジイルビス（２−エチル−４−（４’−トリメチルシリルフェニルインデニル）ジメチルジルコニウム、
ジメチルシランジイルビス（２−メチル−４−（４’−ｔｅｒｔ−ブチルフェニル）インデニル）ハフニウムジクロリド、
ジメチルシランジイルビス（２−メチル−４−（４’−ｔｅｒｔ−ブチルフェニル）インデニル）チタンジクロリド、
ジメチルシランジイルビス（２−メチル−４−（４’−メチルフェニル）インデニル）ジルコニウムジクロリド、
ジメチルシランジイルビス（２−メチル−４−（４’−ｎ−プロピルフェニル）インデニル）ジルコニウムジクロリド、
ジメチルシランジイルビス（２−メチル−４−（４’−ｎ−ブチルフェニル）インデニル）ジルコニウムジクロリド、
ジメチルシランジイルビス（２−メチル−４−（４’−ヘキシルフェニル）インデニル）ジルコニウムジクロリド、
ジメチルシランジイルビス（２−メチル−４−（４’−ｓｅｃ−ブチルフェニル）インデニル）ジルコニウムジクロリド、
ジメチルシランジイルビス（２−エチル−４−（４’−フェニル）インデニル）ジルコニウムジクロリド、
ジメチルシランジイルビス（２−エチル−４−（４’−メチルフェニル）インデニル）ジルコニウムジクロリド、
ジメチルシランジイルビス（２−エチル−４−（４’−エチルフェニル）インデニル）ジルコニウムジクロリド、
ジメチルシランジイルビス（２−エチル−４−（４’−ｎ−プロピルフェニル）インデニル）ジルコニウムジクロリド、
ジメチルシランジイルビス（２−エチル−４−（４’−ｎ−ブトキシフェニル）インデニル）ジルコニウムジクロリド、
ジメチルシランジイルビス（２−エチル−４−（４’−ヘキシルフェニル）インデニル）ジルコニウムジクロリド、
ジメチルシランジイルビス（２−エチル−４−（４’−ペンチルフェニル）インデニル）ジルコニウムジクロリド、
ジメチルシランジイルビス（２−エチル−４−（４’−シクロヘキシルフェニル）インデニル）ジルコニウムジクロリド、
ジメチルシランジイルビス（２−エチル−４−（４’−ｓｅｃ−ブチルフェニル）インデニル）ジルコニウムジクロリド、
ジメチルシランジイルビス（２−エチル−４−（４’−ｔ−ブチルブチルフェニル）インデニル）ジルコニウムジクロリド、
ジメチルシランジイルビス（２−ｎ−プロピル−４−フェニル）インデニル）ジルコニウムジクロリド、
ジメチルシランジイルビス（２−ｎ−プロピル−４−（４’−メチルフェニル）インデニル）ジルコニウムジクロリド、
ジメチルシランジイルビス（２−ｎ−プロピル−４−（４’−エチルフェニル）インデニル）ジルコニウムジクロリド、
ジメチルシランジイルビス（２−ｎ−プロピル−４−（４’−イソプロピルフェニル）インデニル）ジルコニウムジクロリド、
ジメチルシランジイルビス（２−ｎ−プロピル−４−（４’−ｎ−ブチルフェニル）インデニル）ジルコニウムジクロリド、
ジメチルシランジイルビス（２−ｎ−プロピル−４−（４’−ヘキシルフェニル）インデニル）ジルコニウムジクロリド、
ジメチルシランジイルビス（２−ｎ−プロピル−４−（４’−シクロヘキシルフェニル）インデニル）ジルコニウムジクロリド、
ジメチルシランジイルビス（２−ｎ−プロピル−４−（４’−ｓｅｃ−ブチルフェニル）インデニル）ジルコニウムジクロリド、
ジメチルシランジイルビス（２−ｎ−プロピル−４−（４’−ｔｅｒｔ−ブチルブチルブチルフェニル）インデニル）ジルコニウムジクロリド、
ジメチルシランジイルビス（２−ｎ−ブチル−４−フェニル）インデニル）ジルコニウムジクロリド、
ジメチルシランジイルビス（２−ｎ−ブチル−４−（４’−メチルフェニル）インデニル）ジルコニウムジクロリド、
ジメチルシランジイルビス（２−ｎ−ブチル−４−（４’−エチルフェニル）インデニル）ジルコニウムジクロリド、
ジメチルシランジイルビス（２−ｎ−ブチル−４−（４’−ｎ−プロピルフェニル）インデニル）ジルコニウムジクロリド、
ジメチルシランジイルビス（２−ｎ−ブチル−４−（４’−イソプロピルフェニル）インデニル）ジルコニウムジクロリド、
ジメチルシランジイルビス（２−ｎ−ブチル−４−（４’−ｎ−ブチルフェニル）インデニル）ジルコニウムジクロリド、
ジメチルシランジイルビス（２−ｎ−ブチル−４−（４’−ヘキシルフェニル）インデニル）ジルコニウムジクロリド、
ジメチルシランジイルビス（２−ｎ−ブチル−４−（４’−シクロヘキシルフェニル）インデニル）ジルコニウムジクロリド、
ジメチルシランジイルビス（２−ｎ−ブチル−４−（４’−ｓｅｃ−ブチルフェニル）インデニル）ジルコニウムジクロリド、
ジメチルシランジイルビス（２−ｎ−ブチル−４−（４’−ｔｅｒｔ−ブチルブチルブチルフェニル）インデニル）ジルコニウムジクロリド、
ジメチルシランジイルビス（２−ヘキシル−４−フェニル）インデニル）ジルコニウムジクロリド、
ジメチルシランジイルビス（２−ヘキシル−４−（４’−メチルフェニル）インデニル）ジルコニウムジクロリド、
ジメチルシランジイルビス（２−ヘキシル−４−（４’−エチルフェニル）インデニル）ジルコニウムジクロリド、
ジメチルシランジイルビス（２−ヘキシル−４−（４’−ｎ−プロピルフェニル）インデニル）ジルコニウムジクロリド、
ジメチルシランジイルビス（２−ヘキシル−４−（４’−イソプロピルフェニル）インデニル）ジルコニウムジクロリド、
ジメチルシランジイルビス（２−ヘキシル−４−（４’−ｎ−ブチルフェニル）インデニル）ジルコニウムジクロリド、
ジメチルシランジイルビス（２−ヘキシル−４−（４’−ヘキシルフェニル）インデニル）ジルコニウムジクロリド、
ジメチルシランジイルビス（２−ヘキシル−４−（４’−シクロヘキシルフェニル）インデニル）ジルコニウムジクロリド、
ジメチルシランジイルビス（２−ヘキシル−４−（４’−ｓｅｃ−ブチルフェニル）インデニル）ジルコニウムジクロリド、
ジメチルシランジイルビス（２−ヘキシル−４−（４’−ｔｅｒｔ−ブチルブチルブチルフェニル）インデニル）ジルコニウムジクロリド、
ジメチルシランジイルビス（２−メチル−４−（４’−ｔｅｒｔ−ブチルフェニル）インデニル）ジルコニウムビス（ジメチルアミド）、
ジメチルシランジイルビス（２−エチル−４−（４’−ｔｅｒｔ−ブチルフェニル）インデニル）ジベンジルジルコニウム、
ジメチルシランジイルビス（２−メチル−４−（４’−ｔｅｒｔ−ブチルフェニル）インデニル）ジベンジルジルコニウム、
ジメチルゲルマンジイルビス（２−エチル−４−（４’−ｔｅｒｔ−ブチルフェニル）インデニル）ジルコニウムジクロリド、
ジメチルゲルマンジイルビス（２−エチル−４−（４’−ｔｅｒｔ−ブチルフェニル）インデニル）ハフニウムジクロリド、
ジメチルゲルマンジイルビス（２−プロピル−４−（４’−ｔｅｒｔ−ブチルフェニル）インデニル）チタンジクロリド、
ジメチルゲルマンジイルビス（２−メチル−４−（４’−ｔｅｒｔ−ブチルフェニル）インデニル）ジルコニウムジクロリド、
エチリデンビス（２−エチル−４−フェニル）インデニル）ジルコニウムジクロリド、
エチリデンビス（２−エチル−４−（４’−ｔｅｒｔ−ブチルフェニル）インデニル）ジルコニウムジクロリド、
エチリデンビス（２−ｎ−プロピル−４−（４’−ｔｅｒｔ−ブチルフェニル）インデニル）ジルコニウムジクロリド、
エチリデンビス（２−ｎ−ブチル−４−（４’−ｔｅｒｔ−ブチルフェニル）インデニル）チタンジクロリド、
エチリデンビス（２−ヘキシル−４−（４’−ｔｅｒｔ−ブチルフェニル）インデニル）ジベンジルジルコニウム、
エチリデンビス（２−エチル−４−（４’−ｔｅｒｔ−ブチルフェニル）インデニル）ジベンジルハフニウム、
エチリデンビス（２−メチル−４−（４’−ｔｅｒｔ−ブチルフェニル）インデニル）ジベンジルチタン、
エチリデンビス（２−メチル−４−（４’−ｔｅｒｔ−ブチルフェニル）インデニル）ジルコニウムジクロリド、
エチリデンビス（２−エチル−４−（４’−ｔｅｒｔ−ブチルフェニル）インデニル）ジメチルハフニウム、
エチリデンビス（２−ｎ−プロピル−４−フェニル）インデニル）ジメチルチタン、
エチリデンビス（２−エチル−４−（４’−ｔｅｒｔ−ブチルフェニル）インデニル）ジルコニウムビス（ジメチルアミド）、
エチリデンビス（２−エチル−４−（４’−ｔｅｒｔ−ブチルフェニル）インデニル）ハフニウムビス（ジメチルアミド）、
エチリデンビス（２−エチル−４−（４’−ｔｅｒｔ−ブチルフェニル）インデニル）チタンビス（ジメチルアミド）、
メチルエチリデンビス（２−エチル−４−（４’−ｔｅｒｔ−ブチルフェニル）インデニル）ジルコニウムジクロリド、
メチルエチリデンビス（２−エチル−４−（４’−ｔｅｒｔ−ブチルフェニル）インデニル）ハフニウムジクロリド、
フェニルホスフィンジイル（２−エチル−４−（４’−ｔｅｒｔ−ブチルフェニル）インデニル）ジルコニウムジクロリド、
フェニルホスフィンジイル（２−メチル−４−（４’−ｔｅｒｔ−ブチルフェニル）インデニル）ジルコニウムジクロリド、
フェニルホスフィンジイル（２−エチル−４−（４’−ｔｅｒｔ−ブチルフェニル）インデニル）ジルコニウムジクロリド、
ジメチルシランジイル（２−メチル−４−アザペンタアレン）（２−メチル−４−（４’−メチルフェニルインデニル）ジルコニウムジクロリド、
ジメチルシランジイル（２−メチル−５−アザペンタアレン）（２−メチル−４−（４’−メチルフェニルインデニル）ジルコニウムジクロリド、
ジメチルシランジイル（２−メチル−６−アザペンタアレン）（２−メチル−４−（４’−メチルフェニルインデニル）ジルコニウムジクロリド、
ジメチルシランジイル（２−メチル−Ｎ−フェニル−４−アザペンタアレン）（２−メチル−４−（４’−メチルフェニルインデニル）ジルコニウムジクロリド、
ジメチルシランジイル（２−メチル−Ｎ−フェニル−５−アザペンタアレン）（２−メチル−４−（４’−メチルフェニルインデニル）ジルコニウムジクロリド、
ジメチルシランジイル（２−メチル−Ｎ−フェニル−６−アザペンタアレン）（２−メチル−４−（４’−メチルフェニルインデニル）ジルコニウムジクロリド、
ジメチルシランジイル（２，５−ジメチル−４−アザペンタアレン）（２−メチル−４−（４’−メチルフェニルインデニル）ジルコニウムジクロリド、
ジメチルシランジイル（２，５−ジメチル−６−アザペンタアレン）（２−メチル−４−（４’−メチルフェニルインデニル）ジルコニウムジクロリド、
ジメチルシランジイル（２，５−ジメチル−Ｎ−フェニル−４−アザペンタアレン）（２−メチル−４−（４’−メチルフェニルインデニル）ジルコニウムジクロリド、
ジメチルシランジイル（２，５−ジメチル−Ｎ−フェニル−６−アザペンタアレン）（２−メチル−４−（４’−メチルフェニルインデニル）ジルコニウムジクロリド、
ジメチルシランジイル（２−メチル−４−チアペンタアレン）（２−メチル−４−（４’−メチルフェニルインデニル）ジルコニウムジクロリド、
ジメチルシランジイル（２−メチル−５−チアペンタアレン）（２−メチル−４−（４’−メチルフェニルインデニル）ジルコニウムジクロリド、
ジメチルシランジイル（２−メチル−６−チアペンタアレン）（２−メチル−４−（４’−メチルフェニルインデニル）ジルコニウムジクロリド、
ジメチルシランジイル（２，５−ジメチル−４−チアペンタアレン）（２−メチル−４−（４’−メチルフェニルインデニル）ジルコニウムジクロリド、
ジメチルシランジイル（２，５−ジメチル−６−チアペンタアレン）（２−メチル−４−（４’−メチルフェニルインデニル）ジルコニウムジクロリド、
ジメチルシランジイル（２−メチル−４−オキサペンタアレン）（２−メチル−４−（４’−メチルフェニルインデニル）ジルコニウムジクロリド、
ジメチルシランジイル（２−メチル−５−オキサペンタアレン）（２−メチル−４−（４’−メチルフェニルインデニル）ジルコニウムジクロリド、
ジメチルシランジイル（２−メチル−６−オキサペンタアレン）（２−メチル−４−（４’−メチルフェニルインデニル）ジルコニウムジクロリド、
ジメチルシランジイル（２，５−ジメチル−４−オキサペンタアレン）（２−メチル−４−（４’−メチルフェニルインデニル）ジルコニウムジクロリド、
ジメチルシランジイル（２，５−ジメチル−６−オキサペンタアレン）（２−メチル−４−（４’−メチルフェニルインデニル）ジルコニウムジクロリド、
ジメチルシランジイル（２−メチル−４−アザペンタアレン）（２−メチル−４−（４’−エチルフェニルインデニル）ジルコニウムジクロリド、
ジメチルシランジイル（２−メチル−５−アザペンタアレン）（２−メチル−４−（４’−エチルフェニルインデニル）ジルコニウムジクロリド、
ジメチルシランジイル（２−メチル−６−アザペンタアレン）（２−メチル−４−（４’−エチルフェニルインデニル）ジルコニウムジクロリド、
ジメチルシランジイル（２−メチル−Ｎ−フェニル−４−アザペンタアレン）（２−メチル−４−（４’−エチルフェニルインデニル）ジルコニウムジクロリド、
ジメチルシランジイル（２−メチル−Ｎ−フェニル−５−アザペンタアレン）（２−メチル−４−（４’−エチルフェニルインデニル）ジルコニウムジクロリド、
ジメチルシランジイル（２−メチル−Ｎ−フェニル−６−アザペンタアレン）（２−メチル−４−（４’−エチルフェニルインデニル）ジルコニウムジクロリド、
ジメチルシランジイル（２，５−ジメチル−４−アザペンタアレン）（２−メチル−４−（４’−エチルフェニルインデニル）ジルコニウムジクロリド、
ジメチルシランジイル（２，５−ジメチル−６−アザペンタアレン）（２−メチル−４−（４’−エチルフェニルインデニル）ジルコニウムジクロリド、
ジメチルシランジイル（２，５−ジメチル−Ｎ−フェニル−４−アザペンタアレン）（２−メチル−４−（４’−エチルフェニルインデニル）ジルコニウムジクロリド、
ジメチルシランジイル（２，５−ジメチル−Ｎ−フェニル−６−アザペンタアレン）（２−メチル−４−（４’−エチルフェニルインデニル）ジルコニウムジクロリド、
ジメチルシランジイル（２−メチル−４−チアペンタアレン）（２−メチル−４−（４’−エチルフェニルインデニル）ジルコニウムジクロリド、
ジメチルシランジイル（２−メチル−５−チアペンタアレン）（２−メチル−４−（４’−エチルフェニルインデニル）ジルコニウムジクロリド、
ジメチルシランジイル（２−メチル−６−チアペンタアレン）（２−メチル−４−（４’−エチルフェニルインデニル）ジルコニウムジクロリド、
ジメチルシランジイル（２，５−ジメチル−４−チアペンタアレン）（２−メチル−４−（４’−エチルフェニルインデニル）ジルコニウムジクロリド、
ジメチルシランジイル（２，５−ジメチル−６−チアペンタアレン）（２−メチル−４−（４’−エチルフェニルインデニル）ジルコニウムジクロリド、
ジメチルシランジイル（２−メチル−４−オキサペンタアレン）（２−メチル−４−（４’−エチルフェニルインデニル）ジルコニウムジクロリド、
ジメチルシランジイル（２−メチル−５−オキサペンタアレン）（２−メチル−４−（４’−エチルフェニルインデニル）ジルコニウムジクロリド、
ジメチルシランジイル（２−メチル−６−オキサペンタアレン）（２−メチル−４−（４’−エチルフェニルインデニル）ジルコニウムジクロリド、
ジメチルシランジイル（２，５−ジメチル−４−オキサペンタアレン）（２−メチル−４−（４’−エチルフェニルインデニル）ジルコニウムジクロリド、
ジメチルシランジイル（２，５−ジメチル−６−オキサペンタアレン）（２−メチル−４−（４’−エチルフェニルインデニル）ジルコニウムジクロリド、
ジメチルシランジイル（２−メチル−４−アザペンタアレン）（２−メチル−４−（４’−ｎ−プロピルフェニルインデニル）ジルコニウムジクロリド、
ジメチルシランジイル（２−メチル−５−アザペンタアレン）（２−メチル−４−（４’−ｎ−プロピルフェニルインデニル）ジルコニウムジクロリド、
ジメチルシランジイル（２−メチル−６−アザペンタアレン）（２−メチル−４−（４’−ｎ−プロピルフェニルインデニル）ジルコニウムジクロリド、
ジメチルシランジイル（２−メチル−Ｎ−フェニル−４−アザペンタアレン）（２−メチル−４−（４’−ｎ−プロピルフェニルインデニル）ジルコニウムジクロリド、
ジメチルシランジイル（２−メチル−Ｎ−フェニル−５−アザペンタアレン）（２−メチル−４−（４’−ｎ−プロピルフェニルインデニル）ジルコニウムジクロリド、
ジメチルシランジイル（２−メチル−Ｎ−フェニル−６−アザペンタアレン）（２−メチル−４−（４’−ｎ−プロピルフェニルインデニル）ジルコニウムジクロリド、
ジメチルシランジイル（２，５−ジメチル−Ｎ−アザペンタアレン）（２−メチル−４−（４’−ｎ−プロピルフェニルインデニル）ジルコニウムジクロリド、
ジメチルシランジイル（２，５−ジメチル−６−アザペンタアレン）（２−メチル−４−（４’−ｎ−プロピルフェニルインデニル）ジルコニウムジクロリド、
ジメチルシランジイル（２，５−ジメチル−Ｎ−フェニル−４−アザペンタアレン）（２−メチル−４−（４’−ｎ−プロピルフェニルインデニル）ジルコニウムジクロリド、
ジメチルシランジイル（２，５−ジメチル−Ｎ−フェニル−６−アザペンタアレン）（２−メチル−４−（４’−ｎ−プロピルフェニルインデニル）ジルコニウムジクロリド、
ジメチルシランジイル（２−メチル−４−チアペンタアレン）（２−メチル−４−（４’−ｎ−プロピルフェニルインデニル）ジルコニウムジクロリド、
ジメチルシランジイル（２−メチル−５−チアペンタアレン）（２−メチル−４−（４’−ｎ−プロピルフェニルインデニル）ジルコニウムジクロリド、
ジメチルシランジイル（２−メチル−６−チアペンタアレン）（２−メチル−４−（４’−ｎ−プロピルフェニルインデニル）ジルコニウムジクロリド、
ジメチルシランジイル（２，５−ジメチル−４−チアペンタアレン）（２−メチル−４−（４’−ｎ−プロピルフェニルインデニル）ジルコニウムジクロリド、
ジメチルシランジイル（２，５−ジメチル−６−チアペンタアレン）（２−メチル−４−（４’−ｎ−プロピルフェニルインデニル）ジルコニウムジクロリド、
ジメチルシランジイル（２−メチル−４−オキサペンタアレン）（２−メチル−４−（４’−ｎ−プロピルフェニルインデニル）ジルコニウムジクロリド、
ジメチルシランジイル（２−メチル−５−オキサペンタアレン）（２−メチル−４−（４’−ｎ−プロピルフェニルインデニル）ジルコニウムジクロリド、
ジメチルシランジイル（２−メチル−６−オキサペンタアレン）（２−メチル−４−（４’−ｎ−プロピルフェニルインデニル）ジルコニウムジクロリド、
ジメチルシランジイル（２，５−ジメチル−４−オキサペンタアレン）（２−メチル−４−（４’−ｎ−プロピルフェニルインデニル）ジルコニウムジクロリド、
ジメチルシランジイル（２，５−ジメチル−６−オキサペンタアレン）（２−メチル−４−（４’−ｎ−プロピルフェニルインデニル）ジルコニウムジクロリド、
ジメチルシランジイル（２−メチル−４−アザペンタアレン）（２−メチル−４−（４’−イソプロピルフェニルインデニル）ジルコニウムジクロリド、
ジメチルシランジイル（２−メチル−５−アザペンタアレン）（２−メチル−４−（４’−イソプロピルフェニルインデニル）ジルコニウムジクロリド、
ジメチルシランジイル（２−メチル−６−アザペンタアレン）（２−メチル−４−（４’−イソプロピルフェニルインデニル）ジルコニウムジクロリド、
ジメチルシランジイル（２−メチル−Ｎ−フェニル−４−アザペンタアレン）（２−メチル−４−（４’−イソプロピルフェニルインデニル）ジルコニウムジクロリド、
ジメチルシランジイル（２−メチル−Ｎ−フェニル−５−アザペンタアレン）（２−メチル−４−（４’−イソプロピルフェニルインデニル）ジルコニウムジクロリド、
ジメチルシランジイル（２−メチル−Ｎ−フェニル−６−アザペンタアレン）（２−メチル−４−（４’−イソプロピルフェニルインデニル）ジルコニウムジクロリド、
ジメチルシランジイル（２，５−ジメチル−４−アザペンタアレン）（２−メチル−４−（４’−イソプロピルフェニルインデニル）ジルコニウムジクロリド、
ジメチルシランジイル（２，５−ジメチル−６−アザペンタアレン）（２−メチル−４−（４’−イソプロピルフェニルインデニル）ジルコニウムジクロリド、
ジメチルシランジイル（２，５−ジメチル−Ｎ−フェニル−４−アザペンタアレン）（２−メチル−４−（４’−イソプロピルフェニルインデニル）ジルコニウムジクロリド、
ジメチルシランジイル（２，５−ジメチル−Ｎ−フェニル−６−アザペンタアレン）（２−メチル−４−（４’−イソプロピルフェニルインデニル）ジルコニウムジクロリド、
ジメチルシランジイル（２−メチル−４−チアペンタアレン）（２−メチル−４−（４’−イソプロピルフェニルインデニル）ジルコニウムジクロリド、
ジメチルシランジイル（２−メチル−５−チアペンタアレン）（２−メチル−４−（４’−イソプロピルフェニルインデニル）ジルコニウムジクロリド、
ジメチルシランジイル（２−メチル−６−チアペンタアレン）（２−メチル−４−（４’−イソプロピルフェニルインデニル）ジルコニウムジクロリド、
ジメチルシランジイル（２，５−ジメチル−４−チアペンタアレン）（２−メチル−４−（４’−イソプロピルフェニルインデニル）ジルコニウムジクロリド、
ジメチルシランジイル（２，５−ジメチル−６−チアペンタアレン）（２−メチル−４−（４’−イソプロピルフェニルインデニル）ジルコニウムジクロリド、
ジメチルシランジイル（２−メチル−４−オキサペンタアレン）（２−メチル−４−（４’−イソプロピルフェニルインデニル）ジルコニウムジクロリド、
ジメチルシランジイル（２−メチル−５−オキサペンタアレン）（２−メチル−４−（４’−イソプロピルフェニルインデニル）ジルコニウムジクロリド、
ジメチルシランジイル（２−メチル−６−オキサペンタアレン）（２−メチル−４−（４’−イソプロピルフェニルインデニル）ジルコニウムジクロリド、
ジメチルシランジイル（２，５−ジメチル−４−オキサペンタアレン）（２−メチル−４−（４’−イソプロピルフェニルインデニル）ジルコニウムジクロリド、
ジメチルシランジイル（２，５−ジメチル−６−オキサペンタアレン）（２−メチル−４−（４’−イソプロピルフェニルインデニル）ジルコニウムジクロリド、
ジメチルシランジイル（２−メチル−４−アザペンタアレン）（２−メチル−４−（４’−ｎ−ブチルフェニルインデニル）ジルコニウムジクロリド、
ジメチルシランジイル（２−メチル−５−アザペンタアレン）（２−メチル−４−（４’−ｎ−ブチルフェニルインデニル）ジルコニウムジクロリド、
ジメチルシランジイル（２−メチル−６−アザペンタアレン）（２−メチル−４−（４’−ｎ−ブチルフェニルインデニル）ジルコニウムジクロリド、
ジメチルシランジイル（２−メチル−Ｎ−フェニル−４−アザペンタアレン）（２−メチル−４−（４’−ｎ−ブチルフェニルインデニル）ジルコニウムジクロリド、
ジメチルシランジイル（２−メチル−Ｎ−フェニル−５−アザペンタアレン）（２−メチル−４−（４’−ｎ−ブチルフェニルインデニル）ジルコニウムジクロリド、
ジメチルシランジイル（２−メチル−Ｎ−フェニル−６−アザペンタアレン）（２−メチル−４−（４’−ｎ−ブチルフェニルインデニル）ジルコニウムジクロリド、
ジメチルシランジイル（２，５−ジメチル−４−アザペンタアレン）（２−メチル−４−（４’−ｎ−ブチルフェニルインデニル）ジルコニウムジクロリド、
ジメチルシランジイル（２，５−ジメチル−６−アザペンタアレン）（２−メチル−４−（４’−ｎ−ブチルフェニルインデニル）ジルコニウムジクロリド、
ジメチルシランジイル（２，５−ジメチル−Ｎ−フェニル−４−アザペンタアレン）（２−メチル−４−（４’−ｎ−ブチルフェニルインデニル）ジルコニウムジクロリド、
ジメチルシランジイル（２，５−ジメチル−Ｎ−フェニル−６−アザペンタアレン）（２−メチル−４−（４’−ｎ−ブチルフェニルインデニル）ジルコニウムジクロリド、
ジメチルシランジイル（２−メチル−４−チアペンタアレン）（２−メチル−４−（４’−ｎ−ブチルフェニルインデニル）ジルコニウムジクロリド、
ジメチルシランジイル（２−メチル−５−チアペンタアレン）（２−メチル−４−（４’−ｎ−ブチルフェニルインデニル）ジルコニウムジクロリド、
ジメチルシランジイル（２−メチル−６−チアペンタアレン）（２−メチル−４−（４’−ｎ−ブチルフェニルインデニル）ジルコニウムジクロリド、
ジメチルシランジイル（２，５−ジメチル−４−チアペンタアレン）（２−メチル−４−（４’−ｎ−ブチルフェニルインデニル）ジルコニウムジクロリド、
ジメチルシランジイル（２，５−ジメチル−６−チアペンタアレン）（２−メチル−４−（４’−ｎ−ブチルフェニルインデニル）ジルコニウムジクロリド、
ジメチルシランジイル（２−メチル−４−オキサペンタアレン）（２−メチル−４−（４’−ｎ−ブチルフェニルインデニル）ジルコニウムジクロリド、
ジメチルシランジイル（２−メチル−５−オキサペンタアレン）（２−メチル−４−（４’−ｎ−ブチルフェニルインデニル）ジルコニウムジクロリド、
ジメチルシランジイル（２−メチル−６−オキサペンタアレン）（２−メチル−４−（４’−ｎ−ブチルフェニルインデニル）ジルコニウムジクロリド、
ジメチルシランジイル（２，５−ジメチル−４−オキサペンタアレン）（２−メチル−４−（４’−ｎ−ブチルフェニルインデニル）ジルコニウムジクロリド、
ジメチルシランジイル（２，５−ジメチル−６−オキサペンタアレン）（２−メチル−４−（４’−ｎ−ブチルフェニルインデニル）ジルコニウムジクロリド、
ジメチルシランジイル（２−メチル−４−アザペンタアレン）（２−メチル−４−（４’−ｓ−ブチルフェニルインデニル）ジルコニウムジクロリド、
ジメチルシランジイル（２−メチル−５−アザペンタアレン）（２−メチル−４−（４’−ｓ−ブチルフェニルインデニル）ジルコニウムジクロリド、
ジメチルシランジイル（２−メチル−６−アザペンタアレン）（２−メチル−４−（４’−ｓ−ブチルフェニルインデニル）ジルコニウムジクロリド、
ジメチルシランジイル（２−メチル−Ｎ−フェニル−４−アザペンタアレン）（２−メチル−４−（４’−ｓ−ブチルフェニルインデニル）ジルコニウムジクロリド、
ジメチルシランジイル（２−メチル−Ｎ−フェニル−５−アザペンタアレン）（２−メチル−４−（４’−ｓ−ブチルフェニルインデニル）ジルコニウムジクロリド、
ジメチルシランジイル（２−メチル−Ｎ−フェニル−６−アザペンタアレン）（２−メチル−４−（４’−ｓ−ブチルフェニルインデニル）ジルコニウムジクロリド、
ジメチルシランジイル（２，５−ジメチル−４−アザペンタアレン）（２−メチル−４−（４’−ｓ−ブチルフェニルインデニル）ジルコニウムジクロリド、
ジメチルシランジイル（２，５−ジメチル−６−アザペンタアレン）（２−メチル−４−（４’−ｓ−ブチルフェニルインデニル）ジルコニウムジクロリド、
ジメチルシランジイル（２，５−ジメチル−Ｎ−フェニル−４−アザペンタアレン）（２−メチル−４−（４’−ｓ−ブチルフェニルインデニル）ジルコニウムジクロリド、
ジメチルシランジイル（２，５−ジメチル−Ｎ−フェニル−６−アザペンタアレン）（２−メチル−４−（４’−ｓ−ブチルフェニルインデニル）ジルコニウムジクロリド、
ジメチルシランジイル（２−メチル−４−チアペンタアレン）（２−メチル−４−（４’−ｓ−ブチルフェニルインデニル）ジルコニウムジクロリド、
ジメチルシランジイル（２−メチル−５−チアペンタアレン）（２−メチル−４−（４’−ｓ−ブチルフェニルインデニル）ジルコニウムジクロリド、
ジメチルシランジイル（２−メチル−６−チアペンタアレン）（２−メチル−４−（４’−ｓ−ブチルフェニルインデニル）ジルコニウムジクロリド、
ジメチルシランジイル（２，５−ジメチル−４−チアペンタアレン）（２−メチル−４−（４’−ｓ−ブチルフェニルインデニル）ジルコニウムジクロリド、
ジメチルシランジイル（２，５−ジメチル−６−チアペンタアレン）（２−メチル−４−（４’−ｓ−ブチルフェニルインデニル）ジルコニウムジクロリド、
ジメチルシランジイル（２−メチル−４−オキサペンタアレン）（２−メチル−４−（４’−ｓ−ブチルフェニルインデニル）ジルコニウムジクロリド、
ジメチルシランジイル（２−メチル−５−オキサペンタアレン）（２−メチル−４−（４’−ｓ−ブチルフェニルインデニル）ジルコニウムジクロリド、
ジメチルシランジイル（２−メチル−６−オキサペンタアレン）（２−メチル−４−（４’−ｓ−ブチルフェニルインデニル）ジルコニウムジクロリド、
ジメチルシランジイル（２，５−ジメチル−４−オキサペンタアレン）（２−メチル−４−（４’−ｓ−ブチルフェニルインデニル）ジルコニウムジクロリド、
ジメチルシランジイル（２，５−ジメチル−６−オキサペンタアレン）（２−メチル−４−（４’−ｓ−ブチルフェニルインデニル）ジルコニウムジクロリド、
ジメチルシランジイル（２−メチル−４−アザペンタアレン）（２−メチル−４−（４’−ｔｅｒｔ−ブチルフェニルインデニル）ジルコニウムジクロリド、
ジメチルシランジイル（２−メチル−５−アザペンタアレン）（２−メチル−４−（４’−ｔｅｒｔ−ブチルフェニルインデニル）ジルコニウムジクロリド、
ジメチルシランジイル（２−メチル−６−アザペンタアレン）（２−メチル−４−（４’−ｔｅｒｔ−ブチルフェニルインデニル）ジルコニウムジクロリド、
ジメチルシランジイル（２−メチル−Ｎ−フェニル−４−アザペンタアレン）（２−メチル−４−（４’−ｔｅｒｔ−ブチルフェニルインデニル）ジルコニウムジクロリド、
ジメチルシランジイル（２−メチル−Ｎ−フェニル−５−アザペンタアレン）（２−メチル−４−（４’−ｔｅｒｔ−ブチルフェニルインデニル）ジルコニウムジクロリド、
ジメチルシランジイル（２−メチル−Ｎ−フェニル−６−アザペンタアレン）（２−メチル−４−（４’−ｔｅｒｔ−ブチルフェニルインデニル）ジルコニウムジクロリド、
ジメチルシランジイル（２，５−ジメチル−４−アザペンタアレン）（２−メチル−４−（４’−ｔｅｒｔ−ブチルフェニルインデニル）ジルコニウムジクロリド、
ジメチルシランジイル（２，５−ジメチル−６−アザペンタアレン）（２−メチル−４−（４’−ｔｅｒｔ−ブチルフェニルインデニル）ジルコニウムジクロリド、
ジメチルシランジイル（２，５−ジメチル−Ｎ−フェニル−４−アザペンタアレン）（２−メチル−４−（４’−ｔｅｒｔ−ブチルフェニルインデニル）ジルコニウムジクロリド、
ジメチルシランジイル（２，５−ジメチル−Ｎ−フェニル−６−アザペンタアレン）（２−メチル−４−（４’−ｔｅｒｔ−ブチルフェニルインデニル）ジルコニウムジクロリド、
ジメチルシランジイル（２−メチル−４−チアペンタアレン）（２−メチル−４−（４’−ｔｅｒｔ−ブチルフェニルインデニル）ジルコニウムジクロリド、
ジメチルシランジイル（２−メチル−５−チアペンタアレン）（２−メチル−４−（４’−ｔｅｒｔ−ブチルフェニルインデニル）ジルコニウムジクロリド、
ジメチルシランジイル（２−メチル−６−チアペンタアレン）（２−メチル−４−（４’−ｔｅｒｔ−ブチルフェニルインデニル）ジルコニウムジクロリド、
ジメチルシランジイル（２，５−ジメチル−４−チアペンタアレン）（２−メチル−４−（４’−ｔｅｒｔ−ブチルフェニルインデニル）ジルコニウムジクロリド、
ジメチルシランジイル（２，５−ジメチル−６−チアペンタアレン）（２−メチル−４−（４’−ｔｅｒｔ−ブチルフェニルインデニル）ジルコニウムジクロリド、
ジメチルシランジイル（２−メチル−４−オキサペンタアレン）（２−メチル−４−（４’−ｔｅｒｔ−ブチルフェニルインデニル）ジルコニウムジクロリド、
ジメチルシランジイル（２−メチル−５−オキサペンタアレン）（２−メチル−４−（４’−ｔｅｒｔ−ブチルフェニルインデニル）ジルコニウムジクロリド、
ジメチルシランジイル（２−メチル−６−オキサペンタアレン）（２−メチル−４−（４’−ｔｅｒｔ−ブチルフェニルインデニル）ジルコニウムジクロリド、
ジメチルシランジイル（２，５−ジメチル−４−オキサペンタアレン）（２−メチル−４−（４’−ｔｅｒｔ−ブチルフェニルインデニル）ジルコニウムジクロリド、
ジメチルシランジイル（２，５−ジメチル−６−オキサペンタアレン）（２−メチル−４−（４’−ｔｅｒｔ−ブチルフェニルインデニル）ジルコニウムジクロリド、
ジメチルシランジイル（２−メチル−４−アザペンタアレン）（２−メチル−４−（４’−ｎ−ペンチルフェニルインデニル）ジルコニウムジクロリド、
ジメチルシランジイル（２−メチル−５−アザペンタアレン）（２−メチル−４−（４’−ｎ−ペンチルフェニルインデニル）ジルコニウムジクロリド、
ジメチルシランジイル（２−メチル−６−アザペンタアレン）（２−メチル−４−（４’−ｎ−ペンチルフェニルインデニル）ジルコニウムジクロリド、
ジメチルシランジイル（２−メチル−Ｎ−フェニル−４−アザペンタアレン）（２−メチル−４−（４’−ｎ−ペンチルフェニルインデニル）ジルコニウムジクロリド、
ジメチルシランジイル（２−メチル−Ｎ−フェニル−５−アザペンタアレン）（２−メチル−４−（４’−ｎ−ペンチルフェニルインデニル）ジルコニウムジクロリド、
ジメチルシランジイル（２−メチル−Ｎ−フェニル−６−アザペンタアレン）（２−メチル−４−（４’−ｎ−ペンチルフェニルインデニル）ジルコニウムジクロリド、
ジメチルシランジイル（２，５−ジメチル−４−アザペンタアレン）（２−メチル−４−（４’−ｎ−ペンチルフェニルインデニル）ジルコニウムジクロリド、
ジメチルシランジイル（２，５−ジメチル−６−アザペンタアレン）（２−メチル−４−（４’−ｎ−ペンチルフェニルインデニル）ジルコニウムジクロリド、
ジメチルシランジイル（２，５−ジメチル−Ｎ−フェニル−４−アザペンタアレン）（２−メチル−４−（４’−ｎ−ペンチルフェニルインデニル）ジルコニウムジクロリド、
ジメチルシランジイル（２，５−ジメチル−Ｎ−フェニル−６−アザペンタアレン）（２−メチル−４−（４’−ｎ−ペンチルフェニルインデニル）ジルコニウムジクロリド、
ジメチルシランジイル（２−メチル−４−チアペンタアレン）（２−メチル−４−（４’−ｎ−ペンチルフェニルインデニル）ジルコニウムジクロリド、
ジメチルシランジイル（２−メチル−５−チアペンタアレン）（２−メチル−４−（４’−ｎ−ペンチルフェニルインデニル）ジルコニウムジクロリド、
ジメチルシランジイル（２−メチル−６−チアペンタアレン）（２−メチル−４−（４’−ｎ−ペンチルフェニルインデニル）ジルコニウムジクロリド、
ジメチルシランジイル（２，５−ジメチル−４−チアペンタアレン）（２−メチル−４−（４’−ｎ−ペンチルフェニルインデニル）ジルコニウムジクロリド、
ジメチルシランジイル（２，５−ジメチル−６−チアペンタアレン）（２−メチル−４−（４’−ｎ−ペンチルフェニルインデニル）ジルコニウムジクロリド、
ジメチルシランジイル（２−メチル−４−オキサペンタアレン）（２−メチル−４−（４’−ｎ−ペンチルフェニルインデニル）ジルコニウムジクロリド、
ジメチルシランジイル（２−メチル−５−オキサペンタアレン）（２−メチル−４−（４’−ｎ−ペンチルフェニルインデニル）ジルコニウムジクロリド、
ジメチルシランジイル（２−メチル−６−オキサペンタアレン）（２−メチル−４−（４’−ｎ−ペンチルフェニルインデニル）ジルコニウムジクロリド、
ジメチルシランジイル（２，５−ジメチル−４−オキサペンタアレン）（２−メチル−４−（４’−ｎ−ペンチルフェニルインデニル）ジルコニウムジクロリド、
ジメチルシランジイル（２，５−ジメチル−６−オキサペンタアレン）（２−メチル−４−（４’−ｎ−ペンチルフェニルインデニル）ジルコニウムジクロリド、
ジメチルシランジイル（２−メチル−４−アザペンタアレン）（２−メチル−４−（４’−ｎ−ヘキシルフェニルインデニル）ジルコニウムジクロリド、
ジメチルシランジイル（２−メチル−５−アザペンタアレン）（２−メチル−４−（４’−ｎ−ヘキシルフェニルインデニル）ジルコニウムジクロリド、
ジメチルシランジイル（２−メチル−６−アザペンタアレン）（２−メチル−４−（４’−ｎ−ヘキシルフェニルインデニル）ジルコニウムジクロリド、
ジメチルシランジイル（２−メチル−Ｎ−フェニル−４−アザペンタアレン）（２−メチル−４−（４’−ｎ−ヘキシルフェニルインデニル）ジルコニウムジクロリド、
ジメチルシランジイル（２−メチル−Ｎ−フェニル−５−アザペンタアレン）（２−メチル−４−（４’−ｎ−ヘキシルフェニルインデニル）ジルコニウムジクロリド、
ジメチルシランジイル（２−メチル−Ｎ−フェニル−６−アザペンタアレン）（２−メチル−４−（４’−ｎ−ヘキシルフェニルインデニル）ジルコニウムジクロリド、
ジメチルシランジイル（２，５−ジメチル−４−アザペンタアレン）（２−メチル−４−（４’−ｎ−ヘキシルフェニルインデニル）ジルコニウムジクロリド、
ジメチルシランジイル（２，５−ジメチル−６−アザペンタアレン）（２−メチル−４−（４’−ｎ−ヘキシルフェニルインデニル）ジルコニウムジクロリド、
ジメチルシランジイル（２，５−ジメチル−Ｎ−フェニル−４−アザペンタアレン）（２−メチル−４−（４’−ｎ−ヘキシルフェニルインデニル）ジルコニウムジクロリド、
ジメチルシランジイル（２，５−ジメチル−Ｎ−フェニル−６−アザペンタアレン）（２−メチル−４−（４’−ｎ−ヘキシルフェニルインデニル）ジルコニウムジクロリド、
ジメチルシランジイル（２−メチル−４−チアペンタアレン）（２−メチル−４−（４’−ｎ−ヘキシルフェニルインデニル）ジルコニウムジクロリド、
ジメチルシランジイル（２−メチル−５−チアペンタアレン）（２−メチル−４−（４’−ｎ−ヘキシルフェニルインデニル）ジルコニウムジクロリド、
ジメチルシランジイル（２−メチル−６−チアペンタアレン）（２−メチル−４−（４’−ｎ−ヘキシルフェニルインデニル）ジルコニウムジクロリド、
ジメチルシランジイル（２，５−ジメチル−４−チアペンタアレン）（２−メチル−４−（４’−ｎ−ヘキシルフェニルインデニル）ジルコニウムジクロリド、
ジメチルシランジイル（２，５−ジメチル−６−チアペンタアレン）（２−メチル−４−（４’−ｎ−ヘキシルフェニルインデニル）ジルコニウムジクロリド、
ジメチルシランジイル（２−メチル−４−オキサペンタアレン）（２−メチル−４−（４’−ｎ−ヘキシルフェニルインデニル）ジルコニウムジクロリド、
ジメチルシランジイル（２−メチル−５−オキサペンタアレン）（２−メチル−４−（４’−ｎ−ヘキシルフェニルインデニル）ジルコニウムジクロリド、
ジメチルシランジイル（２−メチル−６−オキサペンタアレン）（２−メチル−４−（４’−ｎ−ヘキシルフェニルインデニル）ジルコニウムジクロリド、
ジメチルシランジイル（２，５−ジメチル−４−オキサペンタアレン）（２−メチル−４−（４’−ｎ−ヘキシルフェニルインデニル）ジルコニウムジクロリド、
ジメチルシランジイル（２，５−ジメチル−６−オキサペンタアレン）（２−メチル−４−（４’−ｎ−ヘキシルフェニルインデニル）ジルコニウムジクロリド、
ジメチルシランジイル（２−メチル−４−アザペンタアレン）（２−メチル−４−（４’−シクロヘキシルフェニルインデニル）ジルコニウムジクロリド、
ジメチルシランジイル（２−メチル−５−アザペンタアレン）（２−メチル−４−（４’−シクロヘキシルフェニルインデニル）ジルコニウムジクロリド、
ジメチルシランジイル（２−メチル−６−アザペンタアレン）（２−メチル−４−（４’−シクロヘキシルフェニルインデニル）ジルコニウムジクロリド、
ジメチルシランジイル（２−メチル−Ｎ−フェニル−４−アザペンタアレン）（２−メチル−４−（４’−シクロヘキシルフェニルインデニル）ジルコニウムジクロリド、
ジメチルシランジイル（２−メチル−Ｎ−フェニル−５−アザペンタアレン）（２−メチル−４−（４’−シクロヘキシルフェニルインデニル）ジルコニウムジクロリド、
ジメチルシランジイル（２−メチル−Ｎ−フェニル−６−アザペンタアレン）（２−メチル−４−（４’−シクロヘキシルフェニルインデニル）ジルコニウムジクロリド、
ジメチルシランジイル（２，５−ジメチル−４−アザペンタアレン）（２−メチル−４−（４’−シクロヘキシルフェニルインデニル）ジルコニウムジクロリド、
ジメチルシランジイル（２，５−ジメチル−６−アザペンタアレン）（２−メチル−４−（４’−シクロヘキシルフェニルインデニル）ジルコニウムジクロリド、
ジメチルシランジイル（２，５−ジメチル−Ｎ−フェニル−４−アザペンタアレン）（２−メチル−４−（４’−シクロヘキシルフェニルインデニル）ジルコニウムジクロリド、
ジメチルシランジイル（２，５−ジメチル−Ｎ−フェニル−６−アザペンタアレン）（２−メチル−４−（４’−シクロヘキシルフェニルインデニル）ジルコニウムジクロリド、
ジメチルシランジイル（２−メチル−４−チアペンタアレン）（２−メチル−４−（４’−シクロヘキシルフェニルインデニル）ジルコニウムジクロリド、
ジメチルシランジイル（２−メチル−５−チアペンタアレン）（２−メチル−４−（４’−シクロヘキシルフェニルインデニル）ジルコニウムジクロリド、
ジメチルシランジイル（２−メチル−６−チアペンタアレン）（２−メチル−４−（４’−シクロヘキシルフェニルインデニル）ジルコニウムジクロリド、
ジメチルシランジイル（２，５−ジメチル−４−チアペンタアレン）（２−メチル−４−（４’−シクロヘキシルフェニルインデニル）ジルコニウムジクロリド、
ジメチルシランジイル（２，５−ジメチル−６−チアペンタアレン）（２−メチル−４−（４’−シクロヘキシルフェニルインデニル）ジルコニウムジクロリド、
ジメチルシランジイル（２−メチル−４−オキサペンタアレン）（２−メチル−４−（４’−シクロヘキシルフェニルインデニル）ジルコニウムジクロリド、
ジメチルシランジイル（２−メチル−５−オキサペンタアレン）（２−メチル−４−（４’−シクロヘキシルフェニルインデニル）ジルコニウムジクロリド、
ジメチルシランジイル（２−メチル−６−オキサペンタアレン）（２−メチル−４−（４’−シクロヘキシルフェニルインデニル）ジルコニウムジクロリド、
ジメチルシランジイル（２，５−ジメチル−４−オキサペンタアレン）（２−メチル−４−（４’−シクロヘキシルフェニルインデニル）ジルコニウムジクロリド、
ジメチルシランジイル（２，５−ジメチル−６−オキサペンタアレン）（２−メチル−４−（４’−シクロヘキシルフェニルインデニル）ジルコニウムジクロリド、
ジメチルシランジイル（２−メチル−４−アザペンタアレン）（２−メチル−４−（４’−トリメチルシリルフェニルインデニル）ジルコニウムジクロリド、
ジメチルシランジイル（２−メチル−５−アザペンタアレン）（２−メチル−４−（４’−トリメチルシリルフェニルインデニル）ジルコニウムジクロリド、
ジメチルシランジイル（２−メチル−６−アザペンタアレン）（２−メチル−４−（４’−トリメチルシリルフェニルインデニル）ジルコニウムジクロリド、
ジメチルシランジイル（２−メチル−Ｎ−フェニル−４−アザペンタアレン）（２−メチル−４−（４’−トリメチルシリルフェニルインデニル）ジルコニウムジクロリド、
ジメチルシランジイル（２−メチル−Ｎ−フェニル−５−アザペンタアレン）（２−メチル−４−（４’−トリメチルシリルフェニルインデニル）ジルコニウムジクロリド、
ジメチルシランジイル（２−メチル−Ｎ−フェニル−６−アザペンタアレン）（２−メチル−４−（４’−トリメチルシリルフェニルインデニル）ジルコニウムジクロリド、
ジメチルシランジイル（２，５−ジメチル−４−アザペンタアレン）（２−メチル−４−（４’−トリメチルシリルフェニルインデニル）ジルコニウムジクロリド、
ジメチルシランジイル（２，５−ジメチル−６−アザペンタアレン）（２−メチル−４−（４’−トリメチルシリルフェニルインデニル）ジルコニウムジクロリド、
ジメチルシランジイル（２，５−ジメチル−Ｎ−フェニル−４−アザペンタアレン）（２−メチル−４−（４’−トリメチルシリルフェニルインデニル）ジルコニウムジクロリド、
ジメチルシランジイル（２，５−ジメチル−Ｎ−フェニル−６−アザペンタアレン）（２−メチル−４−（４’−トリメチルシリルフェニルインデニル）ジルコニウムジクロリド、
ジメチルシランジイル（２−メチル−４−チアペンタアレン）（２−メチル−４−（４’−トリメチルシリルフェニルインデニル）ジルコニウムジクロリド、
ジメチルシランジイル（２−メチル−５−チアペンタアレン）（２−メチル−４−（４’−トリメチルシリルフェニルインデニル）ジルコニウムジクロリド、
ジメチルシランジイル（２−メチル−６−チアペンタアレン）（２−メチル−４−（４’−トリメチルシリルフェニルインデニル）ジルコニウムジクロリド、
ジメチルシランジイル（２，５−ジメチル−４−チアペンタアレン）（２−メチル−４−（４’−トリメチルシリルフェニルインデニル）ジルコニウムジクロリド、
ジメチルシランジイル（２，５−ジメチル−６−チアペンタアレン）（２−メチル−４−（４’−トリメチルシリルフェニルインデニル）ジルコニウムジクロリド、
ジメチルシランジイル（２−メチル−４−オキサペンタアレン）（２−メチル−４−（４’−トリメチルシリルフェニルインデニル）ジルコニウムジクロリド、
ジメチルシランジイル（２−メチル−５−オキサペンタアレン）（２−メチル−４−（４’−トリメチルシリルフェニルインデニル）ジルコニウムジクロリド、
ジメチルシランジイル（２−メチル−６−オキサペンタアレン）（２−メチル−４−（４’−トリメチルシリルフェニルインデニル）ジルコニウムジクロリド、
ジメチルシランジイル（２，５−ジメチル−４−オキサペンタアレン）（２−メチル−４−（４’−トリメチルシリルフェニルインデニル）ジルコニウムジクロリド、
ジメチルシランジイル（２，５−ジメチル−６−オキサペンタアレン）（２−メチル−４−（４’−トリメチルシリルフェニルインデニル）ジルコニウムジクロリド、
ジメチルシランジイル（２−メチル−４−アザペンタアレン）（２−メチル−４−（４’−アダマンチルフェニルインデニル）ジルコニウムジクロリド、
ジメチルシランジイル（２−メチル−５−アザペンタアレン）（２−メチル−４−（４’−アダマンチルフェニルインデニル）ジルコニウムジクロリド、
ジメチルシランジイル（２−メチル−６−アザペンタアレン）（２−メチル−４−（４’−アダマンチルフェニルインデニル）ジルコニウムジクロリド、
ジメチルシランジイル（２−メチル−Ｎ−フェニル−４−アザペンタアレン）（２−メチル−４−（４’−アダマンチルフェニルインデニル）ジルコニウムジクロリド、
ジメチルシランジイル（２−メチル−Ｎ−フェニル−５−アザペンタアレン）（２−メチル−４−（４’−アダマンチルフェニルインデニル）ジルコニウムジクロリド、
ジメチルシランジイル（２−メチル−Ｎ−フェニル−６−アザペンタアレン）（２−メチル−４−（４’−アダマンチルフェニルインデニル）ジルコニウムジクロリド、
ジメチルシランジイル（２，５−ジメチル−４−アザペンタアレン）（２−メチル−４−（４’−アダマンチルフェニルインデニル）ジルコニウムジクロリド、
ジメチルシランジイル（２，５−ジメチル−６−アザペンタアレン）（２−メチル−４−（４’−アダマンチルフェニルインデニル）ジルコニウムジクロリド、
ジメチルシランジイル（２，５−ジメチル−Ｎ−フェニル−４−アザペンタアレン）（２−メチル−４−（４’−アダマンチルフェニルインデニル）ジルコニウムジクロリド、
ジメチルシランジイル（２，５−ジメチル−Ｎ−フェニル−６−アザペンタアレン）（２−メチル−４−（４’−アダマンチルフェニルインデニル）ジルコニウムジクロリド、
ジメチルシランジイル（２−メチル−４−チアペンタアレン）（２−メチル−４−（４’−アダマンチルフェニルインデニル）ジルコニウムジクロリド、
ジメチルシランジイル（２−メチル−５−チアペンタアレン）（２−メチル−４−（４’−アダマンチルフェニルインデニル）ジルコニウムジクロリド、
ジメチルシランジイル（２−メチル−６−チアペンタアレン）（２−メチル−４−（４’−アダマンチルフェニルインデニル）ジルコニウムジクロリド、
ジメチルシランジイル（２，５−ジメチル−４−チアペンタアレン）（２−メチル−４−（４’−アダマンチルフェニルインデニル）ジルコニウムジクロリド、
ジメチルシランジイル（２，５−ジメチル−６−チアペンタアレン）（２−メチル−４−（４’−アダマンチルフェニルインデニル）ジルコニウムジクロリド、
ジメチルシランジイル（２−メチル−４−オキサペンタアレン）（２−メチル−４−（４’−アダマンチルフェニルインデニル）ジルコニウムジクロリド、
ジメチルシランジイル（２−メチル−５−オキサペンタアレン）（２−メチル−４−（４’−アダマンチルフェニルインデニル）ジルコニウムジクロリド、
ジメチルシランジイル（２−メチル−６−オキサペンタアレン）（２−メチル−４−（４’−アダマンチルフェニルインデニル）ジルコニウムジクロリド、
ジメチルシランジイル（２，５−ジメチル−４−オキサペンタアレン）（２−メチル−４−（４’−アダマンチルフェニルインデニル）ジルコニウムジクロリド、
ジメチルシランジイル（２，５−ジメチル−６−オキサペンタアレン）（２−メチル−４−（４’−アダマンチルフェニルインデニル）ジルコニウムジクロリド、
ジメチルシランジイル（２−メチル−４−アザペンタアレン）（２−メチル−４−（４’−トリス（トリフルオロメチル）メチルフェニルインデニル）ジルコニウムジクロリド、
ジメチルシランジイル（２−メチル−５−アザペンタアレン）（２−メチル−４−（４’−トリス（トリフルオロメチル）メチルフェニルインデニル）ジルコニウムジクロリド、
ジメチルシランジイル（２−メチル−６−アザペンタアレン）（２−メチル−４−（４’−トリス（トリフルオロメチル）メチルフェニルインデニル）ジルコニウムジクロリド、
ジメチルシランジイル（２−メチル−Ｎ−フェニル−４−アザペンタアレン）（２−メチル−４−（４’−トリス（トリフルオロメチル）メチルフェニルインデニル）ジルコニウムジクロリド、
ジメチルシランジイル（２−メチル−Ｎ−フェニル−５−アザペンタアレン）（２−メチル−４−（４’−トリス（トリフルオロメチル）メチルフェニルインデニル）ジルコニウムジクロリド、
ジメチルシランジイル（２−メチル−Ｎ−フェニル−６−アザペンタアレン）（２−メチル−４−（４’−トリス（トリフルオロメチル）メチルフェニルインデニル）ジルコニウムジクロリド、
ジメチルシランジイル（２，５−ジメチル−４−アザペンタアレン）（２−メチル−４−（４’−トリス（トリフルオロメチル）メチルフェニルインデニル）ジルコニウムジクロリド、
ジメチルシランジイル（２，５−ジメチル−６−アザペンタアレン）（２−メチル−４−（４’−トリス（トリフルオロメチル）メチルフェニルインデニル）ジルコニウムジクロリド、
ジメチルシランジイル（２，５−ジメチル−Ｎ−フェニル−４−アザペンタアレン）（２−メチル−４−（４’−トリス（トリフルオロメチル）メチルフェニルインデニル）ジルコニウムジクロリド、
ジメチルシランジイル（２，５−ジメチル−Ｎ−フェニル−６−アザペンタアレン）（２−メチル−４−（４’−トリス（トリフルオロメチル）メチルフェニルインデニル）ジルコニウムジクロリド、
ジメチルシランジイル（２−メチル−４−チアペンタアレン）（２−メチル−４−（４’−トリス（トリフルオロメチル）メチルフェニルインデニル）ジルコニウムジクロリド、
ジメチルシランジイル（２−メチル−５−チアペンタアレン）（２−メチル−４−（４’−トリス（トリフルオロメチル）メチルフェニルインデニル）ジルコニウムジクロリド、
ジメチルシランジイル（２−メチル−６−チアペンタアレン）（２−メチル−４−（４’−トリス（トリフルオロメチル）メチルフェニルインデニル）ジルコニウムジクロリド、
ジメチルシランジイル（２，５−ジメチル−４−チアペンタアレン）（２−メチル−４−（４’−トリス（トリフルオロメチル）メチルフェニルインデニル）ジルコニウムジクロリド、
ジメチルシランジイル（２，５−ジメチル−６−チアペンタアレン）（２−メチル−４−（４’−トリス（トリフルオロメチル）メチルフェニルインデニル）ジルコニウムジクロリド、
ジメチルシランジイル（２−メチル−４−オキサペンタアレン）（２−メチル−４−（４’−トリス（トリフルオロメチル）メチルフェニルインデニル）ジルコニウムジクロリド、
ジメチルシランジイル（２−メチル−５−オキサペンタアレン）（２−メチル−４−（４’−トリス（トリフルオロメチル）メチルフェニルインデニル）ジルコニウムジクロリド、
ジメチルシランジイル（２−メチル−６−オキサペンタアレン）（２−メチル−４−（４’−トリス（トリフルオロメチル）メチルフェニルインデニル）ジルコニウムジクロリド、
ジメチルシランジイル（２，５−ジメチル−４−オキサペンタアレン）（２−メチル−４−（４’−トリス（トリフルオロメチル）メチルフェニルインデニル）ジルコニウムジクロリド、
ジメチルシランジイル（２，５−ジメチル−６−オキサペンタアレン）（２−メチル−４−（４’−トリス（トリフルオロメチル）メチルフェニルインデニル）ジルコニウムジクロリド、
ジメチルシランジイル（２−メチル−４−アザペンタアレン）（２−エチル−４−（４’−ｔｅｒｔ−ブチルフェニルインデニル）ジルコニウムジクロリド、
ジメチルシランジイル（２−メチル−５，６−ジヒドロ−４−アザペンタアレン）（２−エチル−４−（４’−ｔｅｒｔ−ブチルフェニルインデニル）ジルコニウムジクロリド、
ジメチルシランジイル（２−メチル−４−アザペンタアレン）（２−エチル−４−（４’−ｔｅｒｔ−ブチルフェニルテトラヒドロインデニル）ジルコニウムジクロリド、
ジメチルシランジイル（２−メチル−５−アザペンタアレン）（２−ｎ−ブチル−４−（４’−ｔｅｒｔ−ブチルフェニルインデニル）ジルコニウムジクロリド、
エチリデン（２−メチル−６−アザペンタアレン）（２−メチル−４−（４’−ｔｅｒｔ−ブチルフェニルインデニル）ジルコニウムジクロリド、
ジメチルシランジイル（２−メチル−Ｎ−トリメチルシリル−４−アザペンタアレン）（２−メチル−４−（４’−ｔｅｒｔ−ブチルフェニルインデニル）ジルコニウムジクロリド、
ジメチルシランジイル（２−メチル−Ｎ−トリル−５−アザペンタアレン）（２−ｎ−プロピル−４−（４’−ｔｅｒｔ−ブチルフェニルインデニル）ジルコニウムジクロリド、
ジメチルゲルミルジイル（２−メチル−Ｎ−フェニル−６−アザペンタアレン）（２−メチル−４−（４’−ｔｅｒｔ−ブチルフェニルインデニル）ジルコニウムジクロリド、
メチルエチリデン（２，５−ジメチル−４−アザペンタアレン）（２−メチル−４−（４’−ｔｅｒｔ−ブチルフェニルインデニル）ジルコニウムジクロリド、
ジメチルシランジイル（２，５−ジイソプロピル−６−アザペンタアレン）（２−メチル−４−（４’−ｔｅｒｔ−ブチルフェニルインデニル）ジルコニウムジクロリド、
ジメチルシランジイル（２，５−ジメチル−Ｎ−フェニル−４−アザペンタアレン）（２，６−ジメチル−４−（４’−ｔｅｒｔ−ブチルフェニルインデニル）ジルコニウムジクロリド、
ジメチルシランジイル（２，５−ジメチル−Ｎ−フェニル−６−アザペンタアレン）（２−メチル−４−（６’−ｔｅｒｔ−ブチルナフチルインデニル）ジルコニウムジクロリド、
ジメチルシランジイル（２，５−ジメチル−Ｎ−フェニル−６−アザペンタアレン）（２−メチル−４−（６’−ｔｅｒｔ−ブチルアントラセニルインデニル）ジルコニウムジクロリド、
ジメチルシランジイル（２−メチル−４−ホスファペンタアレン）（２−メチル−４−（４’−ｔｅｒｔ−ブチルフェニルインデニル）ジルコニウムジクロリド、
ジフェニルシランジイル（２−メチル−５−チアペンタアレン）（２−メチル−４−（４’−ｔｅｒｔ−ブチルフェニルインデニル）ジルコニウムジクロリド、
メチルフェニルシランジイル（２−メチル−６−チアペンタアレン）（２−メチル−４−（４’−ｔｅｒｔ−ブチルフェニルインデニル）ジルコニウムジクロリド、
メチリデン（２，５−ジメチル−４−チアペンタアレン）（２−メチル−４−（４’−ｔｅｒｔ−ブチルフェニルインデニル）ジルコニウムジクロリド、
ジメチルメチリデン（２，５−ジメチル−６−チアペンタアレン）（２−メチル−４−（４’−ｔｅｒｔ−ブチルフェニルインデニル）ジルコニウムジクロリド、
ジフェニルシランジイル（２，５−ジメチル−４−オキサペンタアレン）（２−メチル−４−（４’−ｔｅｒｔ−ブチルフェニルインデニル）ジルコニウムジクロリド、
ジフェニルシランジイル（２，５−ジメチル−６−オキサペンタアレン）（２−メチル−４−（４’−ｔｅｒｔ−ブチルフェニルインデニル）ジルコニウムジクロリド、
ジメチルシランジイル（２−メチル−４−アザペンタアレン）（２−メチルインデニル）ジルコニウムジクロリド、
ジメチルシランジイル（２−メチル−５−アザペンタアレン）（２−メチルインデニル）ジルコニウムジクロリド、
ジメチルシランジイル（２−メチル−６−アザペンタアレン）（２−メチルインデニル）ジルコニウムジクロリド、
ジメチルシランジイル（２−メチル−Ｎ−フェニル−４−アザペンタアレン）（２−メチルインデニル）ジルコニウムジクロリド、
ジメチルシランジイル（２−メチル−Ｎ−フェニル−５−アザペンタアレン）（２−メチルインデニル）ジルコニウムジクロリド、
ジメチルシランジイル（２−メチル−Ｎ−フェニル−６−アザペンタアレン）（２−メチルインデニル）ジルコニウムジクロリド、
ジメチルシランジイル（２，５−ジメチル−４−アザペンタアレン）（２−メチルインデニル）ジルコニウムジクロリド、
ジメチルシランジイル（２，５−ジメチル−６−アザペンタアレン）（２−メチルインデニル）ジルコニウムジクロリド、
ジメチルシランジイル（２，５−ジメチル−Ｎ−フェニル−４−アザペンタアレン）（２−メチルインデニル）ジルコニウムジクロリド、
ジメチルシランジイル（２，５−ジメチル−Ｎ−フェニル−６−アザペンタアレン）（２−メチルインデニル）ジルコニウムジクロリド、
ジメチルシランジイル（２−メチル−４−チアペンタアレン）（２−メチルインデニル）ジルコニウムジクロリド、
ジメチルシランジイル（２−メチル−５−チアペンタアレン）（２−メチルインデニル）ジルコニウムジクロリド、
ジメチルシランジイル（２−メチル−６−チアペンタアレン）（２−メチルインデニル）ジルコニウムジクロリド、
ジメチルシランジイル（２，５−ジメチル−４−チアペンタアレン）（２−メチルインデニル）ジルコニウムジクロリド、
ジメチルシランジイル（２，５−ジメチル−６−チアペンタアレン）（２−メチルインデニル）ジルコニウムジクロリド、
ジメチルシランジイル（２−メチル−４−オキサペンタアレン）（２−メチルインデニル）ジルコニウムジクロリド、
ジメチルシランジイル（２−メチル−５−オキサペンタアレン）（２−メチルインデニル）ジルコニウムジクロリド、
ジメチルシランジイル（２−メチル−６−オキサペンタアレン）（２−メチルインデニル）ジルコニウムジクロリド、
ジメチルシランジイル（２，５−ジメチル−４−オキサペンタアレン）（２−メチルインデニル）ジルコニウムジクロリド、
ジメチルシランジイル（２，５−ジメチル−６−オキサペンタアレン）（２−メチルインデニル）ジルコニウムジクロリド、
ジメチルシランジイル（２−メチル−４−アザペンタアレン）（インデニル）ジルコニウムジクロリド、
ジメチルシランジイル（２−メチル−５−アザペンタアレン）（インデニル）ジルコニウムジクロリド、
ジメチルシランジイル（２−メチル−６−アザペンタアレン）（インデニル）ジルコニウムジクロリド、
ジメチルシランジイル（２−メチル−Ｎ−フェニル−４−アザペンタアレン）（インデニル）ジルコニウムジクロリド、
ジメチルシランジイル（２−メチル−Ｎ−フェニル−５−アザペンタアレン）（インデニル）ジルコニウムジクロリド、
ジメチルシランジイル（２−メチル−Ｎ−フェニル−６−アザペンタアレン）（インデニル）ジルコニウムジクロリド、
ジメチルシランジイル（２，５−ジメチル−４−アザペンタアレン）（インデニル）ジルコニウムジクロリド、
ジメチルシランジイル（２，５−ジメチル−６−アザペンタアレン）（インデニル）ジルコニウムジクロリド、
ジメチルシランジイル（２，５−ジメチル−Ｎ−フェニル−４−アザペンタアレン）（インデニル）ジルコニウムジクロリド、
ジメチルシランジイル（２，５−ジメチル−Ｎ−フェニル−６−アザペンタアレン）（インデニル）ジルコニウムジクロリド、
ジメチルシランジイル（２−メチル−４−チアペンタアレン）（インデニル）ジルコニウムジクロリド、
ジメチルシランジイル（２−メチル−５−チアペンタアレン）（インデニル）ジルコニウムジクロリド、
ジメチルシランジイル（２−メチル−６−チアペンタアレン）（インデニル）ジルコニウムジクロリド、
ジメチルシランジイル（２，５−ジメチル−４−チアペンタアレン）（インデニル）ジルコニウムジクロリド、
ジメチルシランジイル（２，５−ジメチル−６−チアペンタアレン）（インデニル）ジルコニウムジクロリド、
ジメチルシランジイル（２−メチル−４−オキサペンタアレン）（インデニル）ジルコニウムジクロリド、
ジメチルシランジイル（２−メチル−５−オキサペンタアレン）（インデニル）ジルコニウムジクロリド、
ジメチルシランジイル（２−メチル−６−オキサペンタアレン）（インデニル）ジルコニウムジクロリド、
ジメチルシランジイル（２，５−ジメチル−４−オキサペンタアレン）（インデニル）ジルコニウムジクロリド、
ジメチルシランジイル（２，５−ジメチル−６−オキサペンタアレン）（インデニル）ジルコニウムジクロリド、
ジメチルシランジイル（２−メチル−４−アザペンタアレン）（２−メチル−４−フェニルインデニル）ジルコニウムジクロリド、
ジメチルシランジイル（２−メチル−５−アザペンタアレン）（２−メチル−４−フェニルインデニル）ジルコニウムジクロリド、
ジメチルシランジイル（２−メチル−６−アザペンタアレン）（２−メチル−４−フェニルインデニル）ジルコニウムジクロリド、
ジメチルシランジイル（２−メチル−Ｎ−フェニル−４−アザペンタアレン）（２−メチル−４−フェニルインデニル）ジルコニウムジクロリド、
ジメチルシランジイル（２−メチル−Ｎ−フェニル−５−アザペンタアレン）（２−メチル−４−フェニルインデニル）ジルコニウムジクロリド、
ジメチルシランジイル（２−メチル−Ｎ−フェニル−６−アザペンタアレン）（２−メチル−４−フェニルインデニル）ジルコニウムジクロリド、
ジメチルシランジイル（２，５−ジメチル−４−アザペンタアレン）（２−メチル−４−フェニルインデニル）ジルコニウムジクロリド、
ジメチルシランジイル（２，５−ジメチル−６−アザペンタアレン）（２−メチル−４−フェニルインデニル）ジルコニウムジクロリド、
ジメチルシランジイル（２，５−ジメチル−Ｎ−フェニル−４−アザペンタアレン）（２−メチル−４−フェニルインデニル）ジルコニウムジクロリド、
ジメチルシランジイル（２，５−ジメチル−Ｎ−フェニル−６−アザペンタアレン）（２−メチル−４−フェニルインデニル）ジルコニウムジクロリド、
ジメチルシランジイル（２−メチル−４−チアペンタアレン）（２−メチル−４−フェニルインデニル）ジルコニウムジクロリド、
ジメチルシランジイル（２−メチル−５−チアペンタアレン）（２−メチル−４−フェニルインデニル）ジルコニウムジクロリド、
ジメチルシランジイル（２−メチル−６−チアペンタアレン）（２−メチル−４−フェニルインデニル）ジルコニウムジクロリド、
ジメチルシランジイル（２，５−ジメチル−４−チアペンタアレン）（２−メチル−４−フェニルインデニル）ジルコニウムジクロリド、
ジメチルシランジイル（２，５−ジメチル−６−チアペンタアレン）（２−メチル−４−フェニルインデニル）ジルコニウムジクロリド、
ジメチルシランジイル（２−メチル−４−オキサペンタアレン）（２−メチル−４−フェニルインデニル）ジルコニウムジクロリド、
ジメチルシランジイル（２−メチル−５−オキサペンタアレン）（２−メチル−４−フェニルインデニル）ジルコニウムジクロリド、
ジメチルシランジイル（２−メチル−６−オキサペンタアレン）（２−メチル−４−フェニルインデニル）ジルコニウムジクロリド、
ジメチルシランジイル（２，５−ジメチル−４−オキサペンタアレン）（２−メチル−４−フェニルインデニル）ジルコニウムジクロリド、
ジメチルシランジイル（２，５−ジメチル−６−オキサペンタアレン）（２−メチル−４−フェニルインデニル）ジルコニウムジクロリド、
ジメチルシランジイル（２−メチル−４−アザペンタアレン）（２−メチル−４，５−ベンゾインデニル）ジルコニウムジクロリド、
ジメチルシランジイル（２−メチル−５−アザペンタアレン）（２−メチル−４，５−ベンゾインデニル）ジルコニウムジクロリド、
ジメチルシランジイル（２−メチル−６−アザペンタアレン）（２−メチル−４，５−ベンゾインデニル）ジルコニウムジクロリド、
ジメチルシランジイル（２−メチル−Ｎ−フェニル−４−アザペンタアレン）（２−メチル−４，５−ベンゾインデニル）ジルコニウムジクロリド、
ジメチルシランジイル（２−メチル−Ｎ−フェニル−５−アザペンタアレン）（２−メチル−４，５−ベンゾインデニル）ジルコニウムジクロリド、
ジメチルシランジイル（２−メチル−Ｎ−フェニル−６−アザペンタアレン）（２−メチル−４，５−ベンゾインデニル）ジルコニウムジクロリド、
ジメチルシランジイル（２，５−ジメチル−４−アザペンタアレン）（２−メチル−４，５−ベンゾインデニル）ジルコニウムジクロリド、
ジメチルシランジイル（２，５−ジメチル−６−アザペンタアレン）（２−メチル−４，５−ベンゾインデニル）ジルコニウムジクロリド、
ジメチルシランジイル（２，５−ジメチル−Ｎ−フェニル−４−アザペンタアレン）（２−メチル−４，５−ベンゾインデニル）ジルコニウムジクロリド、
ジメチルシランジイル（２，５−ジメチル−Ｎ−フェニル−６−アザペンタアレン）（２−メチル−４，５−ベンゾインデニル）ジルコニウムジクロリド、
ジメチルシランジイル（２−メチル−４−チアペンタアレン）（２−メチル−４，５−ベンゾインデニル）ジルコニウムジクロリド、
ジメチルシランジイル（２−メチル−５−チアペンタアレン）（２−メチル−４，５−ベンゾインデニル）ジルコニウムジクロリド、
ジメチルシランジイル（２−メチル−６−チアペンタアレン）（２−メチル−４，５−ベンゾインデニル）ジルコニウムジクロリド、
ジメチルシランジイル（２，５−ジメチル−４−チアペンタアレン）（２−メチル−４，５−ベンゾインデニル）ジルコニウムジクロリド、
ジメチルシランジイル（２，５−ジメチル−６−チアペンタアレン）（２−メチル−４，５−ベンゾインデニル）ジルコニウムジクロリド、
ジメチルシランジイル（２−メチル−４−オキサペンタアレン）（２−メチル−４，５−ベンゾインデニル）ジルコニウムジクロリド、
ジメチルシランジイル（２−メチル−５−オキサペンタアレン）（２−メチル−４，５−ベンゾインデニル）ジルコニウムジクロリド、
ジメチルシランジイル（２−メチル−６−オキサペンタアレン）（２−メチル−４，５−ベンゾインデニル）ジルコニウムジクロリド、
ジメチルシランジイル（２，５−ジメチル−４−オキサペンタアレン）（２−メチル−４，５−ベンゾインデニル）ジルコニウムジクロリド、
ジメチルシランジイル（２，５−ジメチル−６−オキサペンタアレン）（２−メチル−４，５−ベンゾインデニル）ジルコニウムジクロリド、
ジメチルシランジイルビス（２−メチル−４−アザペンタアレン）ジルコニウムジクロリド、
ジメチルシランジイルビス（２−メチル−５−アザペンタアレン）ジルコニウムジクロリド、
ジメチルシランジイルビス（２−メチル−６−アザペンタアレン）ジルコニウムジクロリド、
ジメチルシランジイルビス（２−メチル−Ｎ−フェニル−４−アザペンタアレン）ジルコニウムジクロリド、
ジメチルシランジイルビス（２−メチル−Ｎ−フェニル−５−アザペンタアレン）ジルコニウムジクロリド、
ジメチルシランジイルビス（２−メチル−Ｎ−フェニル−６−アザペンタアレン）ジルコニウムジクロリド、
ジメチルシランジイルビス（２，５−ジメチル−４−アザペンタアレン）ジルコニウムジクロリド、
ジメチルシランジイルビス（２，５−ジメチル−６−アザペンタアレン）ジルコニウムジクロリド、
ジメチルシランジイルビス（２，５−ジメチル−Ｎ−フェニル−４−アザペンタアレン）ジルコニウムジクロリド、
ジメチルシランジイルビス（２，５−ジメチル−Ｎ−フェニル−６−アザペンタアレン）ジルコニウムジクロリド、
ジメチルシランジイルビス（２−メチル−４−チアペンタアレン）ジルコニウムジクロリド、
ジメチルシランジイルビス（２−メチル−５−チアペンタアレン）ジルコニウムジクロリド、
ジメチルシランジイルビス（２−メチル−６−チアペンタアレン）ジルコニウムジクロリド、
ジメチルシランジイルビス（２，５−ジメチル−４−チアペンタアレン）ジルコニウムジクロリド、
ジメチルシランジイルビス（２，５−ジメチル−６−チアペンタアレン）ジルコニウムジクロリド、
ジメチルシランジイルビス（２−メチル−４−オキサペンタアレン）ジルコニウムジクロリド、
ジメチルシランジイルビス（２−メチル−５−オキサペンタアレン）ジルコニウムジクロリド、
ジメチルシランジイルビス（２−メチル−６−オキサペンタアレン）ジルコニウムジクロリド、
ジメチルシランジイルビス（２，５−ジメチル−４−オキサペンタアレン）ジルコニウムジクロリド、
ジメチルシランジイルビス（２，５−ジメチル−６−オキサペンタアレン）ジルコニウムジクロリド、又はその混合物を使用する請求項１０に記載の触媒組成物。
【請求項１２】
請求項１〜１１のいずれかに記載の触媒組成物の存在下、１種以上のオレフィンを重合することによるポリオレフィンの製造方法。
【請求項１３】
請求項１〜１１のいずれかに記載の触媒組成物の、ポリオレフィン製造用としての使用法。
【発明の詳細な説明】
【０００１】
本発明は、メタロセン、助触媒、坦体材料及び、必要によりさらに有機金属化合物を含む触媒組成物に関する。この触媒組成物は、オレフィンの重合に有効に使用されるが、本発明の触媒組成物では、助触媒として通常過剰量で使用されるメチルアルミノキサン（ＭＡＯ）等のアルミノキサンの使用の必要がなく、かつ触媒活性が高く、良好な重合体モルホロジーが得られる。
【０００２】
メタロセンを使用するチーグラ−ナッタ重合でのカチオン錯体の役割は、一般に認識されている（H.H. Brintzinger, D. Fischer, R. Muelhaupt, R. Rieger, R. Waymouth, Angew. Chem. 1995, 107 1255〜1283頁）。このようなカチオンアルキル錯体の製造により、十分な活性を有する、ＭＡＯを含まない触媒を得る可能性が得られた。この場合、助触媒を事実上、化学量論量で使用することができる。
【０００３】
「カチオン様」メタロセン重合触媒の合成が、J. Am. Chem. Soc. 1991, 第113巻, 3623頁に開示されている。
【０００４】
上述の原則による式ＬＭＸ+ＸＡ-で表される塩の製造方法が、ＥＰ−Ａ０５２０７３２に開示されている。
【０００５】
ＥＰ−Ａ０５５８１５８には、ジアルキルメタロセン化合物及び式［Ｒ3ＮＨ］+［Ｂ（Ｃ6Ｈ5）4］-で表される塩から得られる両性イオン触媒組成物が開示されている。このような塩と、例えばＣｐ2ＺｒＭｅ2との反応により、メタンを取り除く陽子移行反応の結果、中間体としてメチルジルコノセンカチオンが得られる。これは、Ｃ−Ｈ活性化によりさらに反応し、両性イオンＣｐ2Ｚｒ+−（ｍ−Ｃ6Ｈ4）−ＢＰｈ3-が得られる。ここでは、ジルコニウム（Ｚｒ）原子がフェニル環の炭素原子に共有結合し、そしてアゴスティック（agostic）水素結合により安定化される。ＵＳ−Ａ５３４８２９９には、ジアルキルメタロセン化合物及び式［Ｒ3ＮＨ］+［Ｂ（Ｃ6Ｆ5）4］-で表される塩から陽子移行反応により得られる両性イオン触媒組成物が開示されている。次の反応としてのＣ−Ｈ活性化は、ここでは起こらない。
【０００６】
ＥＰ−Ａ０４２６６３７では、ルイス酸ＣＰｈ3+カチオンを、金属中心からメチル基を引き抜くために使用する方法を利用している。Ｂ（Ｃ6Ｆ5）4-も同様に弱配位アニオンとして機能する。
【０００７】
メタロセン触媒の工業的利用では、触媒組成物を均一にして、得られる重合体のモルホロジーを適当にする必要がある。上述のボレートアニオンを基礎とするカチオンメタロセン触媒を担体に施す（塗布）ことが、ＷＯ９１／０９８８２に開示されている。ここでは、ジアルキルメタロセン化合物並びにブレンステッド酸、非配位アニオン（例えば、テトラキスペンタフルオロフェニルボレート）含有第４級アンモニウム化合物を、無機担体に施して、触媒組成物を形成する。この坦体材料は、トリアルキルアルミニウム化合物を用いてあらかじめ変性しておく。上記触媒を担体に施す方法の不都合は、ほんの少量の使用されるメタロセンを、物理吸着により坦体材料に固定させることである。触媒組成物を反応器に計量、導入する場合、このメタロセンが担体の表面から容易に分離することもある。これにより、重合は部分的に不均一となり、不満足な重合体モルホロジーが得られる。
【０００８】
ＷＯ９６／０４３１９には、助触媒を坦体材料に共有結合させている触媒組成物が開示されている。しかしながら、この触媒組成物の重合活性は低く、さらに担体を有するカチオンメタロセン触媒の感度が高いので、これらを重合系に導入する際に問題が起こり得る。
【０００９】
そのため、反応器への導入前か、又は重合オートクレーブ中においてのみ活性化しても良い触媒組成物を開発するのが望ましい。
【００１０】
従って、本発明の目的は、従来技術の不都合を回避し、高い重合活性及び良好な重合体モルホロジーを確保する触媒組成物を提供することにある。さらに本発明の目的は、この触媒組成物の製造方法を開発することであり、この方法により、触媒組成物の活性化を、反応器への導入前か、或いは重合オートクレーブに導入された直後に行うことができる。
【００１１】
本発明は、担持触媒組成物を提供し、それをオレフィン重合に使用することである。
【００１２】
本発明の触媒組成物は、
ａ）少なくとも１種のメタロセン、
ｂ）式Ｉ：
【００１３】
【化７】
0004465107.tif 000002
［但し、Ｒ3、Ｒ4及びＲ5が同一又は異なっており、それぞれ水素原子、Ｃ1〜Ｃ20アルキル基、Ｃ1〜Ｃ20ハロアルキル基、Ｃ6〜Ｃ40アリール基、Ｃ6〜Ｃ40ハロアリール基、Ｃ7〜Ｃ40アルキルアリール基又はＣ7〜Ｃ40アリールアルキル基を表し、Ｒ3、Ｒ4及びＲ5のうちの２個又は３個全てがＣ2〜Ｃ20単位を介して相互に結合していても良く、そして
Ｍ2が元素周期表第Ｖ主族の元素を表す］
で表される少なくとも１種のルイス塩基、
ｃ）担体、
ｄ）式ＩＩ：
【００１４】
【化８】
0004465107.tif 000003
［但し、Ｒ1及びＲ2が同一又は異なっており、それぞれ水素原子、ハロゲン原子、Ｃ1〜Ｃ40基、特にＣ1〜Ｃ20アルキル、Ｃ1〜Ｃ20ハロアルキル、Ｃ1〜Ｃ10アルコキシ、Ｃ6〜Ｃ20アリール、Ｃ6〜Ｃ20ハロアリール、Ｃ6〜Ｃ20アリールオキシ、Ｃ7〜Ｃ40アリールアルキル、Ｃ7〜Ｃ40ハロアリールアルキル、Ｃ7〜Ｃ40アルキルアリール又はＣ7〜Ｃ40ハロアルキルアリールを表すか、或いはＲ1がＯＳｉＲ3｛Ｒが同一又は異なっており、Ｒ1と同義である｝を表し、
Ｍ3が同一又は異なっており、それぞれ元素周期表第ＩＩＩ主族の元素を表し、そして
ｉ及びｊがそれぞれ０〜２までの整数である］
で表される単位から構成され、前記担体に共有結合している少なくとも１種の有機硼素アルミニウム化合物、及び、必要により
ｅ）式Ｖ：
【００１５】
【化９】
0004465107.tif 000004
［但し、
Ｍ4が元素周期表第Ｉ、ＩＩ又はＩＩＩ主族の元素を表し、
Ｒ6が同一又は異なっており、それぞれ水素原子、ハロゲン原子、Ｃ1〜Ｃ40基、特にＣ1〜Ｃ20アルキル、Ｃ6〜Ｃ40アリール、Ｃ7〜Ｃ40アリールアルキル又はＣ7〜Ｃ40アルキルアリールを表し、
ｐが１〜３までの整数であり、そして
ｋが１〜４までの整数である］
で表される有機金属化合物
を含む。
【００１６】
式（Ｉ）で表されるルイス酸は、式中のＭ2が窒素又はリンのいずれかであるのが好ましい。このような化合物の例としては、トリエチルアミン、トリイソプロピルアミン、トリイソブチルアミン、トリ（ｎ−ブチル）アミン、Ｎ，Ｎ−ジメチルアニリン、Ｎ，Ｎ−ジエチルアニリン、Ｎ，Ｎ−２，４，６−ペンタメチルアニリン、ジシクロヘキシルアミン、ピリジン、ピラジン、トリフェニルホスフィン、トリ（メチルフェニル）ホスフィン及びトリ（ジメチルフェニル）ホスフィンである。
【００１７】
担体は、多孔質の無機固体又は有機固体である。この担体は、少なくとも１種の無機酸化物、例えば酸化ケイ素、酸化アルミニウム、アルミノシリケート、ゼオライト、ＭｇＯ、ＺｒＯ2、ＴｉＯ2、Ｂ2Ｏ3、ＣａＯ、ＺｎＯ、ＴｈＯ2、Ｎａ2ＣＯ3、Ｋ2ＣＯ3、ＣａＣＯ3、ＭｇＣＯ3、Ｎａ2ＳＯ4、Ａｌ2（ＳＯ4）3、ＢａＳＯ4、ＫＮＯ3、Ｍｇ（ＮＯ3）2、Ａｌ（ＮＯ3）3、Ｎａ2Ｏ、Ｋ2Ｏ又はＬｉ2Ｏ、特に酸化ケイ素及び／又は酸化アルミニウムを含むのが好ましい。
【００１８】
この担体は、さらに少なくとも１種のポリマー、例えば単独重合体若しくは共重合体、橋架け重合体又はポリマーブレンドを含むこともできる。ポリマーの例としては、ポリエチレン、ポリプロピレン、ポリブテン、ポリスチレン、ジビニルベンゼン橋架けポリスチレン、ポリビニルクロリド、アクリロニトリル−ブタジエン−スチレン共重合体、ポリアミド、ポリメタクリラート、ポリカーボネート、ポリエステル、ポリアセタール又はポリビニルアルコールである。
【００１９】
この担体の比表面積は、１０〜１０００ｍ2／ｇ、好ましくは１５０〜５００ｍ2／ｇである。この担体の平均粒径は、１〜５００μｍ、好ましくは５〜３５０μｍ、特に好ましくは１０〜２００μｍである。
【００２０】
担体の細孔容積が０．５〜４．０ｍｌ／ｇ、好ましくは１．０〜３．５ｍｌ／ｇである多孔質のものが好ましい。多孔質の担体には、空隙（細孔容積）が特定の割合含まれる。細孔の形状は、通常、不規則であるが、屡々球形である。細孔の穴部は狭いので、この細孔を相互に連結することができる。孔径は約２〜５０ｎｍであるのが好ましい。多孔質担体の粒子形状は後処理に応じて決まり、不規則であるか、又は球形である。この担体の粒径は、例えば極低温微粉砕及び／又は篩分けにより、どのような値にも設定することができる。
【００２１】
本発明の触媒組成物は、助触媒的に活性な化合物として、式（ＩＩ）で表される単位を含む有機硼素アルミニウム化合物を含んでいる。
【００２２】
Ｍ3が硼素又はアルミニウムである式（ＩＩ）の化合物が好ましい。式（ＩＩ）の単位を含む化合物は、モノマーであるか、或いは鎖状、環状又はかご様オリゴマーの形態である。式（ＩＩ）の単位を含む２種以上の化合物が、ルイス酸−塩基相互作用又は縮合反応により相互に会合する二量体、三量体又は多量体を形成することも可能である。
【００２３】
助触媒的に活性な有機硼素アルミニウム化合物ｄ）は、式（ＩＩＩ）及び（ＩＶ）：
【００２４】
【化１０】
0004465107.tif 000005
［但し、Ｒ1及びＲ2が式（ＩＩ）と同義である］
で表されるのが好ましい。
【００２５】
式（ＩＩＩ）及び（ＩＶ）で表される助触媒的に活性な化合物の例としては、以下のものが挙げられる：
【００２６】
【化１１】
0004465107.tif 000006
【化１２】
0004465107.tif 000007
【化１３】
0004465107.tif 000008
【００２７】
式（Ｖ）で表される有機金属化合物は、Ｍ4がリチウム、マグネシウム及び／又はアルミニウム、特にアルミニウムである非電荷ルイス酸であるのが好ましい。式（Ｖ）で表される有機金属化合物の好ましい例としては、トリメチルアルミニウム、トリエチルアルミニウム、トリイソプロピルアルミニウム、トリヘキシルアルミニウム、トリオクチルアルミニウム、トリ−ｎ−ブチルアルミニウム、トリ−ｎ−プロピルアルミニウム、トリイソプレニルアルミニウム、ジメチルアルミニウムモノクロリド、ジエチルアルミニウムモノクロリド、ジイソブチルアルミニウムモノクロリド、メチルアルミニウムセスキクロリド、エチルアルミニウムセスキクロリド、ジメチルアルミニウムヒドリド、ジエチルアルミニウムヒドリド、ジイソプロピルアルミニウムヒドリド、ジメチルアルミニウムトリメチルシロキシド、ジメチルアルミニウムトリエチルシロキシド、フェニルアラン、ペンタフルオロフェニルアラン又はｏ−トリルアランである。
【００２８】
本発明の触媒組成物に存在するメタロセン化合物は、
例えば、ＥＰ−Ａ０１２９３６８、ＥＰ−Ａ０５６１４７９、ＥＰ−Ａ０５４５３０４及びＥＰ−Ａ０５７６９７０に開示されているブリッジされていても良いビスシクロペンタジエニル錯体；
例えば、ＥＰ−Ａ０４１６８１５に開示されているブリッジされているアミドシクロペンタジエニル錯体等のモノシクロペンタジエニル錯体；
例えば、ＥＰ−Ａ０６３２０６３に開示されている多核シクロペンタジエニル錯体；
例えば、ＥＰ−Ａ０６５９７５８に開示されているｐ−リガンド置換テトラヒドロペンタアレン；又は
例えば、ＥＰ−Ａ０６６１３００に開示されているｐ−リガンド置換テトラヒドロインデン、
である。
【００２９】
錯体配位子がシクロペンタジエニル配位子を含んでいない有機金属化合物を使用することもできる。例として挙げられるものは、例えば、D. H. McConville, et al., Macromolecules, 1996, 29,5241及びD. H. McConville, et al., J. Am. Chem. Soc., 1996, 118, 10008に記載されているような、元素周期表第ＩＩＩ及びＩＶ遷移族のジアミン錯体である。Brookhart et al., J. Am. Chem. Soc., 1995, 117, 6414及びBrookhart et al., J. Am. Chem. Soc., 1996, 118, 267に記載されているような、元素周期表第ＶＩＩＩ遷移族のジイミン錯体（例えば、Ｎｉ2+又はＰｄ2+錯体）を使用することもできる。さらに、Brookhart et al., J. Am. Chem. Soc., 1998, 120, 4049及びGibson et al., Chem. Commun. 1998, 849に記載されているような元素周期表第ＶＩＩＩ遷移族の２，６−ビス（イミノ）ピリジル錯体（例えば、Ｃｏ2+又はＦｅ2+錯体）を使用することができる。錯体配位子が複素環であるメタロセン化合物も使用することができる。例示がＷＯ９８／２２４８６にある。
【００３０】
メタロセン化合物は、式（ＶＩ）：
【００３１】
【化１４】
0004465107.tif 000009
［但し、
Ｍ1が元素周期表の第ＩＩＩ、ＩＶ、Ｖ又はＶＩ遷移族の金属、特にチタン、ジルコニウム又はハフニウムを表し；
Ｒ7が同一若しくは異なっており、それぞれ水素原子若しくはＳｉＲ312（Ｒ12が同一又は異なっており、それぞれ水素原子又はＣ1〜Ｃ40基、例えばＣ1〜Ｃ20アルキル、Ｃ1〜Ｃ10フルオロアルキル、Ｃ1〜Ｃ10アルコキシ、Ｃ6〜Ｃ20アリール、Ｃ6〜Ｃ10フルオロアリール、Ｃ6〜Ｃ10アリールオキシ、Ｃ2〜Ｃ10アルケニル、Ｃ7〜Ｃ40アリールアルキル、Ｃ7〜Ｃ40アルキルアリール又はＣ8〜Ｃ40アリールアルケニルを表す）を、又は
Ｃ1〜Ｃ30基、例えばＣ1〜Ｃ25アルキル（例えば、メチル、エチル、ｔｅｒｔ−ブチル、シクロヘキシル又はオクチル）、Ｃ2〜Ｃ25アルケニル、Ｃ3〜Ｃ15アルキルアルケニル、Ｃ6〜Ｃ24アリール、Ｃ5〜Ｃ24ヘテロアリール（例えば、ピリジル、フリル又はキノリル）、Ｃ7〜Ｃ30アリールアルキル、Ｃ7〜Ｃ30アルキルアリール、フッ素含有Ｃ1〜Ｃ25アルキル、フッ素含有Ｃ6〜Ｃ24アリール、フッ素含有Ｃ7〜Ｃ30アリールアルキル、フッ素含有Ｃ7〜Ｃ30アルキルアリール又はＣ1〜Ｃ12アルコキシを表すか、或いは
２個以上の基Ｒ7が、このＲ7及びこれらに結合するシクロペンタジエニル環の原子が、置換されていても良いＣ4〜Ｃ24炭素環又は複素環基を形成するように、相互に結合していても良く；
Ｒ8が同一若しくは異なっており、それぞれ水素原子若しくはＳｉＲ312（Ｒ12が同一又は異なっており、それぞれ水素原子又はＣ1〜Ｃ40基、例えばＣ1〜Ｃ20アルキル、Ｃ1〜Ｃ10フルオロアルキル、Ｃ1〜Ｃ10アルコキシ、Ｃ6〜Ｃ14アリール、Ｃ6〜Ｃ10フルオロアリール、Ｃ6〜Ｃ10アリールオキシ、Ｃ2〜Ｃ10アルケニル、Ｃ7〜Ｃ40アリールアルキル、Ｃ7〜Ｃ40アルキルアリール若しくはＣ8〜Ｃ40アリールアルケニルを表す）を、又は
Ｃ1〜Ｃ30基、例えばＣ1〜Ｃ25アルキル（例えば、メチル、エチル、ｔｅｒｔ−ブチル、シクロヘキシル又はオクチル）、Ｃ2〜Ｃ25アルケニル、Ｃ3〜Ｃ15アルキルアルケニル、Ｃ6〜Ｃ24アリール、Ｃ5〜Ｃ24ヘテロアリール（例えば、ピリジル、フリル又はキノリル）、Ｃ7〜Ｃ30アリールアルキル、Ｃ7〜Ｃ30アルキルアリール、フッ素含有Ｃ1〜Ｃ25アルキル、フッ素含有Ｃ6〜Ｃ24アリール、フッ素含有Ｃ7〜Ｃ30アリールアルキル、フッ素含有Ｃ7〜Ｃ30アルキルアリール又はＣ1〜Ｃ12アルコキシを表すか、或いは
２個以上の基Ｒ8が、このＲ8及びこれらに結合するシクロペンタジエニル環の原子が、置換されていても良いＣ4〜Ｃ24炭素環又は複素環基を形成するように、相互に結合していても良く；
ｖが０である場合、ｌが５であり、ｖが１である場合、ｌが４であり；
ｖが０である場合、ｍが５であり、ｖが１である場合、ｍが４であり；
Ｌ1が同一又は異なっていても良く、それぞれ水素原子、Ｃ1〜Ｃ10炭化水素基（例えば、Ｃ1〜Ｃ10アルキル若しくはＣ6〜Ｃ10アリール）、ハロゲン原子、ＯＲ9、ＳＲ9、ＯＳｉＲ39、ＳｉＲ39、ＰＲ29又はＮＲ29（Ｒ9がハロゲン原子、Ｃ1〜Ｃ10アルキル基、ハロゲン化Ｃ1〜Ｃ10アルキル基、Ｃ6〜Ｃ20アリール基又はハロゲン化Ｃ6〜Ｃ20アリール基を表す）を、或いは
トルエンスルホニル基、トリフルオロアセチル基、トリフルオロアセトキシル基、トリフルオロメタンスルホニル基、ノナフルオロブタンスルホニル基又は２，２，２−トリフルオロエタンスルホニル基を表し；
ｏが１〜４の整数、好ましくは２であり；
Ｚが、２つのシクロペンタジエニル環の間のブリッジ構造単位を表し、そしてｖが０又は１である］
で表されるブリッジされていても良い化合物であるのが好ましい。
【００３２】
Ｚの例としては、ＭＲ10Ｒ11基｛Ｍが炭素、ケイ素、ゲルマニウム又はスズを表し、Ｒ10及びＲ11及びが同一又は異なるＣ1〜Ｃ20炭化水素含有基（例えば、Ｃ1〜Ｃ10アルキル、Ｃ6〜Ｃ14アリール又はトリメチルシリル）を表す｝である。Ｚが、ＣＨ2、ＣＨ2ＣＨ2、ＣＨ（ＣＨ3）ＣＨ2、ＣＨ（Ｃ4Ｈ9）Ｃ（ＣＨ3）2、Ｃ（ＣＨ3）2、（ＣＨ3）2Ｓｉ、（ＣＨ3）2Ｇｅ、（ＣＨ3）2Ｓｎ、（Ｃ6Ｈ5）2Ｓｉ、（Ｃ6Ｈ5）（ＣＨ3）Ｓｉ、（Ｃ6Ｈ5）2Ｇｅ、（Ｃ6Ｈ5）2Ｓｎ、（ＣＨ2）4Ｓｉ、ＣＨ2Ｓｉ（ＣＨ3）2、ｏ−Ｃ6Ｈ4又は２，２’−（Ｃ6Ｈ4）2のいずれかであるのが好ましい。１種以上の基Ｒ7及び／又はＲ8と共にＺが、単環又は多環基を形成することもできる。
【００３３】
式（ＶＩ）で表されるキラルで、ブリッジされていてるメタロセン化合物が好ましく、特にｖが１であり、シクロペンタジエニル環のどちらか一方又は両方が置換されて、インデニル環；硫黄−、窒素−若しくは酸素含有のインデニル類似複素環；又は硫黄−、窒素−若しくは酸素含有のペンタアレン類似複素環を形成するメタロセン化合物が好ましい。
【００３４】
【化１５】
0004465107.tif 000010
上述の環は、特に（式（ＶＩＩ）で付けられた数字を用いる）２位、４位、２，４位、２，４，５位、２，４，６位、２，４，７位又は２，４，５，６位が、Ｃ1〜Ｃ20基、例えばＣ1〜Ｃ10アルキル又はＣ6〜Ｃ20アリールで置換されているのが好ましく、その際に上述の環の２個以上の置換基は、合体して環基を形成していても良い。
【００３５】
式（ＶＩ）で表されるキラルな、ブリッジされていてる化合物は、純粋なラセミ化合物又は純粋なメソ化合物として使用することができる。しかしながら、ラセミ化合物及びメソ化合物の混合物を使用することもできる。
【００３６】
メタロセン化合物の例としては、以下のものが挙げられる：
ジメチルシランジイルビス（インデニル）ジルコニウムジクロリド、
ジメチルシランジイルビス（４−ナフチルインデニル）ジルコニウムジクロリド、
ジメチルシランジイルビス（２−メチルベンゾインデニル）ジルコニウムジクロリド、
ジメチルシランジイルビス（２−メチルインデニル）ジルコニウムジクロリド、
ジメチルシランジイルビス（２−メチル−４−（１−ナフチル）インデニル）ジルコニウムジクロリド、
ジメチルシランジイルビス（２−メチル−４−（２−ナフチル）インデニル）ジルコニウムジクロリド、
ジメチルシランジイルビス（２−メチル−４−フェニルインデニル）ジルコニウムジクロリド、
ジメチルシランジイルビス（２−メチル−４−ｔ−ブチルインデニル）ジルコニウムジクロリド、
ジメチルシランジイルビス（２−メチル−４−イソプロピルインデニル）ジルコニウムジクロリド、
ジメチルシランジイルビス（２−メチル−４−エチルインデニル）ジルコニウムジクロリド、
ジメチルシランジイルビス（２−メチル−４−アセナフトインデニル）ジルコニウムジクロリド、
ジメチルシランジイルビス（２，４−ジメチルインデニル）ジルコニウムジクロリド、
ジメチルシランジイルビス（２−エチルインデニル）ジルコニウムジクロリド、
【００３７】
ジメチルシランジイルビス（２−エチル−４−エチルインデニル）ジルコニウムジクロリド、
ジメチルシランジイルビス（２−エチル−４−フェニルインデニル）ジルコニウムジクロリド、
ジメチルシランジイルビス（２−メチル−４，５−ベンゾインデニル）ジルコニウムジクロリド、
ジメチルシランジイルビス（２−メチル−４，６−ジイソプロピルインデニル）ジルコニウムジクロリド、
ジメチルシランジイルビス（２−メチル−４，５−ジイソプロピルインデニル）ジルコニウムジクロリド、
ジメチルシランジイルビス（２，４，６−トリメチルインデニル）ジルコニウムジクロリド、
ジメチルシランジイルビス（２，５，６−トリメチルインデニル）ジルコニウムジクロリド、
ジメチルシランジイルビス（２，４，７−トリメチルインデニル）ジルコニウムジクロリド、
ジメチルシランジイルビス（２−メチル−５−イソブチルインデニル）ジルコニウムジクロリド、
ジメチルシランジイルビス（２−メチル−５−ｔ−ブチルインデニル）ジルコニウムジクロリド、
メチル（フェニル）シランジイルビス（２−メチル−４−フェニルインデニル）ジルコニウムジクロリド、
メチル（フェニル）シランジイルビス（２−メチル−４，６−ジイソプロピルインデニル）ジルコニウムジクロリド、
メチル（フェニル）シランジイルビス（２−メチル−４−イソプロピルインデニル）ジルコニウムジクロリド、
メチル（フェニル）シランジイルビス（２−メチル−４，５−ベンゾインデニル）ジルコニウムジクロリド、
【００３８】
メチル（フェニル）シランジイルビス（２−メチル−４，５−（メチルベンゾ）インデニル）ジルコニウムジクロリド、
メチル（フェニル）シランジイルビス（２−メチル−４，５−（テトラメチルベンゾ）インデニル）ジルコニウムジクロリド、
メチル（フェニル）シランジイルビス（２−メチル−４−アセナフトインデニル）ジルコニウムジクロリド、
メチル（フェニル）シランジイルビス（２−メチルインデニル）ジルコニウムジクロリド、
メチル（フェニル）シランジイルビス（２−メチル−５−イソブチルインデニル）ジルコニウムジクロリド、
１，２−エタンジイルビス（２−メチル−４−フェニルインデニル）ジルコニウムジクロリド、
１，４−ブタンジイルビス（２−メチル−４−フェニルインデニル）ジルコニウムジクロリド、
１，２−エタンジイルビス（２−メチル−４，６−ジイソプロピルインデニル）ジルコニウムジクロリド、
１，４−ブタンジイルビス（２−メチル−４−イソプロピルインデニル）ジルコニウムジクロリド、
１，４−ブタンジイルビス（２−メチル−４，５−ベンゾインデニル）ジルコニウムジクロリド、
１，２−エタンジイルビス（２−メチル−４，５−ベンゾインデニル）ジルコニウムジクロリド、
１，２−エタンジイルビス（２，４，７−トリメチルインデニル）ジルコニウムジクロリド、
１，２−エタンジイルビス（２−メチルインデニル）ジルコニウムジクロリド、
１，４−ブタンジイルビス（２−メチルインデニル）ジルコニウムジクロリド、
【００３９】
［４−（η5−シクロペンタジエニル）−４，６，６−トリメチル（η5−４，５−テトラヒドロペンタアレン）］ジクロロジルコニウム、
［４−（η5−３’−トリメチルシリルシクロペンタジエニル）−４，６，６−トリメチル（η5−４，５−テトラヒドロペンタアレン）］ジクロロジルコニウム、
［４−（η5−３’−イソプロピルシクロペンタジエニル）−４，６，６−トリメチル（η5−４，５−テトラヒドロペンタアレン）］ジクロロジルコニウム、
［４−（η5−シクロペンタジエニル）−４，７，７−トリメチル（η5−４，５，６，７−テトラヒドロインデニル）］ジクロロチタン、
［４−（η5−シクロペンタジエニル）−４，７，７−トリメチル（η5−４，５，６，７−テトラヒドロインデニル）］ジクロロジルコニウム、
［４−（η5−シクロペンタジエニル）−４，７，７−トリメチル（η5−４，５，６，７−テトラヒドロインデニル）］ジクロロハフニウム、
［４−（η5−３−ｔｅｒｔ−ブチルシクロペンタジエニル）−４，７，７−トリメチル（η5−４，５，６，７−テトラヒドロインデニル）］ジクロロチタン、
［４−（η5−３−イソプロピルシクロペンタジエニル）−４，７，７−トリメチル（η5−４，５，６，７−テトラヒドロインデニル）］ジクロロチタン、
［４−（η5−３−メチルシクロペンタジエニル）−４，７，７−トリメチル（η5−４，５，６，７−テトラヒドロインデニル）］ジクロロチタン、
［４−（η5−３−トリメチルシリルシクロペンタジエニル）−２−トリメチルシリル−４，７，７−トリメチル（η5−４，５，６，７−テトラヒドロインデニル）］ジクロロチタン、
［４−（η5−３−ｔｅｒｔ−ブチルシクロペンタジエニル）−４，７，７−トリメチル（η5−４，５，６，７−テトラヒドロインデニル）］ジクロロジルコニウム、
【００４０】
（ｔｅｒｔ−ブチルアミド）（テトラメチル−η5−シクロペンタジエニル）ジメチルシリルジクロロチタン、
（ｔｅｒｔ−ブチルアミド）（テトラメチル−η5−シクロペンタジエニル）−１，２−エタンジイルジクロロチタン、
（メチルアミド）（テトラメチル−η5−シクロペンタジエニル）ジメチルシリルジクロロチタン、
（メチルアミド）（テトラメチル−η5−シクロペンタジエニル）−１，２−エタンジイルジクロロチタン、
（ｔｅｒｔ−ブチルアミド）（２，４−ジメチル−２，４−ペンタジエン−１−イル）ジメチルシリルジクロロチタン、
ビス（シクロペンタジエニル）ジルコニウムジクロリド、
ビス（ｎ−ブチルシクロペンタジエニル）ジルコニウムジクロリド、
ビス（１，３−ジメチルシクロペンタジエニル）ジルコニウムジクロリド、
テトラクロロ［１−〔ビス（η5−１Ｈ−インデン−１−イリデン）メチルシリル〕−３−η5−シクロペンタ−２，４−ジエン−１−イリデン）ブタン］ジジルコニウム、
テトラクロロ［２−〔ビス（η5−２−メチル−１Ｈ−インデン−１−イリデン）メトキシシリル〕−５−（η5−２，３，４，５−テトラメチルシクロペンタ−２，４−ジエン−１−イリデン）−５−（η5−９Ｈ−フルオレン−９−イリデン）ヘキサン］ジジルコニウム、
テトラクロロ［１−〔ビス（η5−１Ｈ−インデン−１−イリデン）メチルシリル〕−６−（η5−シクロペンタ−２，４−ジエン−１−イリデン）−６−（η5−９Ｈ−フルオレン−９−イリデン）−３−オキサヘプタン］ジジルコニウム、
ジメチルシランジイルビス（２−メチル−４−（４’−ｔｅｒｔ−ブチルフェニルインデニル）ジルコニウムジクロリド、
ジメチルシランジイルビス（２−メチル−４−（４’−メチルフェニルインデニル）ジルコニウムジクロリド、
【００４１】
ジメチルシランジイルビス（２−メチル−４−（４’−エチルフェニルインデニル）ジルコニウムジクロリド、
ジメチルシランジイルビス（２−メチル−４−（４’−トリフルオロメチルフェニルインデニル）ジルコニウムジクロリド、
ジメチルシランジイルビス（２−メチル−４−（４’−メトキシフェニルインデニル）ジルコニウムジクロリド、
ジメチルシランジイルビス（２−エチル−４−（４’−ｔｅｒｔ−ブチルフェニルインデニル）ジルコニウムジクロリド、
ジメチルシランジイルビス（２−エチル−４−（４’−メチルフェニルインデニル）ジルコニウムジクロリド、
ジメチルシランジイルビス（２−エチル−４−（４’−エチルフェニルインデニル）ジルコニウムジクロリド、
ジメチルシランジイルビス（２−エチル−４−（４’−トリフルオロメチルフェニルインデニル）ジルコニウムジクロリド、
ジメチルシランジイルビス（２−エチル−４−（４’−メトキシフェニルインデニル）ジルコニウムジクロリド、
ジメチルシランジイルビス（２−メチル−４−（４’−ｔｅｒｔ−ブチルフェニルインデニル）ジメチルジルコニウム、
ジメチルシランジイルビス（２−メチル−４−（４’−メチルフェニルインデニル）ジメチルジルコニウム、
ジメチルシランジイルビス（２−メチル−４−（４’−エチルフェニルインデニル）ジメチルジルコニウム、
ジメチルシランジイルビス（２−メチル−４−（４’−トリフルオロメチルフェニルインデニル）ジメチルジルコニウム、
ジメチルシランジイルビス（２−メチル−４−（４’−メトキシフェニルインデニル）ジメチルジルコニウム、
ジメチルシランジイルビス（２−エチル−４−（４’−ｔｅｒｔ−ブチルフェニルインデニル）ジメチルジルコニウム、
【００４２】
ジメチルシランジイルビス（２−エチル−４−（４’−メチルフェニルインデニル）ジメチルジルコニウム、
ジメチルシランジイルビス（２−エチル−４−（４’−エチルフェニルインデニル）ジメチルジルコニウム、
ジメチルシランジイルビス（２−エチル−４−（４’−トリフルオロメチルフェニルインデニル）ジメチルジルコニウム、
ジメチルシランジイルビス（２−エチル−４−（４’−メトキシフェニルインデニル）ジメチルジルコニウム、
ジメチルシランジイルビス（２−メチル−４−（４’−トリメチルシリルフェニルインデニル）ジルコニウムジクロリド、
ジメチルシランジイルビス（２−メチル−４−（４’−トリメチルシリルフェニルインデニル）ジメチルジルコニウム、
ジメチルシランジイルビス（２−エチル−４−（４’−トリメチルシリルフェニルインデニル）ジルコニウムジクロリド、
ジメチルシランジイルビス（２−エチル−４−（４’−トリメチルシリルフェニルインデニル）ジメチルジルコニウム、
ジメチルシランジイルビス（２−メチル−４−（４’−ｔｅｒｔ−ブチルフェニル）インデニル）ハフニウムジクロリド、
ジメチルシランジイルビス（２−メチル−４−（４’−ｔｅｒｔ−ブチルフェニル）インデニル）チタンジクロリド、
ジメチルシランジイルビス（２−メチル−４−（４’−メチルフェニル）インデニル）ジルコニウムジクロリド、
ジメチルシランジイルビス（２−メチル−４−（４’−ｎ−プロピルフェニル）インデニル）ジルコニウムジクロリド、
ジメチルシランジイルビス（２−メチル−４−（４’−ｎ−ブチルフェニル）インデニル）ジルコニウムジクロリド、
ジメチルシランジイルビス（２−メチル−４−（４’−ヘキシルフェニル）インデニル）ジルコニウムジクロリド、
【００４３】
ジメチルシランジイルビス（２−メチル−４−（４’−ｓｅｃ−ブチルフェニル）インデニル）ジルコニウムジクロリド、
ジメチルシランジイルビス（２−エチル−４−（４’−フェニル）インデニル）ジルコニウムジクロリド、
ジメチルシランジイルビス（２−エチル−４−（４’−メチルフェニル）インデニル）ジルコニウムジクロリド、
ジメチルシランジイルビス（２−エチル−４−（４’−エチルフェニル）インデニル）ジルコニウムジクロリド、
ジメチルシランジイルビス（２−エチル−４−（４’−ｎ−プロピルフェニル）インデニル）ジルコニウムジクロリド、
ジメチルシランジイルビス（２−エチル−４−（４’−ｎ−ブトキシフェニル）インデニル）ジルコニウムジクロリド、
ジメチルシランジイルビス（２−エチル−４−（４’−ヘキシルフェニル）インデニル）ジルコニウムジクロリド、
ジメチルシランジイルビス（２−エチル−４−（４’−ペンチルフェニル）インデニル）ジルコニウムジクロリド、
ジメチルシランジイルビス（２−エチル−４−（４’−シクロヘキシルフェニル）インデニル）ジルコニウムジクロリド、
ジメチルシランジイルビス（２−エチル−４−（４’−ｓｅｃ−ブチルフェニル）インデニル）ジルコニウムジクロリド、
ジメチルシランジイルビス（２−エチル−４−（４’−ｔ−ブチルブチルフェニル）インデニル）ジルコニウムジクロリド、
ジメチルシランジイルビス（２−ｎ−プロピル−４−フェニル）インデニル）ジルコニウムジクロリド、
ジメチルシランジイルビス（２−ｎ−プロピル−４−（４’−メチルフェニル）インデニル）ジルコニウムジクロリド、
ジメチルシランジイルビス（２−ｎ−プロピル−４−（４’−エチルフェニル）インデニル）ジルコニウムジクロリド、
【００４４】
ジメチルシランジイルビス（２−ｎ−プロピル−４−（４’−イソプロピルフェニル）インデニル）ジルコニウムジクロリド、
ジメチルシランジイルビス（２−ｎ−プロピル−４−（４’−ｎ−ブチルフェニル）インデニル）ジルコニウムジクロリド、
ジメチルシランジイルビス（２−ｎ−プロピル−４−（４’−ヘキシルフェニル）インデニル）ジルコニウムジクロリド、
ジメチルシランジイルビス（２−ｎ−プロピル−４−（４’−シクロヘキシルフェニル）インデニル）ジルコニウムジクロリド、
ジメチルシランジイルビス（２−ｎ−プロピル−４−（４’−ｓｅｃ−ブチルフェニル）インデニル）ジルコニウムジクロリド、
ジメチルシランジイルビス（２−ｎ−プロピル−４−（４’−ｔｅｒｔ−ブチルブチルブチルフェニル）インデニル）ジルコニウムジクロリド、
ジメチルシランジイルビス（２−ｎ−ブチル−４−フェニル）インデニル）ジルコニウムジクロリド、
ジメチルシランジイルビス（２−ｎ−ブチル−４−（４’−メチルフェニル）インデニル）ジルコニウムジクロリド、
ジメチルシランジイルビス（２−ｎ−ブチル−４−（４’−エチルフェニル）インデニル）ジルコニウムジクロリド、
ジメチルシランジイルビス（２−ｎ−ブチル−４−（４’−ｎ−プロピルフェニル）インデニル）ジルコニウムジクロリド、
ジメチルシランジイルビス（２−ｎ−ブチル−４−（４’−イソプロピルフェニル）インデニル）ジルコニウムジクロリド、
ジメチルシランジイルビス（２−ｎ−ブチル−４−（４’−ｎ−ブチルフェニル）インデニル）ジルコニウムジクロリド、
ジメチルシランジイルビス（２−ｎ−ブチル−４−（４’−ヘキシルフェニル）インデニル）ジルコニウムジクロリド、
ジメチルシランジイルビス（２−ｎ−ブチル−４−（４’−シクロヘキシルフェニル）インデニル）ジルコニウムジクロリド、
【００４５】
ジメチルシランジイルビス（２−ｎ−ブチル−４−（４’−ｓｅｃ−ブチルフェニル）インデニル）ジルコニウムジクロリド、
ジメチルシランジイルビス（２−ｎ−ブチル−４−（４’−ｔｅｒｔ−ブチルブチルブチルフェニル）インデニル）ジルコニウムジクロリド、
ジメチルシランジイルビス（２−ヘキシル−４−フェニル）インデニル）ジルコニウムジクロリド、
ジメチルシランジイルビス（２−ヘキシル−４−（４’−メチルフェニル）インデニル）ジルコニウムジクロリド、
ジメチルシランジイルビス（２−ヘキシル−４−（４’−エチルフェニル）インデニル）ジルコニウムジクロリド、
ジメチルシランジイルビス（２−ヘキシル−４−（４’−ｎ−プロピルフェニル）インデニル）ジルコニウムジクロリド、
ジメチルシランジイルビス（２−ヘキシル−４−（４’−イソプロピルフェニル）インデニル）ジルコニウムジクロリド、
ジメチルシランジイルビス（２−ヘキシル−４−（４’−ｎ−ブチルフェニル）インデニル）ジルコニウムジクロリド、
ジメチルシランジイルビス（２−ヘキシル−４−（４’−ヘキシルフェニル）インデニル）ジルコニウムジクロリド、
ジメチルシランジイルビス（２−ヘキシル−４−（４’−シクロヘキシルフェニル）インデニル）ジルコニウムジクロリド、
ジメチルシランジイルビス（２−ヘキシル−４−（４’−ｓｅｃ−ブチルフェニル）インデニル）ジルコニウムジクロリド、
ジメチルシランジイルビス（２−ヘキシル−４−（４’−ｔｅｒｔ−ブチルブチルブチルフェニル）インデニル）ジルコニウムジクロリド、
ジメチルシランジイルビス（２−メチル−４−（４’−ｔｅｒｔ−ブチルフェニル）インデニル）ジルコニウムビス（ジメチルアミド）、
ジメチルシランジイルビス（２−エチル−４−（４’−ｔｅｒｔ−ブチルフェニル）インデニル）ジベンジルジルコニウム、
【００４６】
ジメチルシランジイルビス（２−メチル−４−（４’−ｔｅｒｔ−ブチルフェニル）インデニル）ジベンジルジルコニウム、
ジメチルゲルマンジイルビス（２−エチル−４−（４’−ｔｅｒｔ−ブチルフェニル）インデニル）ジルコニウムジクロリド、
ジメチルゲルマンジイルビス（２−エチル−４−（４’−ｔｅｒｔ−ブチルフェニル）インデニル）ハフニウムジクロリド、
ジメチルゲルマンジイルビス（２−プロピル−４−（４’−ｔｅｒｔ−ブチルフェニル）インデニル）チタンジクロリド、
ジメチルゲルマンジイルビス（２−メチル−４−（４’−ｔｅｒｔ−ブチルフェニル）インデニル）ジルコニウムジクロリド、
エチリデンビス（２−エチル−４−フェニル）インデニル）ジルコニウムジクロリド、
エチリデンビス（２−エチル−４−（４’−ｔｅｒｔ−ブチルフェニル）インデニル）ジルコニウムジクロリド、
エチリデンビス（２−ｎ−プロピル−４−（４’−ｔｅｒｔ−ブチルフェニル）インデニル）ジルコニウムジクロリド、
エチリデンビス（２−ｎ−ブチル−４−（４’−ｔｅｒｔ−ブチルフェニル）インデニル）チタンジクロリド、
エチリデンビス（２−ヘキシル−４−（４’−ｔｅｒｔ−ブチルフェニル）インデニル）ジベンジルジルコニウム、
エチリデンビス（２−エチル−４−（４’−ｔｅｒｔ−ブチルフェニル）インデニル）ジベンジルハフニウム、
エチリデンビス（２−メチル−４−（４’−ｔｅｒｔ−ブチルフェニル）インデニル）ジベンジルチタン、
エチリデンビス（２−メチル−４−（４’−ｔｅｒｔ−ブチルフェニル）インデニル）ジルコニウムジクロリド、
エチリデンビス（２−エチル−４−（４’−ｔｅｒｔ−ブチルフェニル）インデニル）ジメチルハフニウム、
【００４７】
エチリデンビス（２−ｎ−プロピル−４−フェニル）インデニル）ジメチルチタン、
エチリデンビス（２−エチル−４−（４’−ｔｅｒｔ−ブチルフェニル）インデニル）ジルコニウムビス（ジメチルアミド）、
エチリデンビス（２−エチル−４−（４’−ｔｅｒｔ−ブチルフェニル）インデニル）ハフニウムビス（ジメチルアミド）、
エチリデンビス（２−エチル−４−（４’−ｔｅｒｔ−ブチルフェニル）インデニル）チタンビス（ジメチルアミド）、
メチルエチリデンビス（２−エチル−４−（４’−ｔｅｒｔ−ブチルフェニル）インデニル）ジルコニウムジクロリド、
メチルエチリデンビス（２−エチル−４−（４’−ｔｅｒｔ−ブチルフェニル）インデニル）ハフニウムジクロリド、
フェニルホスフィンジイル（２−エチル−４−（４’−ｔｅｒｔ−ブチルフェニル）インデニル）ジルコニウムジクロリド、
フェニルホスフィンジイル（２−メチル−４−（４’−ｔｅｒｔ−ブチルフェニル）インデニル）ジルコニウムジクロリド、
フェニルホスフィンジイル（２−エチル−４−（４’−ｔｅｒｔ−ブチルフェニル）インデニル）ジルコニウムジクロリド、
ジメチルシランジイル（２−メチル−４−アザペンタアレン）（２−メチル−４−（４’−メチルフェニルインデニル）ジルコニウムジクロリド、
ジメチルシランジイル（２−メチル−５−アザペンタアレン）（２−メチル−４−（４’−メチルフェニルインデニル）ジルコニウムジクロリド、
ジメチルシランジイル（２−メチル−６−アザペンタアレン）（２−メチル−４−（４’−メチルフェニルインデニル）ジルコニウムジクロリド、
ジメチルシランジイル（２−メチル−Ｎ−フェニル−４−アザペンタアレン）（２−メチル−４−（４’−メチルフェニルインデニル）ジルコニウムジクロリド、
ジメチルシランジイル（２−メチル−Ｎ−フェニル−５−アザペンタアレン）（２−メチル−４−（４’−メチルフェニルインデニル）ジルコニウムジクロリド、
【００４８】
ジメチルシランジイル（２−メチル−Ｎ−フェニル−６−アザペンタアレン）（２−メチル−４−（４’−メチルフェニルインデニル）ジルコニウムジクロリド、
ジメチルシランジイル（２，５−ジメチル−４−アザペンタアレン）（２−メチル−４−（４’−メチルフェニルインデニル）ジルコニウムジクロリド、
ジメチルシランジイル（２，５−ジメチル−６−アザペンタアレン）（２−メチル−４−（４’−メチルフェニルインデニル）ジルコニウムジクロリド、
ジメチルシランジイル（２，５−ジメチル−Ｎ−フェニル−４−アザペンタアレン）（２−メチル−４−（４’−メチルフェニルインデニル）ジルコニウムジクロリド、
ジメチルシランジイル（２，５−ジメチル−Ｎ−フェニル−６−アザペンタアレン）（２−メチル−４−（４’−メチルフェニルインデニル）ジルコニウムジクロリド、
ジメチルシランジイル（２−メチル−４−チアペンタアレン）（２−メチル−４−（４’−メチルフェニルインデニル）ジルコニウムジクロリド、
ジメチルシランジイル（２−メチル−５−チアペンタアレン）（２−メチル−４−（４’−メチルフェニルインデニル）ジルコニウムジクロリド、
ジメチルシランジイル（２−メチル−６−チアペンタアレン）（２−メチル−４−（４’−メチルフェニルインデニル）ジルコニウムジクロリド、
ジメチルシランジイル（２，５−ジメチル−４−チアペンタアレン）（２−メチル−４−（４’−メチルフェニルインデニル）ジルコニウムジクロリド、
ジメチルシランジイル（２，５−ジメチル−６−チアペンタアレン）（２−メチル−４−（４’−メチルフェニルインデニル）ジルコニウムジクロリド、
ジメチルシランジイル（２−メチル−４−オキサペンタアレン）（２−メチル−４−（４’−メチルフェニルインデニル）ジルコニウムジクロリド、
ジメチルシランジイル（２−メチル−５−オキサペンタアレン）（２−メチル−４−（４’−メチルフェニルインデニル）ジルコニウムジクロリド、
【００４９】
ジメチルシランジイル（２−メチル−６−オキサペンタアレン）（２−メチル−４−（４’−メチルフェニルインデニル）ジルコニウムジクロリド、
ジメチルシランジイル（２，５−ジメチル−４−オキサペンタアレン）（２−メチル−４−（４’−メチルフェニルインデニル）ジルコニウムジクロリド、
ジメチルシランジイル（２，５−ジメチル−６−オキサペンタアレン）（２−メチル−４−（４’−メチルフェニルインデニル）ジルコニウムジクロリド、
ジメチルシランジイル（２−メチル−４−アザペンタアレン）（２−メチル−４−（４’−エチルフェニルインデニル）ジルコニウムジクロリド、
ジメチルシランジイル（２−メチル−５−アザペンタアレン）（２−メチル−４−（４’−エチルフェニルインデニル）ジルコニウムジクロリド、
ジメチルシランジイル（２−メチル−６−アザペンタアレン）（２−メチル−４−（４’−エチルフェニルインデニル）ジルコニウムジクロリド、
ジメチルシランジイル（２−メチル−Ｎ−フェニル−４−アザペンタアレン）（２−メチル−４−（４’−エチルフェニルインデニル）ジルコニウムジクロリド、
ジメチルシランジイル（２−メチル−Ｎ−フェニル−５−アザペンタアレン）（２−メチル−４−（４’−エチルフェニルインデニル）ジルコニウムジクロリド、
ジメチルシランジイル（２−メチル−Ｎ−フェニル−６−アザペンタアレン）（２−メチル−４−（４’−エチルフェニルインデニル）ジルコニウムジクロリド、
ジメチルシランジイル（２，５−ジメチル−４−アザペンタアレン）（２−メチル−４−（４’−エチルフェニルインデニル）ジルコニウムジクロリド、
ジメチルシランジイル（２，５−ジメチル−６−アザペンタアレン）（２−メチル−４−（４’−エチルフェニルインデニル）ジルコニウムジクロリド、
ジメチルシランジイル（２，５−ジメチル−Ｎ−フェニル−４−アザペンタアレン）（２−メチル−４−（４’−エチルフェニルインデニル）ジルコニウムジクロリド、
【００５０】
ジメチルシランジイル（２，５−ジメチル−Ｎ−フェニル−６−アザペンタアレン）（２−メチル−４−（４’−エチルフェニルインデニル）ジルコニウムジクロリド、
ジメチルシランジイル（２−メチル−４−チアペンタアレン）（２−メチル−４−（４’−エチルフェニルインデニル）ジルコニウムジクロリド、
ジメチルシランジイル（２−メチル−５−チアペンタアレン）（２−メチル−４−（４’−エチルフェニルインデニル）ジルコニウムジクロリド、
ジメチルシランジイル（２−メチル−６−チアペンタアレン）（２−メチル−４−（４’−エチルフェニルインデニル）ジルコニウムジクロリド、
ジメチルシランジイル（２，５−ジメチル−４−チアペンタアレン）（２−メチル−４−（４’−エチルフェニルインデニル）ジルコニウムジクロリド、
ジメチルシランジイル（２，５−ジメチル−６−チアペンタアレン）（２−メチル−４−（４’−エチルフェニルインデニル）ジルコニウムジクロリド、
ジメチルシランジイル（２−メチル−４−オキサペンタアレン）（２−メチル−４−（４’−エチルフェニルインデニル）ジルコニウムジクロリド、
ジメチルシランジイル（２−メチル−５−オキサペンタアレン）（２−メチル−４−（４’−エチルフェニルインデニル）ジルコニウムジクロリド、
ジメチルシランジイル（２−メチル−６−オキサペンタアレン）（２−メチル−４−（４’−エチルフェニルインデニル）ジルコニウムジクロリド、
ジメチルシランジイル（２，５−ジメチル−４−オキサペンタアレン）（２−メチル−４−（４’−エチルフェニルインデニル）ジルコニウムジクロリド、
ジメチルシランジイル（２，５−ジメチル−６−オキサペンタアレン）（２−メチル−４−（４’−エチルフェニルインデニル）ジルコニウムジクロリド、
ジメチルシランジイル（２−メチル−４−アザペンタアレン）（２−メチル−４−（４’−ｎ−プロピルフェニルインデニル）ジルコニウムジクロリド、
ジメチルシランジイル（２−メチル−５−アザペンタアレン）（２−メチル−４−（４’−ｎ−プロピルフェニルインデニル）ジルコニウムジクロリド、
【００５１】
ジメチルシランジイル（２−メチル−６−アザペンタアレン）（２−メチル−４−（４’−ｎ−プロピルフェニルインデニル）ジルコニウムジクロリド、
ジメチルシランジイル（２−メチル−Ｎ−フェニル−４−アザペンタアレン）（２−メチル−４−（４’−ｎ−プロピルフェニルインデニル）ジルコニウムジクロリド、
ジメチルシランジイル（２−メチル−Ｎ−フェニル−５−アザペンタアレン）（２−メチル−４−（４’−ｎ−プロピルフェニルインデニル）ジルコニウムジクロリド、
ジメチルシランジイル（２−メチル−Ｎ−フェニル−６−アザペンタアレン）（２−メチル−４−（４’−ｎ−プロピルフェニルインデニル）ジルコニウムジクロリド、
ジメチルシランジイル（２，５−ジメチル−Ｎ−アザペンタアレン）（２−メチル−４−（４’−ｎ−プロピルフェニルインデニル）ジルコニウムジクロリド、
ジメチルシランジイル（２，５−ジメチル−６−アザペンタアレン）（２−メチル−４−（４’−ｎ−プロピルフェニルインデニル）ジルコニウムジクロリド、
ジメチルシランジイル（２，５−ジメチル−Ｎ−フェニル−４−アザペンタアレン）（２−メチル−４−（４’−ｎ−プロピルフェニルインデニル）ジルコニウムジクロリド、
ジメチルシランジイル（２，５−ジメチル−Ｎ−フェニル−６−アザペンタアレン）（２−メチル−４−（４’−ｎ−プロピルフェニルインデニル）ジルコニウムジクロリド、
ジメチルシランジイル（２−メチル−４−チアペンタアレン）（２−メチル−４−（４’−ｎ−プロピルフェニルインデニル）ジルコニウムジクロリド、
ジメチルシランジイル（２−メチル−５−チアペンタアレン）（２−メチル−４−（４’−ｎ−プロピルフェニルインデニル）ジルコニウムジクロリド、
ジメチルシランジイル（２−メチル−６−チアペンタアレン）（２−メチル−４−（４’−ｎ−プロピルフェニルインデニル）ジルコニウムジクロリド、
【００５２】
ジメチルシランジイル（２，５−ジメチル−４−チアペンタアレン）（２−メチル−４−（４’−ｎ−プロピルフェニルインデニル）ジルコニウムジクロリド、
ジメチルシランジイル（２，５−ジメチル−６−チアペンタアレン）（２−メチル−４−（４’−ｎ−プロピルフェニルインデニル）ジルコニウムジクロリド、
ジメチルシランジイル（２−メチル−４−オキサペンタアレン）（２−メチル−４−（４’−ｎ−プロピルフェニルインデニル）ジルコニウムジクロリド、
ジメチルシランジイル（２−メチル−５−オキサペンタアレン）（２−メチル−４−（４’−ｎ−プロピルフェニルインデニル）ジルコニウムジクロリド、
ジメチルシランジイル（２−メチル−６−オキサペンタアレン）（２−メチル−４−（４’−ｎ−プロピルフェニルインデニル）ジルコニウムジクロリド、
ジメチルシランジイル（２，５−ジメチル−４−オキサペンタアレン）（２−メチル−４−（４’−ｎ−プロピルフェニルインデニル）ジルコニウムジクロリド、
ジメチルシランジイル（２，５−ジメチル−６−オキサペンタアレン）（２−メチル−４−（４’−ｎ−プロピルフェニルインデニル）ジルコニウムジクロリド、
ジメチルシランジイル（２−メチル−４−アザペンタアレン）（２−メチル−４−（４’−イソプロピルフェニルインデニル）ジルコニウムジクロリド、
ジメチルシランジイル（２−メチル−５−アザペンタアレン）（２−メチル−４−（４’−イソプロピルフェニルインデニル）ジルコニウムジクロリド、
ジメチルシランジイル（２−メチル−６−アザペンタアレン）（２−メチル−４−（４’−イソプロピルフェニルインデニル）ジルコニウムジクロリド、
ジメチルシランジイル（２−メチル−Ｎ−フェニル−４−アザペンタアレン）（２−メチル−４−（４’−イソプロピルフェニルインデニル）ジルコニウムジクロリド、
【００５３】
ジメチルシランジイル（２−メチル−Ｎ−フェニル−５−アザペンタアレン）（２−メチル−４−（４’−イソプロピルフェニルインデニル）ジルコニウムジクロリド、
ジメチルシランジイル（２−メチル−Ｎ−フェニル−６−アザペンタアレン）（２−メチル−４−（４’−イソプロピルフェニルインデニル）ジルコニウムジクロリド、
ジメチルシランジイル（２，５−ジメチル−４−アザペンタアレン）（２−メチル−４−（４’−イソプロピルフェニルインデニル）ジルコニウムジクロリド、
ジメチルシランジイル（２，５−ジメチル−６−アザペンタアレン）（２−メチル−４−（４’−イソプロピルフェニルインデニル）ジルコニウムジクロリド、
ジメチルシランジイル（２，５−ジメチル−Ｎ−フェニル−４−アザペンタアレン）（２−メチル−４−（４’−イソプロピルフェニルインデニル）ジルコニウムジクロリド、
ジメチルシランジイル（２，５−ジメチル−Ｎ−フェニル−６−アザペンタアレン）（２−メチル−４−（４’−イソプロピルフェニルインデニル）ジルコニウムジクロリド、
ジメチルシランジイル（２−メチル−４−チアペンタアレン）（２−メチル−４−（４’−イソプロピルフェニルインデニル）ジルコニウムジクロリド、
ジメチルシランジイル（２−メチル−５−チアペンタアレン）（２−メチル−４−（４’−イソプロピルフェニルインデニル）ジルコニウムジクロリド、
ジメチルシランジイル（２−メチル−６−チアペンタアレン）（２−メチル−４−（４’−イソプロピルフェニルインデニル）ジルコニウムジクロリド、
ジメチルシランジイル（２，５−ジメチル−４−チアペンタアレン）（２−メチル−４−（４’−イソプロピルフェニルインデニル）ジルコニウムジクロリド、
ジメチルシランジイル（２，５−ジメチル−６−チアペンタアレン）（２−メチル−４−（４’−イソプロピルフェニルインデニル）ジルコニウムジクロリド、
【００５４】
ジメチルシランジイル（２−メチル−４−オキサペンタアレン）（２−メチル−４−（４’−イソプロピルフェニルインデニル）ジルコニウムジクロリド、
ジメチルシランジイル（２−メチル−５−オキサペンタアレン）（２−メチル−４−（４’−イソプロピルフェニルインデニル）ジルコニウムジクロリド、
ジメチルシランジイル（２−メチル−６−オキサペンタアレン）（２−メチル−４−（４’−イソプロピルフェニルインデニル）ジルコニウムジクロリド、
ジメチルシランジイル（２，５−ジメチル−４−オキサペンタアレン）（２−メチル−４−（４’−イソプロピルフェニルインデニル）ジルコニウムジクロリド、
ジメチルシランジイル（２，５−ジメチル−６−オキサペンタアレン）（２−メチル−４−（４’−イソプロピルフェニルインデニル）ジルコニウムジクロリド、
ジメチルシランジイル（２−メチル−４−アザペンタアレン）（２−メチル−４−（４’−ｎ−ブチルフェニルインデニル）ジルコニウムジクロリド、
ジメチルシランジイル（２−メチル−５−アザペンタアレン）（２−メチル−４−（４’−ｎ−ブチルフェニルインデニル）ジルコニウムジクロリド、
ジメチルシランジイル（２−メチル−６−アザペンタアレン）（２−メチル−４−（４’−ｎ−ブチルフェニルインデニル）ジルコニウムジクロリド、
ジメチルシランジイル（２−メチル−Ｎ−フェニル−４−アザペンタアレン）（２−メチル−４−（４’−ｎ−ブチルフェニルインデニル）ジルコニウムジクロリド、
ジメチルシランジイル（２−メチル−Ｎ−フェニル−５−アザペンタアレン）（２−メチル−４−（４’−ｎ−ブチルフェニルインデニル）ジルコニウムジクロリド、
ジメチルシランジイル（２−メチル−Ｎ−フェニル−６−アザペンタアレン）（２−メチル−４−（４’−ｎ−ブチルフェニルインデニル）ジルコニウムジクロリド、
【００５５】
ジメチルシランジイル（２，５−ジメチル−４−アザペンタアレン）（２−メチル−４−（４’−ｎ−ブチルフェニルインデニル）ジルコニウムジクロリド、
ジメチルシランジイル（２，５−ジメチル−６−アザペンタアレン）（２−メチル−４−（４’−ｎ−ブチルフェニルインデニル）ジルコニウムジクロリド、
ジメチルシランジイル（２，５−ジメチル−Ｎ−フェニル−４−アザペンタアレン）（２−メチル−４−（４’−ｎ−ブチルフェニルインデニル）ジルコニウムジクロリド、
ジメチルシランジイル（２，５−ジメチル−Ｎ−フェニル−６−アザペンタアレン）（２−メチル−４−（４’−ｎ−ブチルフェニルインデニル）ジルコニウムジクロリド、
ジメチルシランジイル（２−メチル−４−チアペンタアレン）（２−メチル−４−（４’−ｎ−ブチルフェニルインデニル）ジルコニウムジクロリド、
ジメチルシランジイル（２−メチル−５−チアペンタアレン）（２−メチル−４−（４’−ｎ−ブチルフェニルインデニル）ジルコニウムジクロリド、
ジメチルシランジイル（２−メチル−６−チアペンタアレン）（２−メチル−４−（４’−ｎ−ブチルフェニルインデニル）ジルコニウムジクロリド、
ジメチルシランジイル（２，５−ジメチル−４−チアペンタアレン）（２−メチル−４−（４’−ｎ−ブチルフェニルインデニル）ジルコニウムジクロリド、
ジメチルシランジイル（２，５−ジメチル−６−チアペンタアレン）（２−メチル−４−（４’−ｎ−ブチルフェニルインデニル）ジルコニウムジクロリド、
ジメチルシランジイル（２−メチル−４−オキサペンタアレン）（２−メチル−４−（４’−ｎ−ブチルフェニルインデニル）ジルコニウムジクロリド、
ジメチルシランジイル（２−メチル−５−オキサペンタアレン）（２−メチル−４−（４’−ｎ−ブチルフェニルインデニル）ジルコニウムジクロリド、
ジメチルシランジイル（２−メチル−６−オキサペンタアレン）（２−メチル−４−（４’−ｎ−ブチルフェニルインデニル）ジルコニウムジクロリド、
ジメチルシランジイル（２，５−ジメチル−４−オキサペンタアレン）（２−メチル−４−（４’−ｎ−ブチルフェニルインデニル）ジルコニウムジクロリド、
【００５６】
ジメチルシランジイル（２，５−ジメチル−６−オキサペンタアレン）（２−メチル−４−（４’−ｎ−ブチルフェニルインデニル）ジルコニウムジクロリド、
ジメチルシランジイル（２−メチル−４−アザペンタアレン）（２−メチル−４−（４’−ｓ−ブチルフェニルインデニル）ジルコニウムジクロリド、
ジメチルシランジイル（２−メチル−５−アザペンタアレン）（２−メチル−４−（４’−ｓ−ブチルフェニルインデニル）ジルコニウムジクロリド、
ジメチルシランジイル（２−メチル−６−アザペンタアレン）（２−メチル−４−（４’−ｓ−ブチルフェニルインデニル）ジルコニウムジクロリド、
ジメチルシランジイル（２−メチル−Ｎ−フェニル−４−アザペンタアレン）（２−メチル−４−（４’−ｓ−ブチルフェニルインデニル）ジルコニウムジクロリド、
ジメチルシランジイル（２−メチル−Ｎ−フェニル−５−アザペンタアレン）（２−メチル−４−（４’−ｓ−ブチルフェニルインデニル）ジルコニウムジクロリド、
ジメチルシランジイル（２−メチル−Ｎ−フェニル−６−アザペンタアレン）（２−メチル−４−（４’−ｓ−ブチルフェニルインデニル）ジルコニウムジクロリド、
ジメチルシランジイル（２，５−ジメチル−４−アザペンタアレン）（２−メチル−４−（４’−ｓ−ブチルフェニルインデニル）ジルコニウムジクロリド、
ジメチルシランジイル（２，５−ジメチル−６−アザペンタアレン）（２−メチル−４−（４’−ｓ−ブチルフェニルインデニル）ジルコニウムジクロリド、
ジメチルシランジイル（２，５−ジメチル−Ｎ−フェニル−４−アザペンタアレン）（２−メチル−４−（４’−ｓ−ブチルフェニルインデニル）ジルコニウムジクロリド、
ジメチルシランジイル（２，５−ジメチル−Ｎ−フェニル−６−アザペンタアレン）（２−メチル−４−（４’−ｓ−ブチルフェニルインデニル）ジルコニウムジクロリド、
【００５７】
ジメチルシランジイル（２−メチル−４−チアペンタアレン）（２−メチル−４−（４’−ｓ−ブチルフェニルインデニル）ジルコニウムジクロリド、
ジメチルシランジイル（２−メチル−５−チアペンタアレン）（２−メチル−４−（４’−ｓ−ブチルフェニルインデニル）ジルコニウムジクロリド、
ジメチルシランジイル（２−メチル−６−チアペンタアレン）（２−メチル−４−（４’−ｓ−ブチルフェニルインデニル）ジルコニウムジクロリド、
ジメチルシランジイル（２，５−ジメチル−４−チアペンタアレン）（２−メチル−４−（４’−ｓ−ブチルフェニルインデニル）ジルコニウムジクロリド、
ジメチルシランジイル（２，５−ジメチル−６−チアペンタアレン）（２−メチル−４−（４’−ｓ−ブチルフェニルインデニル）ジルコニウムジクロリド、
ジメチルシランジイル（２−メチル−４−オキサペンタアレン）（２−メチル−４−（４’−ｓ−ブチルフェニルインデニル）ジルコニウムジクロリド、
ジメチルシランジイル（２−メチル−５−オキサペンタアレン）（２−メチル−４−（４’−ｓ−ブチルフェニルインデニル）ジルコニウムジクロリド、
ジメチルシランジイル（２−メチル−６−オキサペンタアレン）（２−メチル−４−（４’−ｓ−ブチルフェニルインデニル）ジルコニウムジクロリド、
ジメチルシランジイル（２，５−ジメチル−４−オキサペンタアレン）（２−メチル−４−（４’−ｓ−ブチルフェニルインデニル）ジルコニウムジクロリド、
ジメチルシランジイル（２，５−ジメチル−６−オキサペンタアレン）（２−メチル−４−（４’−ｓ−ブチルフェニルインデニル）ジルコニウムジクロリド、
ジメチルシランジイル（２−メチル−４−アザペンタアレン）（２−メチル−４−（４’−ｔｅｒｔ−ブチルフェニルインデニル）ジルコニウムジクロリド、
ジメチルシランジイル（２−メチル−５−アザペンタアレン）（２−メチル−４−（４’−ｔｅｒｔ−ブチルフェニルインデニル）ジルコニウムジクロリド、
【００５８】
ジメチルシランジイル（２−メチル−６−アザペンタアレン）（２−メチル−４−（４’−ｔｅｒｔ−ブチルフェニルインデニル）ジルコニウムジクロリド、
ジメチルシランジイル（２−メチル−Ｎ−フェニル−４−アザペンタアレン）（２−メチル−４−（４’−ｔｅｒｔ−ブチルフェニルインデニル）ジルコニウムジクロリド、
ジメチルシランジイル（２−メチル−Ｎ−フェニル−５−アザペンタアレン）（２−メチル−４−（４’−ｔｅｒｔ−ブチルフェニルインデニル）ジルコニウムジクロリド、
ジメチルシランジイル（２−メチル−Ｎ−フェニル−６−アザペンタアレン）（２−メチル−４−（４’−ｔｅｒｔ−ブチルフェニルインデニル）ジルコニウムジクロリド、
ジメチルシランジイル（２，５−ジメチル−４−アザペンタアレン）（２−メチル−４−（４’−ｔｅｒｔ−ブチルフェニルインデニル）ジルコニウムジクロリド、
ジメチルシランジイル（２，５−ジメチル−６−アザペンタアレン）（２−メチル−４−（４’−ｔｅｒｔ−ブチルフェニルインデニル）ジルコニウムジクロリド、
ジメチルシランジイル（２，５−ジメチル−Ｎ−フェニル−４−アザペンタアレン）（２−メチル−４−（４’−ｔｅｒｔ−ブチルフェニルインデニル）ジルコニウムジクロリド、
ジメチルシランジイル（２，５−ジメチル−Ｎ−フェニル−６−アザペンタアレン）（２−メチル−４−（４’−ｔｅｒｔ−ブチルフェニルインデニル）ジルコニウムジクロリド、
ジメチルシランジイル（２−メチル−４−チアペンタアレン）（２−メチル−４−（４’−ｔｅｒｔ−ブチルフェニルインデニル）ジルコニウムジクロリド、
ジメチルシランジイル（２−メチル−５−チアペンタアレン）（２−メチル−４−（４’−ｔｅｒｔ−ブチルフェニルインデニル）ジルコニウムジクロリド、
ジメチルシランジイル（２−メチル−６−チアペンタアレン）（２−メチル−４−（４’−ｔｅｒｔ−ブチルフェニルインデニル）ジルコニウムジクロリド、
【００５９】
ジメチルシランジイル（２，５−ジメチル−４−チアペンタアレン）（２−メチル−４−（４’−ｔｅｒｔ−ブチルフェニルインデニル）ジルコニウムジクロリド、
ジメチルシランジイル（２，５−ジメチル−６−チアペンタアレン）（２−メチル−４−（４’−ｔｅｒｔ−ブチルフェニルインデニル）ジルコニウムジクロリド、
ジメチルシランジイル（２−メチル−４−オキサペンタアレン）（２−メチル−４−（４’−ｔｅｒｔ−ブチルフェニルインデニル）ジルコニウムジクロリド、
ジメチルシランジイル（２−メチル−５−オキサペンタアレン）（２−メチル−４−（４’−ｔｅｒｔ−ブチルフェニルインデニル）ジルコニウムジクロリド、
ジメチルシランジイル（２−メチル−６−オキサペンタアレン）（２−メチル−４−（４’−ｔｅｒｔ−ブチルフェニルインデニル）ジルコニウムジクロリド、
ジメチルシランジイル（２，５−ジメチル−４−オキサペンタアレン）（２−メチル−４−（４’−ｔｅｒｔ−ブチルフェニルインデニル）ジルコニウムジクロリド、
ジメチルシランジイル（２，５−ジメチル−６−オキサペンタアレン）（２−メチル−４−（４’−ｔｅｒｔ−ブチルフェニルインデニル）ジルコニウムジクロリド、
ジメチルシランジイル（２−メチル−４−アザペンタアレン）（２−メチル−４−（４’−ｎ−ペンチルフェニルインデニル）ジルコニウムジクロリド、
ジメチルシランジイル（２−メチル−５−アザペンタアレン）（２−メチル−４−（４’−ｎ−ペンチルフェニルインデニル）ジルコニウムジクロリド、
ジメチルシランジイル（２−メチル−６−アザペンタアレン）（２−メチル−４−（４’−ｎ−ペンチルフェニルインデニル）ジルコニウムジクロリド、
【００６０】
ジメチルシランジイル（２−メチル−Ｎ−フェニル−４−アザペンタアレン）（２−メチル−４−（４’−ｎ−ペンチルフェニルインデニル）ジルコニウムジクロリド、
ジメチルシランジイル（２−メチル−Ｎ−フェニル−５−アザペンタアレン）（２−メチル−４−（４’−ｎ−ペンチルフェニルインデニル）ジルコニウムジクロリド、
ジメチルシランジイル（２−メチル−Ｎ−フェニル−６−アザペンタアレン）（２−メチル−４−（４’−ｎ−ペンチルフェニルインデニル）ジルコニウムジクロリド、
ジメチルシランジイル（２，５−ジメチル−４−アザペンタアレン）（２−メチル−４−（４’−ｎ−ペンチルフェニルインデニル）ジルコニウムジクロリド、
ジメチルシランジイル（２，５−ジメチル−６−アザペンタアレン）（２−メチル−４−（４’−ｎ−ペンチルフェニルインデニル）ジルコニウムジクロリド、
ジメチルシランジイル（２，５−ジメチル−Ｎ−フェニル−４−アザペンタアレン）（２−メチル−４−（４’−ｎ−ペンチルフェニルインデニル）ジルコニウムジクロリド、
ジメチルシランジイル（２，５−ジメチル−Ｎ−フェニル−６−アザペンタアレン）（２−メチル−４−（４’−ｎ−ペンチルフェニルインデニル）ジルコニウムジクロリド、
ジメチルシランジイル（２−メチル−４−チアペンタアレン）（２−メチル−４−（４’−ｎ−ペンチルフェニルインデニル）ジルコニウムジクロリド、
ジメチルシランジイル（２−メチル−５−チアペンタアレン）（２−メチル−４−（４’−ｎ−ペンチルフェニルインデニル）ジルコニウムジクロリド、
ジメチルシランジイル（２−メチル−６−チアペンタアレン）（２−メチル−４−（４’−ｎ−ペンチルフェニルインデニル）ジルコニウムジクロリド、
ジメチルシランジイル（２，５−ジメチル−４−チアペンタアレン）（２−メチル−４−（４’−ｎ−ペンチルフェニルインデニル）ジルコニウムジクロリド、
【００６１】
ジメチルシランジイル（２，５−ジメチル−６−チアペンタアレン）（２−メチル−４−（４’−ｎ−ペンチルフェニルインデニル）ジルコニウムジクロリド、
ジメチルシランジイル（２−メチル−４−オキサペンタアレン）（２−メチル−４−（４’−ｎ−ペンチルフェニルインデニル）ジルコニウムジクロリド、
ジメチルシランジイル（２−メチル−５−オキサペンタアレン）（２−メチル−４−（４’−ｎ−ペンチルフェニルインデニル）ジルコニウムジクロリド、
ジメチルシランジイル（２−メチル−６−オキサペンタアレン）（２−メチル−４−（４’−ｎ−ペンチルフェニルインデニル）ジルコニウムジクロリド、
ジメチルシランジイル（２，５−ジメチル−４−オキサペンタアレン）（２−メチル−４−（４’−ｎ−ペンチルフェニルインデニル）ジルコニウムジクロリド、
ジメチルシランジイル（２，５−ジメチル−６−オキサペンタアレン）（２−メチル−４−（４’−ｎ−ペンチルフェニルインデニル）ジルコニウムジクロリド、
ジメチルシランジイル（２−メチル−４−アザペンタアレン）（２−メチル−４−（４’−ｎ−ヘキシルフェニルインデニル）ジルコニウムジクロリド、
ジメチルシランジイル（２−メチル−５−アザペンタアレン）（２−メチル−４−（４’−ｎ−ヘキシルフェニルインデニル）ジルコニウムジクロリド、
ジメチルシランジイル（２−メチル−６−アザペンタアレン）（２−メチル−４−（４’−ｎ−ヘキシルフェニルインデニル）ジルコニウムジクロリド、
ジメチルシランジイル（２−メチル−Ｎ−フェニル−４−アザペンタアレン）（２−メチル−４−（４’−ｎ−ヘキシルフェニルインデニル）ジルコニウムジクロリド、
ジメチルシランジイル（２−メチル−Ｎ−フェニル−５−アザペンタアレン）（２−メチル−４−（４’−ｎ−ヘキシルフェニルインデニル）ジルコニウムジクロリド、
【００６２】
ジメチルシランジイル（２−メチル−Ｎ−フェニル−６−アザペンタアレン）（２−メチル−４−（４’−ｎ−ヘキシルフェニルインデニル）ジルコニウムジクロリド、
ジメチルシランジイル（２，５−ジメチル−４−アザペンタアレン）（２−メチル−４−（４’−ｎ−ヘキシルフェニルインデニル）ジルコニウムジクロリド、
ジメチルシランジイル（２，５−ジメチル−６−アザペンタアレン）（２−メチル−４−（４’−ｎ−ヘキシルフェニルインデニル）ジルコニウムジクロリド、
ジメチルシランジイル（２，５−ジメチル−Ｎ−フェニル−４−アザペンタアレン）（２−メチル−４−（４’−ｎ−ヘキシルフェニルインデニル）ジルコニウムジクロリド、
ジメチルシランジイル（２，５−ジメチル−Ｎ−フェニル−６−アザペンタアレン）（２−メチル−４−（４’−ｎ−ヘキシルフェニルインデニル）ジルコニウムジクロリド、
ジメチルシランジイル（２−メチル−４−チアペンタアレン）（２−メチル−４−（４’−ｎ−ヘキシルフェニルインデニル）ジルコニウムジクロリド、
ジメチルシランジイル（２−メチル−５−チアペンタアレン）（２−メチル−４−（４’−ｎ−ヘキシルフェニルインデニル）ジルコニウムジクロリド、
ジメチルシランジイル（２−メチル−６−チアペンタアレン）（２−メチル−４−（４’−ｎ−ヘキシルフェニルインデニル）ジルコニウムジクロリド、
ジメチルシランジイル（２，５−ジメチル−４−チアペンタアレン）（２−メチル−４−（４’−ｎ−ヘキシルフェニルインデニル）ジルコニウムジクロリド、
ジメチルシランジイル（２，５−ジメチル−６−チアペンタアレン）（２−メチル−４−（４’−ｎ−ヘキシルフェニルインデニル）ジルコニウムジクロリド、
【００６３】
ジメチルシランジイル（２−メチル−４−オキサペンタアレン）（２−メチル−４−（４’−ｎ−ヘキシルフェニルインデニル）ジルコニウムジクロリド、
ジメチルシランジイル（２−メチル−５−オキサペンタアレン）（２−メチル−４−（４’−ｎ−ヘキシルフェニルインデニル）ジルコニウムジクロリド、
ジメチルシランジイル（２−メチル−６−オキサペンタアレン）（２−メチル−４−（４’−ｎ−ヘキシルフェニルインデニル）ジルコニウムジクロリド、
ジメチルシランジイル（２，５−ジメチル−４−オキサペンタアレン）（２−メチル−４−（４’−ｎ−ヘキシルフェニルインデニル）ジルコニウムジクロリド、
ジメチルシランジイル（２，５−ジメチル−６−オキサペンタアレン）（２−メチル−４−（４’−ｎ−ヘキシルフェニルインデニル）ジルコニウムジクロリド、
ジメチルシランジイル（２−メチル−４−アザペンタアレン）（２−メチル−４−（４’−シクロヘキシルフェニルインデニル）ジルコニウムジクロリド、
ジメチルシランジイル（２−メチル−５−アザペンタアレン）（２−メチル−４−（４’−シクロヘキシルフェニルインデニル）ジルコニウムジクロリド、
ジメチルシランジイル（２−メチル−６−アザペンタアレン）（２−メチル−４−（４’−シクロヘキシルフェニルインデニル）ジルコニウムジクロリド、
ジメチルシランジイル（２−メチル−Ｎ−フェニル−４−アザペンタアレン）（２−メチル−４−（４’−シクロヘキシルフェニルインデニル）ジルコニウムジクロリド、
ジメチルシランジイル（２−メチル−Ｎ−フェニル−５−アザペンタアレン）（２−メチル−４−（４’−シクロヘキシルフェニルインデニル）ジルコニウムジクロリド、
ジメチルシランジイル（２−メチル−Ｎ−フェニル−６−アザペンタアレン）（２−メチル−４−（４’−シクロヘキシルフェニルインデニル）ジルコニウムジクロリド、
ジメチルシランジイル（２，５−ジメチル−４−アザペンタアレン）（２−メチル−４−（４’−シクロヘキシルフェニルインデニル）ジルコニウムジクロリド、
【００６４】
ジメチルシランジイル（２，５−ジメチル−６−アザペンタアレン）（２−メチル−４−（４’−シクロヘキシルフェニルインデニル）ジルコニウムジクロリド、
ジメチルシランジイル（２，５−ジメチル−Ｎ−フェニル−４−アザペンタアレン）（２−メチル−４−（４’−シクロヘキシルフェニルインデニル）ジルコニウムジクロリド、
ジメチルシランジイル（２，５−ジメチル−Ｎ−フェニル−６−アザペンタアレン）（２−メチル−４−（４’−シクロヘキシルフェニルインデニル）ジルコニウムジクロリド、
ジメチルシランジイル（２−メチル−４−チアペンタアレン）（２−メチル−４−（４’−シクロヘキシルフェニルインデニル）ジルコニウムジクロリド、
ジメチルシランジイル（２−メチル−５−チアペンタアレン）（２−メチル−４−（４’−シクロヘキシルフェニルインデニル）ジルコニウムジクロリド、
ジメチルシランジイル（２−メチル−６−チアペンタアレン）（２−メチル−４−（４’−シクロヘキシルフェニルインデニル）ジルコニウムジクロリド、
ジメチルシランジイル（２，５−ジメチル−４−チアペンタアレン）（２−メチル−４−（４’−シクロヘキシルフェニルインデニル）ジルコニウムジクロリド、
ジメチルシランジイル（２，５−ジメチル−６−チアペンタアレン）（２−メチル−４−（４’−シクロヘキシルフェニルインデニル）ジルコニウムジクロリド、
ジメチルシランジイル（２−メチル−４−オキサペンタアレン）（２−メチル−４−（４’−シクロヘキシルフェニルインデニル）ジルコニウムジクロリド、
ジメチルシランジイル（２−メチル−５−オキサペンタアレン）（２−メチル−４−（４’−シクロヘキシルフェニルインデニル）ジルコニウムジクロリド、
ジメチルシランジイル（２−メチル−６−オキサペンタアレン）（２−メチル−４−（４’−シクロヘキシルフェニルインデニル）ジルコニウムジクロリド、
【００６５】
ジメチルシランジイル（２，５−ジメチル−４−オキサペンタアレン）（２−メチル−４−（４’−シクロヘキシルフェニルインデニル）ジルコニウムジクロリド、
ジメチルシランジイル（２，５−ジメチル−６−オキサペンタアレン）（２−メチル−４−（４’−シクロヘキシルフェニルインデニル）ジルコニウムジクロリド、
ジメチルシランジイル（２−メチル−４−アザペンタアレン）（２−メチル−４−（４’−トリメチルシリルフェニルインデニル）ジルコニウムジクロリド、
ジメチルシランジイル（２−メチル−５−アザペンタアレン）（２−メチル−４−（４’−トリメチルシリルフェニルインデニル）ジルコニウムジクロリド、
ジメチルシランジイル（２−メチル−６−アザペンタアレン）（２−メチル−４−（４’−トリメチルシリルフェニルインデニル）ジルコニウムジクロリド、
ジメチルシランジイル（２−メチル−Ｎ−フェニル−４−アザペンタアレン）（２−メチル−４−（４’−トリメチルシリルフェニルインデニル）ジルコニウムジクロリド、
ジメチルシランジイル（２−メチル−Ｎ−フェニル−５−アザペンタアレン）（２−メチル−４−（４’−トリメチルシリルフェニルインデニル）ジルコニウムジクロリド、
ジメチルシランジイル（２−メチル−Ｎ−フェニル−６−アザペンタアレン）（２−メチル−４−（４’−トリメチルシリルフェニルインデニル）ジルコニウムジクロリド、
ジメチルシランジイル（２，５−ジメチル−４−アザペンタアレン）（２−メチル−４−（４’−トリメチルシリルフェニルインデニル）ジルコニウムジクロリド、
ジメチルシランジイル（２，５−ジメチル−６−アザペンタアレン）（２−メチル−４−（４’−トリメチルシリルフェニルインデニル）ジルコニウムジクロリド、
【００６６】
ジメチルシランジイル（２，５−ジメチル−Ｎ−フェニル−４−アザペンタアレン）（２−メチル−４−（４’−トリメチルシリルフェニルインデニル）ジルコニウムジクロリド、
ジメチルシランジイル（２，５−ジメチル−Ｎ−フェニル−６−アザペンタアレン）（２−メチル−４−（４’−トリメチルシリルフェニルインデニル）ジルコニウムジクロリド、
ジメチルシランジイル（２−メチル−４−チアペンタアレン）（２−メチル−４−（４’−トリメチルシリルフェニルインデニル）ジルコニウムジクロリド、
ジメチルシランジイル（２−メチル−５−チアペンタアレン）（２−メチル−４−（４’−トリメチルシリルフェニルインデニル）ジルコニウムジクロリド、
ジメチルシランジイル（２−メチル−６−チアペンタアレン）（２−メチル−４−（４’−トリメチルシリルフェニルインデニル）ジルコニウムジクロリド、
ジメチルシランジイル（２，５−ジメチル−４−チアペンタアレン）（２−メチル−４−（４’−トリメチルシリルフェニルインデニル）ジルコニウムジクロリド、
ジメチルシランジイル（２，５−ジメチル−６−チアペンタアレン）（２−メチル−４−（４’−トリメチルシリルフェニルインデニル）ジルコニウムジクロリド、
ジメチルシランジイル（２−メチル−４−オキサペンタアレン）（２−メチル−４−（４’−トリメチルシリルフェニルインデニル）ジルコニウムジクロリド、
ジメチルシランジイル（２−メチル−５−オキサペンタアレン）（２−メチル−４−（４’−トリメチルシリルフェニルインデニル）ジルコニウムジクロリド、
ジメチルシランジイル（２−メチル−６−オキサペンタアレン）（２−メチル−４−（４’−トリメチルシリルフェニルインデニル）ジルコニウムジクロリド、
ジメチルシランジイル（２，５−ジメチル−４−オキサペンタアレン）（２−メチル−４−（４’−トリメチルシリルフェニルインデニル）ジルコニウムジクロリド、
【００６７】
ジメチルシランジイル（２，５−ジメチル−６−オキサペンタアレン）（２−メチル−４−（４’−トリメチルシリルフェニルインデニル）ジルコニウムジクロリド、
ジメチルシランジイル（２−メチル−４−アザペンタアレン）（２−メチル−４−（４’−アダマンチルフェニルインデニル）ジルコニウムジクロリド、
ジメチルシランジイル（２−メチル−５−アザペンタアレン）（２−メチル−４−（４’−アダマンチルフェニルインデニル）ジルコニウムジクロリド、
ジメチルシランジイル（２−メチル−６−アザペンタアレン）（２−メチル−４−（４’−アダマンチルフェニルインデニル）ジルコニウムジクロリド、
ジメチルシランジイル（２−メチル−Ｎ−フェニル−４−アザペンタアレン）（２−メチル−４−（４’−アダマンチルフェニルインデニル）ジルコニウムジクロリド、
ジメチルシランジイル（２−メチル−Ｎ−フェニル−５−アザペンタアレン）（２−メチル−４−（４’−アダマンチルフェニルインデニル）ジルコニウムジクロリド、
ジメチルシランジイル（２−メチル−Ｎ−フェニル−６−アザペンタアレン）（２−メチル−４−（４’−アダマンチルフェニルインデニル）ジルコニウムジクロリド、
ジメチルシランジイル（２，５−ジメチル−４−アザペンタアレン）（２−メチル−４−（４’−アダマンチルフェニルインデニル）ジルコニウムジクロリド、
ジメチルシランジイル（２，５−ジメチル−６−アザペンタアレン）（２−メチル−４−（４’−アダマンチルフェニルインデニル）ジルコニウムジクロリド、
ジメチルシランジイル（２，５−ジメチル−Ｎ−フェニル−４−アザペンタアレン）（２−メチル−４−（４’−アダマンチルフェニルインデニル）ジルコニウムジクロリド、
【００６８】
ジメチルシランジイル（２，５−ジメチル−Ｎ−フェニル−６−アザペンタアレン）（２−メチル−４−（４’−アダマンチルフェニルインデニル）ジルコニウムジクロリド、
ジメチルシランジイル（２−メチル−４−チアペンタアレン）（２−メチル−４−（４’−アダマンチルフェニルインデニル）ジルコニウムジクロリド、
ジメチルシランジイル（２−メチル−５−チアペンタアレン）（２−メチル−４−（４’−アダマンチルフェニルインデニル）ジルコニウムジクロリド、
ジメチルシランジイル（２−メチル−６−チアペンタアレン）（２−メチル−４−（４’−アダマンチルフェニルインデニル）ジルコニウムジクロリド、
ジメチルシランジイル（２，５−ジメチル−４−チアペンタアレン）（２−メチル−４−（４’−アダマンチルフェニルインデニル）ジルコニウムジクロリド、
ジメチルシランジイル（２，５−ジメチル−６−チアペンタアレン）（２−メチル−４−（４’−アダマンチルフェニルインデニル）ジルコニウムジクロリド、
ジメチルシランジイル（２−メチル−４−オキサペンタアレン）（２−メチル−４−（４’−アダマンチルフェニルインデニル）ジルコニウムジクロリド、
ジメチルシランジイル（２−メチル−５−オキサペンタアレン）（２−メチル−４−（４’−アダマンチルフェニルインデニル）ジルコニウムジクロリド、
ジメチルシランジイル（２−メチル−６−オキサペンタアレン）（２−メチル−４−（４’−アダマンチルフェニルインデニル）ジルコニウムジクロリド、
ジメチルシランジイル（２，５−ジメチル−４−オキサペンタアレン）（２−メチル−４−（４’−アダマンチルフェニルインデニル）ジルコニウムジクロリド、
ジメチルシランジイル（２，５−ジメチル−６−オキサペンタアレン）（２−メチル−４−（４’−アダマンチルフェニルインデニル）ジルコニウムジクロリド、
【００６９】
ジメチルシランジイル（２−メチル−４−アザペンタアレン）（２−メチル−４−（４’−トリス（トリフルオロメチル）メチルフェニルインデニル）ジルコニウムジクロリド、
ジメチルシランジイル（２−メチル−５−アザペンタアレン）（２−メチル−４−（４’−トリス（トリフルオロメチル）メチルフェニルインデニル）ジルコニウムジクロリド、
ジメチルシランジイル（２−メチル−６−アザペンタアレン）（２−メチル−４−（４’−トリス（トリフルオロメチル）メチルフェニルインデニル）ジルコニウムジクロリド、
ジメチルシランジイル（２−メチル−Ｎ−フェニル−４−アザペンタアレン）（２−メチル−４−（４’−トリス（トリフルオロメチル）メチルフェニルインデニル）ジルコニウムジクロリド、
ジメチルシランジイル（２−メチル−Ｎ−フェニル−５−アザペンタアレン）（２−メチル−４−（４’−トリス（トリフルオロメチル）メチルフェニルインデニル）ジルコニウムジクロリド、
ジメチルシランジイル（２−メチル−Ｎ−フェニル−６−アザペンタアレン）（２−メチル−４−（４’−トリス（トリフルオロメチル）メチルフェニルインデニル）ジルコニウムジクロリド、
ジメチルシランジイル（２，５−ジメチル−４−アザペンタアレン）（２−メチル−４−（４’−トリス（トリフルオロメチル）メチルフェニルインデニル）ジルコニウムジクロリド、
ジメチルシランジイル（２，５−ジメチル−６−アザペンタアレン）（２−メチル−４−（４’−トリス（トリフルオロメチル）メチルフェニルインデニル）ジルコニウムジクロリド、
ジメチルシランジイル（２，５−ジメチル−Ｎ−フェニル−４−アザペンタアレン）（２−メチル−４−（４’−トリス（トリフルオロメチル）メチルフェニルインデニル）ジルコニウムジクロリド、
ジメチルシランジイル（２，５−ジメチル−Ｎ−フェニル−６−アザペンタアレン）（２−メチル−４−（４’−トリス（トリフルオロメチル）メチルフェニルインデニル）ジルコニウムジクロリド、
【００７０】
ジメチルシランジイル（２−メチル−４−チアペンタアレン）（２−メチル−４−（４’−トリス（トリフルオロメチル）メチルフェニルインデニル）ジルコニウムジクロリド、
ジメチルシランジイル（２−メチル−５−チアペンタアレン）（２−メチル−４−（４’−トリス（トリフルオロメチル）メチルフェニルインデニル）ジルコニウムジクロリド、
ジメチルシランジイル（２−メチル−６−チアペンタアレン）（２−メチル−４−（４’−トリス（トリフルオロメチル）メチルフェニルインデニル）ジルコニウムジクロリド、
ジメチルシランジイル（２，５−ジメチル−４−チアペンタアレン）（２−メチル−４−（４’−トリス（トリフルオロメチル）メチルフェニルインデニル）ジルコニウムジクロリド、
ジメチルシランジイル（２，５−ジメチル−６−チアペンタアレン）（２−メチル−４−（４’−トリス（トリフルオロメチル）メチルフェニルインデニル）ジルコニウムジクロリド、
ジメチルシランジイル（２−メチル−４−オキサペンタアレン）（２−メチル−４−（４’−トリス（トリフルオロメチル）メチルフェニルインデニル）ジルコニウムジクロリド、
ジメチルシランジイル（２−メチル−５−オキサペンタアレン）（２−メチル−４−（４’−トリス（トリフルオロメチル）メチルフェニルインデニル）ジルコニウムジクロリド、
ジメチルシランジイル（２−メチル−６−オキサペンタアレン）（２−メチル−４−（４’−トリス（トリフルオロメチル）メチルフェニルインデニル）ジルコニウムジクロリド、
ジメチルシランジイル（２，５−ジメチル−４−オキサペンタアレン）（２−メチル−４−（４’−トリス（トリフルオロメチル）メチルフェニルインデニル）ジルコニウムジクロリド、
【００７１】
ジメチルシランジイル（２，５−ジメチル−６−オキサペンタアレン）（２−メチル−４−（４’−トリス（トリフルオロメチル）メチルフェニルインデニル）ジルコニウムジクロリド、
ジメチルシランジイル（２−メチル−４−アザペンタアレン）（２−エチル−４−（４’−ｔｅｒｔ−ブチルフェニルインデニル）ジルコニウムジクロリド、
ジメチルシランジイル（２−メチル−５，６−ジヒドロ−４−アザペンタアレン）（２−エチル−４−（４’−ｔｅｒｔ−ブチルフェニルインデニル）ジルコニウムジクロリド、
ジメチルシランジイル（２−メチル−４−アザペンタアレン）（２−エチル−４−（４’−ｔｅｒｔ−ブチルフェニルテトラヒドロインデニル）ジルコニウムジクロリド、
ジメチルシランジイル（２−メチル−５−アザペンタアレン）（２−ｎ−ブチル−４−（４’−ｔｅｒｔ−ブチルフェニルインデニル）ジルコニウムジクロリド、
エチリデン（２−メチル−６−アザペンタアレン）（２−メチル−４−（４’−ｔｅｒｔ−ブチルフェニルインデニル）ジルコニウムジクロリド、
ジメチルシランジイル（２−メチル−Ｎ−トリメチルシリル−４−アザペンタアレン）（２−メチル−４−（４’−ｔｅｒｔ−ブチルフェニルインデニル）ジルコニウムジクロリド、
ジメチルシランジイル（２−メチル−Ｎ−トリル−５−アザペンタアレン）（２−ｎ−プロピル−４−（４’−ｔｅｒｔ−ブチルフェニルインデニル）ジルコニウムジクロリド、
ジメチルゲルミルジイル（２−メチル−Ｎ−フェニル−６−アザペンタアレン）（２−メチル−４−（４’−ｔｅｒｔ−ブチルフェニルインデニル）ジルコニウムジクロリド、
メチルエチリデン（２，５−ジメチル−４−アザペンタアレン）（２−メチル−４−（４’−ｔｅｒｔ−ブチルフェニルインデニル）ジルコニウムジクロリド、
【００７２】
ジメチルシランジイル（２，５−ジイソプロピル−６−アザペンタアレン）（２−メチル−４−（４’−ｔｅｒｔ−ブチルフェニルインデニル）ジルコニウムジクロリド、
ジメチルシランジイル（２，５−ジメチル−Ｎ−フェニル−４−アザペンタアレン）（２，６−ジメチル−４−（４’−ｔｅｒｔ−ブチルフェニルインデニル）ジルコニウムジクロリド、
ジメチルシランジイル（２，５−ジメチル−Ｎ−フェニル−６−アザペンタアレン）（２−メチル−４−（６’−ｔｅｒｔ−ブチルナフチルインデニル）ジルコニウムジクロリド、
ジメチルシランジイル（２，５−ジメチル−Ｎ−フェニル−６−アザペンタアレン）（２−メチル−４−（６’−ｔｅｒｔ−ブチルアントラセニルインデニル）ジルコニウムジクロリド、
ジメチルシランジイル（２−メチル−４−ホスファペンタアレン）（２−メチル−４−（４’−ｔｅｒｔ−ブチルフェニルインデニル）ジルコニウムジクロリド、
ジフェニルシランジイル（２−メチル−５−チアペンタアレン）（２−メチル−４−（４’−ｔｅｒｔ−ブチルフェニルインデニル）ジルコニウムジクロリド、
メチルフェニルシランジイル（２−メチル−６−チアペンタアレン）（２−メチル−４−（４’−ｔｅｒｔ−ブチルフェニルインデニル）ジルコニウムジクロリド、
メチリデン（２，５−ジメチル−４−チアペンタアレン）（２−メチル−４−（４’−ｔｅｒｔ−ブチルフェニルインデニル）ジルコニウムジクロリド、
ジメチルメチリデン（２，５−ジメチル−６−チアペンタアレン）（２−メチル−４−（４’−ｔｅｒｔ−ブチルフェニルインデニル）ジルコニウムジクロリド、
ジフェニルシランジイル（２，５−ジメチル−４−オキサペンタアレン）（２−メチル−４−（４’−ｔｅｒｔ−ブチルフェニルインデニル）ジルコニウムジクロリド、
【００７３】
ジフェニルシランジイル（２，５−ジメチル−６−オキサペンタアレン）（２−メチル−４−（４’−ｔｅｒｔ−ブチルフェニルインデニル）ジルコニウムジクロリド、
ジメチルシランジイル（２−メチル−４−アザペンタアレン）（２−メチルインデニル）ジルコニウムジクロリド、
ジメチルシランジイル（２−メチル−５−アザペンタアレン）（２−メチルインデニル）ジルコニウムジクロリド、
ジメチルシランジイル（２−メチル−６−アザペンタアレン）（２−メチルインデニル）ジルコニウムジクロリド、
ジメチルシランジイル（２−メチル−Ｎ−フェニル−４−アザペンタアレン）（２−メチルインデニル）ジルコニウムジクロリド、
ジメチルシランジイル（２−メチル−Ｎ−フェニル−５−アザペンタアレン）（２−メチルインデニル）ジルコニウムジクロリド、
ジメチルシランジイル（２−メチル−Ｎ−フェニル−６−アザペンタアレン）（２−メチルインデニル）ジルコニウムジクロリド、
ジメチルシランジイル（２，５−ジメチル−４−アザペンタアレン）（２−メチルインデニル）ジルコニウムジクロリド、
ジメチルシランジイル（２，５−ジメチル−６−アザペンタアレン）（２−メチルインデニル）ジルコニウムジクロリド、
ジメチルシランジイル（２，５−ジメチル−Ｎ−フェニル−４−アザペンタアレン）（２−メチルインデニル）ジルコニウムジクロリド、
ジメチルシランジイル（２，５−ジメチル−Ｎ−フェニル−６−アザペンタアレン）（２−メチルインデニル）ジルコニウムジクロリド、
ジメチルシランジイル（２−メチル−４−チアペンタアレン）（２−メチルインデニル）ジルコニウムジクロリド、
ジメチルシランジイル（２−メチル−５−チアペンタアレン）（２−メチルインデニル）ジルコニウムジクロリド、
【００７４】
ジメチルシランジイル（２−メチル−６−チアペンタアレン）（２−メチルインデニル）ジルコニウムジクロリド、
ジメチルシランジイル（２，５−ジメチル−４−チアペンタアレン）（２−メチルインデニル）ジルコニウムジクロリド、
ジメチルシランジイル（２，５−ジメチル−６−チアペンタアレン）（２−メチルインデニル）ジルコニウムジクロリド、
ジメチルシランジイル（２−メチル−４−オキサペンタアレン）（２−メチルインデニル）ジルコニウムジクロリド、
ジメチルシランジイル（２−メチル−５−オキサペンタアレン）（２−メチルインデニル）ジルコニウムジクロリド、
ジメチルシランジイル（２−メチル−６−オキサペンタアレン）（２−メチルインデニル）ジルコニウムジクロリド、
ジメチルシランジイル（２，５−ジメチル−４−オキサペンタアレン）（２−メチルインデニル）ジルコニウムジクロリド、
ジメチルシランジイル（２，５−ジメチル−６−オキサペンタアレン）（２−メチルインデニル）ジルコニウムジクロリド、
ジメチルシランジイル（２−メチル−４−アザペンタアレン）（インデニル）ジルコニウムジクロリド、
ジメチルシランジイル（２−メチル−５−アザペンタアレン）（インデニル）ジルコニウムジクロリド、
ジメチルシランジイル（２−メチル−６−アザペンタアレン）（インデニル）ジルコニウムジクロリド、
ジメチルシランジイル（２−メチル−Ｎ−フェニル−４−アザペンタアレン）（インデニル）ジルコニウムジクロリド、
ジメチルシランジイル（２−メチル−Ｎ−フェニル−５−アザペンタアレン）（インデニル）ジルコニウムジクロリド、
ジメチルシランジイル（２−メチル−Ｎ−フェニル−６−アザペンタアレン）（インデニル）ジルコニウムジクロリド、
【００７５】
ジメチルシランジイル（２，５−ジメチル−４−アザペンタアレン）（インデニル）ジルコニウムジクロリド、
ジメチルシランジイル（２，５−ジメチル−６−アザペンタアレン）（インデニル）ジルコニウムジクロリド、
ジメチルシランジイル（２，５−ジメチル−Ｎ−フェニル−４−アザペンタアレン）（インデニル）ジルコニウムジクロリド、
ジメチルシランジイル（２，５−ジメチル−Ｎ−フェニル−６−アザペンタアレン）（インデニル）ジルコニウムジクロリド、
ジメチルシランジイル（２−メチル−４−チアペンタアレン）（インデニル）ジルコニウムジクロリド、
ジメチルシランジイル（２−メチル−５−チアペンタアレン）（インデニル）ジルコニウムジクロリド、
ジメチルシランジイル（２−メチル−６−チアペンタアレン）（インデニル）ジルコニウムジクロリド、
ジメチルシランジイル（２，５−ジメチル−４−チアペンタアレン）（インデニル）ジルコニウムジクロリド、
ジメチルシランジイル（２，５−ジメチル−６−チアペンタアレン）（インデニル）ジルコニウムジクロリド、
ジメチルシランジイル（２−メチル−４−オキサペンタアレン）（インデニル）ジルコニウムジクロリド、
ジメチルシランジイル（２−メチル−５−オキサペンタアレン）（インデニル）ジルコニウムジクロリド、
ジメチルシランジイル（２−メチル−６−オキサペンタアレン）（インデニル）ジルコニウムジクロリド、
ジメチルシランジイル（２，５−ジメチル−４−オキサペンタアレン）（インデニル）ジルコニウムジクロリド、
ジメチルシランジイル（２，５−ジメチル−６−オキサペンタアレン）（インデニル）ジルコニウムジクロリド、
【００７６】
ジメチルシランジイル（２−メチル−４−アザペンタアレン）（２−メチル−４−フェニルインデニル）ジルコニウムジクロリド、
ジメチルシランジイル（２−メチル−５−アザペンタアレン）（２−メチル−４−フェニルインデニル）ジルコニウムジクロリド、
ジメチルシランジイル（２−メチル−６−アザペンタアレン）（２−メチル−４−フェニルインデニル）ジルコニウムジクロリド、
ジメチルシランジイル（２−メチル−Ｎ−フェニル−４−アザペンタアレン）（２−メチル−４−フェニルインデニル）ジルコニウムジクロリド、
ジメチルシランジイル（２−メチル−Ｎ−フェニル−５−アザペンタアレン）（２−メチル−４−フェニルインデニル）ジルコニウムジクロリド、
ジメチルシランジイル（２−メチル−Ｎ−フェニル−６−アザペンタアレン）（２−メチル−４−フェニルインデニル）ジルコニウムジクロリド、
ジメチルシランジイル（２，５−ジメチル−４−アザペンタアレン）（２−メチル−４−フェニルインデニル）ジルコニウムジクロリド、
ジメチルシランジイル（２，５−ジメチル−６−アザペンタアレン）（２−メチル−４−フェニルインデニル）ジルコニウムジクロリド、
ジメチルシランジイル（２，５−ジメチル−Ｎ−フェニル−４−アザペンタアレン）（２−メチル−４−フェニルインデニル）ジルコニウムジクロリド、
ジメチルシランジイル（２，５−ジメチル−Ｎ−フェニル−６−アザペンタアレン）（２−メチル−４−フェニルインデニル）ジルコニウムジクロリド、
ジメチルシランジイル（２−メチル−４−チアペンタアレン）（２−メチル−４−フェニルインデニル）ジルコニウムジクロリド、
ジメチルシランジイル（２−メチル−５−チアペンタアレン）（２−メチル−４−フェニルインデニル）ジルコニウムジクロリド、
ジメチルシランジイル（２−メチル−６−チアペンタアレン）（２−メチル−４−フェニルインデニル）ジルコニウムジクロリド、
ジメチルシランジイル（２，５−ジメチル−４−チアペンタアレン）（２−メチル−４−フェニルインデニル）ジルコニウムジクロリド、
【００７７】
ジメチルシランジイル（２，５−ジメチル−６−チアペンタアレン）（２−メチル−４−フェニルインデニル）ジルコニウムジクロリド、
ジメチルシランジイル（２−メチル−４−オキサペンタアレン）（２−メチル−４−フェニルインデニル）ジルコニウムジクロリド、
ジメチルシランジイル（２−メチル−５−オキサペンタアレン）（２−メチル−４−フェニルインデニル）ジルコニウムジクロリド、
ジメチルシランジイル（２−メチル−６−オキサペンタアレン）（２−メチル−４−フェニルインデニル）ジルコニウムジクロリド、
ジメチルシランジイル（２，５−ジメチル−４−オキサペンタアレン）（２−メチル−４−フェニルインデニル）ジルコニウムジクロリド、
ジメチルシランジイル（２，５−ジメチル−６−オキサペンタアレン）（２−メチル−４−フェニルインデニル）ジルコニウムジクロリド、
ジメチルシランジイル（２−メチル−４−アザペンタアレン）（２−メチル−４，５−ベンゾインデニル）ジルコニウムジクロリド、
ジメチルシランジイル（２−メチル−５−アザペンタアレン）（２−メチル−４，５−ベンゾインデニル）ジルコニウムジクロリド、
ジメチルシランジイル（２−メチル−６−アザペンタアレン）（２−メチル−４，５−ベンゾインデニル）ジルコニウムジクロリド、
ジメチルシランジイル（２−メチル−Ｎ−フェニル−４−アザペンタアレン）（２−メチル−４，５−ベンゾインデニル）ジルコニウムジクロリド、
ジメチルシランジイル（２−メチル−Ｎ−フェニル−５−アザペンタアレン）（２−メチル−４，５−ベンゾインデニル）ジルコニウムジクロリド、
ジメチルシランジイル（２−メチル−Ｎ−フェニル−６−アザペンタアレン）（２−メチル−４，５−ベンゾインデニル）ジルコニウムジクロリド、
ジメチルシランジイル（２，５−ジメチル−４−アザペンタアレン）（２−メチル−４，５−ベンゾインデニル）ジルコニウムジクロリド、
ジメチルシランジイル（２，５−ジメチル−６−アザペンタアレン）（２−メチル−４，５−ベンゾインデニル）ジルコニウムジクロリド、
【００７８】
ジメチルシランジイル（２，５−ジメチル−Ｎ−フェニル−４−アザペンタアレン）（２−メチル−４，５−ベンゾインデニル）ジルコニウムジクロリド、
ジメチルシランジイル（２，５−ジメチル−Ｎ−フェニル−６−アザペンタアレン）（２−メチル−４，５−ベンゾインデニル）ジルコニウムジクロリド、
ジメチルシランジイル（２−メチル−４−チアペンタアレン）（２−メチル−４，５−ベンゾインデニル）ジルコニウムジクロリド、
ジメチルシランジイル（２−メチル−５−チアペンタアレン）（２−メチル−４，５−ベンゾインデニル）ジルコニウムジクロリド、
ジメチルシランジイル（２−メチル−６−チアペンタアレン）（２−メチル−４，５−ベンゾインデニル）ジルコニウムジクロリド、
ジメチルシランジイル（２，５−ジメチル−４−チアペンタアレン）（２−メチル−４，５−ベンゾインデニル）ジルコニウムジクロリド、
ジメチルシランジイル（２，５−ジメチル−６−チアペンタアレン）（２−メチル−４，５−ベンゾインデニル）ジルコニウムジクロリド、
ジメチルシランジイル（２−メチル−４−オキサペンタアレン）（２−メチル−４，５−ベンゾインデニル）ジルコニウムジクロリド、
ジメチルシランジイル（２−メチル−５−オキサペンタアレン）（２−メチル−４，５−ベンゾインデニル）ジルコニウムジクロリド、
ジメチルシランジイル（２−メチル−６−オキサペンタアレン）（２−メチル−４，５−ベンゾインデニル）ジルコニウムジクロリド、
ジメチルシランジイル（２，５−ジメチル−４−オキサペンタアレン）（２−メチル−４，５−ベンゾインデニル）ジルコニウムジクロリド、
ジメチルシランジイル（２，５−ジメチル−６−オキサペンタアレン）（２−メチル−４，５−ベンゾインデニル）ジルコニウムジクロリド、
ジメチルシランジイルビス（２−メチル−４−アザペンタアレン）ジルコニウムジクロリド、
ジメチルシランジイルビス（２−メチル−５−アザペンタアレン）ジルコニウムジクロリド、
【００７９】
ジメチルシランジイルビス（２−メチル−６−アザペンタアレン）ジルコニウムジクロリド、
ジメチルシランジイルビス（２−メチル−Ｎ−フェニル−４−アザペンタアレン）ジルコニウムジクロリド、
ジメチルシランジイルビス（２−メチル−Ｎ−フェニル−５−アザペンタアレン）ジルコニウムジクロリド、
ジメチルシランジイルビス（２−メチル−Ｎ−フェニル−６−アザペンタアレン）ジルコニウムジクロリド、
ジメチルシランジイルビス（２，５−ジメチル−４−アザペンタアレン）ジルコニウムジクロリド、
ジメチルシランジイルビス（２，５−ジメチル−６−アザペンタアレン）ジルコニウムジクロリド、
ジメチルシランジイルビス（２，５−ジメチル−Ｎ−フェニル−４−アザペンタアレン）ジルコニウムジクロリド、
ジメチルシランジイルビス（２，５−ジメチル−Ｎ−フェニル−６−アザペンタアレン）ジルコニウムジクロリド、
ジメチルシランジイルビス（２−メチル−４−チアペンタアレン）ジルコニウムジクロリド、
ジメチルシランジイルビス（２−メチル−５−チアペンタアレン）ジルコニウムジクロリド、
ジメチルシランジイルビス（２−メチル−６−チアペンタアレン）ジルコニウムジクロリド、
ジメチルシランジイルビス（２，５−ジメチル−４−チアペンタアレン）ジルコニウムジクロリド、
ジメチルシランジイルビス（２，５−ジメチル−６−チアペンタアレン）ジルコニウムジクロリド、
ジメチルシランジイルビス（２−メチル−４−オキサペンタアレン）ジルコニウムジクロリド、
【００８０】
ジメチルシランジイルビス（２−メチル−５−オキサペンタアレン）ジルコニウムジクロリド、
ジメチルシランジイルビス（２−メチル−６−オキサペンタアレン）ジルコニウムジクロリド、
ジメチルシランジイルビス（２，５−ジメチル−４−オキサペンタアレン）ジルコニウムジクロリド、
ジメチルシランジイルビス（２，５−ジメチル−６−オキサペンタアレン）ジルコニウムジクロリド。
【００８１】
本発明の触媒組成物を、式（Ｉ）で表されるルイス塩基及び式（ＩＩ）で表される単位から構成される有機硼素アルミニウム化合物を、担体と反応させることにより得ることができる。次いで、式（ＶＩ）で表される１種以上のメタロセン化合物及び、必要により式（Ｖ）で表される１種以上の有機金属化合物の溶液又は懸濁液と反応させる。
【００８２】
これにより、触媒組成物の活性化を、反応器への導入前、又は反応器への導入の直後に行うことができる。さらに、ポリオレフィンの製造方法も開示する。重合前に添加剤として加える他の化合物をさらに添加するのが有利であり得る。
【００８３】
本発明の触媒組成物を製造するために、坦体材料を有機溶剤に懸濁させる。好適な溶剤は、芳香族又は脂肪族溶剤（例えば、ヘキサン、ヘプタン、トルエン又はキシレン）、ハロゲン化炭化水素（例えば、塩化メチレン）、或いはハロゲン化芳香族炭化水素（例えば、ｏ−ジクロロベンゼン）である。担体を、式（Ｖ）で表される化合物を用いて、あらかじめ予備処理しても良い。次いで、式（Ｉ）で表される１種以上の化合物を、この懸濁液に添加する；反応時間は、１分〜４８時間、好ましくは１０分〜２時間とすることができる。反応溶液を、単離して再懸濁させても、或いは式（ＩＩ）で表される単位から構成される助触媒的に活性な有機硼素アルミニウム化合物と直接反応させることができる。ここでは、反応時間を１分〜４８時間とするが、１０分〜２時間が好ましい。式（Ｉ）で表されるルイス塩基１〜４当量を、式（ＩＩ）で表される単位から構成される助触媒的に活性な有機硼素アルミニウム化合物１当量と反応させるのが好ましい。式（Ｉ）で表されるルイス塩基１当量を、式（ＩＩ）で表される単位から構成される助触媒的に活性な有機硼素アルミニウム化合物１当量と反応させるのが特に好ましい。この反応による生成物は、坦体材料に共有的に固定されるメタロセニウムイオンを形成することができる化合物である。以後、それを変性坦体材料とする。次いで、反応混合物をろ過し、上述の溶剤のいずれかで洗浄する。その後、変性坦体材料を高減圧下で乾燥する。乾燥後、変性坦体材料を再懸濁させ、式（Ｖ）で表される化合物を用いて後処理することができる。しかしながら、式（Ｖ）の化合物を、ろ過前に加え、変性坦体材料を乾燥することもできる。１種以上のメタロセン化合物、好ましくは式（ＶＩ）の化合物、及び式（Ｖ）で表される１種以上の有機金属化合物の、変性坦体材料への担持は、式（ＶＩ）で表される１種以上のメタロセン化合物を上述の溶剤に溶解又は懸濁させ、次いでそれ／それらを式（Ｖ）で表される１種以上の化合物（同様に、溶解又は懸濁させるのが好ましい）と反応させることにより行われるのが好ましい。式（ＶＩ）のメタロセン化合物と式（Ｖ）の有機金属化合物の化学量論比は、１００：１〜１０-4：１である。この比は、１：１〜１０-2：１の範囲が好ましい。上記変性坦体材料と共に上述の溶剤のいずれかを、直接重合反応器に、又は反応フラスコに導入することができる。次いで、式（ＶＩ）で表されるメタロセン化合物と式（Ｖ）で表される有機金属化合物の混合物を添加する。或いは、式（Ｖ）で表される有機金属化合物の添加を先に行わずに、式（ＶＩ）で表される１種以上のメタロセン化合物を変性坦体材料に添加しても良い。
【００８４】
変性担体の式（ＶＩ）で表されるメタロセン化合物に対する比は、１０ｇ：１マイクロモル〜１０-2ｇ；１マイクロモルの範囲が好ましい。式（ＶＩ）で表されるメタロセン化合物の、式（ＩＩ）の単位を含む担持された助触媒的に活性な有機硼素アルミニウム化合物に対する化学量論比は、１００：１〜１０-4：１、好ましくは１：１〜１０-2：１の範囲である。
【００８５】
担持触媒組成物を、重合反応に直接使用することができる。しかしながら、溶剤を除去し、次いで触媒組成物を再懸濁させ、そして重合に使用することもできる。この活性法の利点は、反応器でのみ形成される重合活性触媒組成物を選択することができる点にある。これは、空気に敏感な触媒を反応器に導入する場合に生起する分解を妨げる。
【００８６】
さらに、本発明の触媒組成物の存在下にオレフィン重合体を製造する方法も開示する。この重合は、単独重合又は共重合を意味する。
【００８７】
式Ｒa−ＣＨ＝ＣＨ−Ｒb｛Ｒa及びＲbが同一又は異なっていて、それぞれ水素原子、ハロゲン原子、アルコキシ、ヒドロキシ、アルキルヒドロキシ、アルデヒド、カルボキシル若しくはカルボン酸エステル基、又は炭素原子数が１〜２０の、特に１〜１０の飽和若しくは不飽和炭化水素基（アルコキシ、ヒドロキシ、アルキルヒドロキシ、アルデヒド、カルボキシル又はカルボン酸エステル基で置換されていても良い）を表すか、或いはＲa及びＲb並びにこれらに結合する原子が合体して、１種以上の環を形成する｝で表されるオレフィンを重合するのが好ましい。このようなオレフィンの例としては、１−オレフィン（例えば、エチレン、プロピレン、１−ブテン、１−ヘキセン、４−メチル−１−ペンテン、１−オクテン、スチレン）、環式オレフィン（例えば、ノルボルネン、ビニルノルボルネン、テトラシクロドデセン、エチリデンノルボルネン）、ジエン（例えば、１，３−ブタジエン若しくは１，４−ヘキサジエン、ビスシクロペンタジエン）又はメチルメタクリラートである。
【００８８】
プロピレン又はエチレンの単独重合、エチレンと１種以上のＣ3〜Ｃ20１−オレフィン（特に、プロピレン）及び／又は１種以上のＣ4〜Ｃ20ジエン（特に、１，３−ブタジエン）の共重合、或いはノルボルネンとエチレンの共重合が特に好ましい。
【００８９】
重合は、−６０〜３００℃の温度で行われるのが好ましく、特に３０〜２５０℃が好ましい。圧力は、０．５〜２０００バール、好ましくは２〜１５００バールとする。重合を、溶液、懸濁液、気相又は臨海値以上の媒体にて、連続法又はバッチ法で、１工程以上で行うことができる。
【００９０】
予備重合を、本発明の触媒組成物を用いて行うことができる。このために、前記重合で使用されたオレフィンのいずれかを使用するのが好ましい。
【００９１】
分子量分布が広いオレフィン重合体を製造するために、２種以上の異なる遷移金属化合物、例えばメタロセンを含む触媒組成物を使用するのが好ましい。
【００９２】
オレフィンに存在する触媒毒を除去するために、アルキルアルミニウム、例えばトリメチルアルミニウム、トリエチルアルミニウム又はトリイソブチルアルミニウムを使用して精製するのが有効である。この精製を、重合系それ自体で、或いは重合系に加える前にこのオレフィンをアルミニウム化合物と接触させ、次いで再び分離除去して行うことができる。
【００９３】
必要により、水素を分子量調整剤として、及び／又は活性を増大させるために添加する。重合系における全圧は、０．５〜２５００バール、好ましくは２〜１５００バールである。
【００９４】
本発明に開示された化合物は、遷移金属に対して、溶剤１ｄｍ3又は反応器の容量ｄｍ3当たり好ましくは１０-3〜１０-8モル、特に１０-4〜１０-7モルの濃度で使用する。
【００９５】
本発明の担持化合物及び触媒組成物の両方の製造に好適な溶剤は、脂肪族又は芳香族溶剤（例えば、ヘキサン又はトルエン）、エーテル溶剤（例えば、テトラヒドロフラン又はジエチルエーテル）、ハロゲン化炭化水素（例えば、塩化メチレン）或いはハロゲン化芳香族炭化水素（例えば、ｏ−ジクロロベンゼン）である。
【００９６】
本発明の触媒組成物の添加前、又は本発明の触媒組成物の重合系における活性化前に、反応器に導入されるアルキルアルミニウム化合物、例えばトリメチルアルミニウム、トリエチルアルミニウム、トリイソブチルアルミニウム、トリオクチルアルミニウム又はイソプレニルアルミニウムにより、重合系を不活性にする（例えば、オレフィンに存在する触媒毒を取り除いて）ことができる。これを、反応器の容量１ｋｇ当たりのアルミニウム濃度を２００〜０．００１ミリモルで重合系に添加する。トリイソブチルアルミニウム又はトリエチルアルミニウムを、反応器の容量１ｋｇ当たりのアルミニウムの濃度を１０〜０．０１ミリモルで使用するのが好ましい；これにより、アルミニウム／Ｍ1モル比を小さくして、本発明の担持触媒組成物の合成に使用することができる。さらに、耐電防止剤等の添加剤を、本発明の処理に、例えばオレフィン重合体の粒子モルホロジーを改善するために使用することができる。一般に、重合に好適な耐電防止剤全てを使用することができる。例として挙げられるものは、メジアランのカルシウム塩とＮ−ステアリルアントラニル酸のクロム塩（ＤＥ−Ａ３５４３３６０に記載）の混合塩である。さらに好適な耐電防止剤は、例えばアルカリ金属又はアルカリ土類金属のＣ12〜Ｃ22脂肪酸石鹸、スルホン酸エステルの塩、ポリエチレングリコールと脂肪酸のエステル、ポリオキシエチレンアルキルエーテル、等である。耐電防止剤の概説は、ＥＰ−Ａ０１０７１２７にある。
【００９７】
耐電防止剤として、ＥＰ−Ａ０６３６６３６に開示されているように、メジアランの金属塩、アントラニル酸の金属塩及びポリアミンの混合物を使用することができる。
【００９８】
市販品、例えばスタジス（登録商標）４５０｛StadisR 450；デュポン社製｝、トルエン、イソプロパノール及びドデシルベンゼンスルホン酸の混合物、ポリアミン、１−デセンとＳＯ2の共重合体、さらに１−デセン又はＡＳＡ（登録商標）−３｛ASAR-3；シェル社製｝及びＡＲＵ５Ｒ（登録商標）１６３｛ARU5RR 163；ＩＣＩ社製｝も同様に使用することができる。
【００９９】
耐電防止剤、好ましくはスタジス（登録商標）４５０の場合、溶液として用いるのが好ましく、使用される担持触媒｛担体と共に共有的に固定されるメタロセニウム形成化合物及び１種以上のメタロセン化合物（例えば、式ＶＩで表される化合物）｝の質量に対して、１〜５０質量％、特に５〜２５質量％の上記溶液を使用するのが好ましい。しかしながら、必要とされる帯電防止剤の量は、使用されるそれの種類に応じて、広範囲に亘って変えることができる。実際の重合は、液体モノマー（バルク）か、又は気体相中で行われるのが好ましい。
【０１００】
耐電防止剤を、任意の箇所で重合に添加することができる。好ましい手順としては、例えば担持触媒組成物の有機溶剤、好ましくはアルカン（例えば、ヘプタン又はイソドデカン）溶液を再懸濁させることである。次いで、それを撹拌と同時に重合オートクレーブに導入する。その後、耐電防止剤を加える。重合は、０〜１００℃の範囲の温度で行われる。別の好ましい手順は、担持触媒組成物を添加する前に耐電防止剤を重合オートクレーブに加える。次いで、再懸濁させた担持触媒組成物を、０〜１００℃の範囲の温度で、撹拌と同時に導入する。重合時間は、０．１〜２４時間の範囲内とすることができる。０．１〜５時間の範囲内が好ましい。
【０１０１】
上述の方法においては、反応器に析出物が全く形成しないし、凝集物が全く形成されないし、使用される触媒組成物の生産性が高い。本発明の方法により得られる重合体は、分子量分布が狭く、粒子モルホロジーが良好である。
【０１０２】
以下の実施例は、本発明を説明するために機能する。
【０１０３】
一般的な情報：本発明の化合物の製造及び取り扱いは、空気及び水分を排除して、アルゴン下に行われた（シュレンク法）。必要な溶剤全てを、使用前に適当な乾燥剤で数時間の煮沸により乾燥し、次いでアルゴン下に蒸留した。
【０１０４】
実施例１：ビス（ジメチルアルミノキシ）ペンタフルオロフェニルボランの合成
１０ｍｌのトリメチルアルミニウム（２Ｍのトルエン溶液、２０ミリモル）及び４０ｍｌのトルエンを、反応容器に導入した。４０℃で、５０ｍｌのトルエン中の２．１ｇのペンタフルオロフェニルボロン酸（１０ミリモル）を、１５分間に亘って、この溶液に滴下した。この混合物を−４０℃で１時間撹拌し、次いで室温（ＲＴ）でさらに１時間撹拌した。僅かに濁った、淡黄色溶液をＧ４フリットでろ過した。これにより、透明な、淡黄色のビス（ジメチルアルミノキシ）ペンタフルオロフェニルボランのトルエン溶液（硼素に対して０．１Ｍ）を得た。
【０１０５】
実施例２：ビス（ペンタフルオロフェニルボロキシ）メチルアランの合成
５ｍｌのトリメチルアルミニウム（２Ｍのトルエン溶液、１０ミリモル）及び４５ｍｌのトルエンを、反応容器に導入した。−４０℃で、５０ｍｌのトルエン中の６．９２ｇのペンタフルオロフェニルボリン酸（bis(pentafluorophenyl)borinic acid）（２０ミリモル）を、１５分間に亘って、この溶液に滴下した。この混合物を−４０℃で１時間撹拌し、次いで室温でさらに１時間撹拌した。僅かに濁った、淡黄色溶液をＧ４フリットでろ過した。これにより、透明な、淡黄色のビス（ペンタフルオロフェニルボロキシ）メチルアランのトルエン溶液（アルミニウムに対して０．１Ｍ）を得た。
【０１０６】
実施例３：ビス（フェニルボロキシ）メチルアランの合成
５ｍｌのトリメチルアルミニウム（２Ｍのトルエン溶液、１０ミリモル）及び４５ｍｌのトルエンを、反応容器に導入した。−４０℃で、５０ｍｌのトルエン中の３．３２ｇのビス（フェニル）ボリン酸（bis(phenyl)borinic acid）（２０ミリモル）を、１５分間に亘って、この溶液に滴下した。この混合物を−４０℃で１時間撹拌し、次いで室温でさらに１時間撹拌した。僅かに濁った溶液をＧ４フリットでろ過した。これにより、透明な、無色のビス（フェニルボロキシ）メチルアランのトルエン溶液（アルミニウムに対して０．１Ｍ）を得た。
【０１０７】
実施例４：ビス（ペンタフルオロフェニルボロキシ）イソブチルアランの合成
１０ｍｌのトリイソブチルアルミニウム（１Ｍのトルエン溶液、１０ミリモル）及び４０ｍｌのトルエンを、反応容器に導入した。−４０℃で、５０ｍｌのトルエン中の６．９２ｇのビス（ペンタフルオロフェニル）ボリン酸（bis(pentafluorophenyl)borinic acid）（２０ミリモル）を、１５分間に亘って、この溶液に滴下した。この混合物を−４０℃で１時間撹拌し、次いで室温でさらに１時間撹拌した。僅かに濁った、淡黄色溶液をＧ４フリットでろ過した。これにより、透明な、淡黄色のビス（ペンタフルオロフェニルボロキシ）イソブチルアランのトルエン溶液（アルミニウムに対して０．１Ｍ）を得た。
【０１０８】
実施例５：ビス（ジメチルアルミノキシ）ペンタフルオロフェニルボランの担体への塗布（施与）
２ｇのＳｉＯ2（ＰＱ  ＭＳ３０３０、１４０℃、１０ミリバールで１０時間予備処理）を、３０ｍｌのトルエンに懸濁させ、室温で、０．６３ｍｌのＮ，Ｎ−ジメチルアニリンを加えた。この混合物を０℃に冷却し、実施例１で調製した溶液５０ｍｌを滴下漏斗により滴下した。この混合物を室温まで暖め、さらに３時間撹拌した。次いで、この懸濁液をろ過し、ペンタンを用いて洗浄した。その後、残留物をオイルポンプでの減圧により乾燥して質量を一定にした。これにより、淡青色の坦体材料３．０３ｇを得た。
【０１０９】
実施例６：ビス（ペンタフルオロフェニルボロキシ）メチルアランの担体への塗布
２ｇのＳｉＯ2（ＰＱ  ＭＳ３０３０、１４０℃、１０ミリバールで１０時間予備処理）を、３０ｍｌのトルエンに懸濁させ、室温で、０．５ｍｌのＮ，Ｎ−ジメチルアニリンを加えた。この混合物を０℃に冷却し、実施例２で調製した溶液４０ｍｌを滴下漏斗により滴下した。この混合物を室温まで暖め、さらに３時間撹拌した。次いで、この懸濁液をろ過し、ペンタンを用いて洗浄した。その後、残留物をオイルポンプでの減圧により乾燥して質量を一定にした。これにより、薄紫色の坦体材料４．０１ｇを得た。
【０１１０】
実施例７：ビス（フェニルボロキシ）メチルアランの担体への塗布
２ｇのＳｉＯ2（ＰＱ  ＭＳ３０３０、１４０℃、１０ミリバールで１０時間予備処理）を、３０ｍｌのトルエンに懸濁させ、室温で、０．６３ｍｌのＮ，Ｎ−ジメチルアニリンを加えた。この混合物を０℃に冷却し、実施例３で調製した溶液５０ｍｌを滴下漏斗により滴下した。この混合物を室温まで暖め、さらに３時間撹拌した。次いで、この懸濁液をろ過し、ペンタンを用いて洗浄した。その後、残留物をオイルポンプでの減圧により乾燥して質量を一定にした。これにより、淡黄色の坦体材料３．１７ｇを得た。
【０１１１】
実施例８：ビス（ペンタフルオロフェニルボロキシ）イソブチルアランの担体への塗布
２ｇのＳｉＯ2（ＰＱ  ＭＳ３０３０、１４０℃、１０ミリバールで１０時間予備処理）を、３０ｍｌのトルエンに懸濁させ、室温で、０．６３ｍｌのＮ，Ｎ−ジメチルアニリンを加えた。この混合物を０℃に冷却し、実施例３で調製した溶液５０ｍｌを滴下漏斗により滴下した。この混合物を室温まで暖め、さらに３時間撹拌した。次いで、この懸濁液をろ過し、ペンタンを用いて洗浄した。その後、残留物をオイルポンプでの減圧により乾燥して質量を一定にした。これにより、淡青色の坦体材料４．２２ｇを得た。
【０１１２】
実施例９：触媒組成物１の製造
実施例５で得られた担体０．５ｇを、室温で、３ｍｌのトルエン中の５．８ｍｇのジメチルシランジイルビス（２−メチル−４−フェニルインデニル）ジメチルジルコニウム（１０マイクロモル）に添加した。この懸濁液を短時間撹拌し、０．０１ｍｌのトリメチルアルミニウム（ＴＭＡ）（２Ｍのトルエン溶液、２０マイクロモル）を添加した。この触媒溶液を１時間撹拌し、その後、オイルポンプでの減圧により溶剤を取り除いた。これにより、ピンク色の、易流動性粉末が得られた。
【０１１３】
実施例１０：触媒組成物１を用いる重合
乾燥させた２Ｌの反応器を、最初に窒素で、次いでプロピレンでフラッシュし、１．５Ｌの液体プロピレンを導入した。３ｍｌのトリイソブチルアルミニウム（ＴＩＢＡ）（バーソル中２０％濃度）を、これに加え、混合物を１５分間撹拌した。次いで、実施例９で調製され、２０ｍｌのヘプタンに再懸濁させた触媒組成物１を注ぎ、１５ｍｌのヘプタンを用いてすすいだ。反応混合物を６０℃の重合温度に加熱し、１時間重合した。残ったプロピレンを排出することにより、重合を停止させた。ポリマーを、真空乾燥炉で乾燥した。これにより、１５１ｇのポリプロピレン粉末が得られた。反応器の内壁又は撹拌器には、析出が全く観察されなかった。触媒は、メタロセン１ｇ当たり、１時間に、２６ｋｇのＰＰ用の活性を有した。
【０１１４】
実施例１１：触媒組成物２の製造
実施例６で得られた担体０．４３ｇを、室温で、５．８ｍｇのジメチルシランジイルビス（２−メチル−４−フェニルインデニル）ジメチルジルコニウム（１０マイクロモル）を３ｍｌのトルエンに溶解した溶液に添加した。この懸濁液を短時間撹拌し、０．０１ｍｌのＴＭＡ（２Ｍのトルエン溶液、２０マイクロモル）を添加した。この触媒溶液を１時間撹拌し、その後、オイルポンプでの減圧により溶剤を取り除いた。これにより、ピンク色の、易流動性粉末が得られた。
【０１１５】
実施例１２：触媒組成物２を用いる重合
乾燥させた２Ｌの反応器を、最初に窒素で、次いでプロピレンでフラッシュし、１．５Ｌの液体プロピレンを導入した。３ｍｌのＴＩＢＡ（バーソル中２０％濃度）を、これに加え、混合物を１５分間撹拌した。次いで、実施例１１で調製され、２０ｍｌのヘプタンに再懸濁させた触媒組成物２を注ぎ、１５ｍｌのヘプタンを用いてすすいだ。反応混合物を６０℃の重合温度に加熱し、１時間重合した。残ったプロピレンを排出することにより、重合を停止させた。ポリマーを、真空乾燥炉で乾燥した。これにより、２７２ｇのポリプロピレン粉末が得られた。反応器の内壁又は撹拌器には、析出が全く観察されなかった。触媒は、メタロセン１ｇ当たり、１時間に、４７ｋｇのＰＰ用の活性を有した。
【０１１６】
実施例１３：触媒組成物３の製造
実施例６で得られた担体０．４３ｇを、室温で、５．８ｍｇのジメチルシランジイルビス（２−メチル−４−フェニルインデニル）ジメチルジルコニウム（１０マイクロモル）を３ｍｌのトルエンに溶解した溶液に添加した。この触媒溶液を１時間撹拌し、その後、オイルポンプでの減圧により溶剤を取り除いた。これにより、ピンク色の、易流動性粉末が得られた。
【０１１７】
実施例１４：触媒組成物２を用いる重合
乾燥させた２Ｌの反応器を、最初に窒素で、次いでプロピレンでフラッシュし、１．５Ｌの液体プロピレンを導入した。３ｍｌのＴＩＢＡ（バーソル中２０％濃度）を、これに加え、混合物を１５分間撹拌した。次いで、実施例１３で調製され、２０ｍｌのヘプタンに再懸濁させた触媒組成物３を注ぎ、１５ｍｌのヘプタンを用いてすすいだ。反応混合物を６０℃の重合温度に加熱し、１時間重合した。残ったプロピレンを排出することにより、重合を停止させた。ポリマーを、真空乾燥炉で乾燥した。これにより、２１４ｇのポリプロピレン粉末が得られた。反応器の内壁又は撹拌器には、析出が全く観察されなかった。触媒は、メタロセン１ｇ当たり、１時間に、３７ｋｇのＰＰ用の活性を有した。
【０１１８】
実施例１５：触媒組成物４の製造
実施例７で得られた担体０．９１ｇを、室温で、５．８ｍｇのジメチルシランジイルビス（２−メチル−４−フェニルインデニル）ジメチルジルコニウム（１０マイクロモル）を３ｍｌのトルエンに溶解した溶液に添加した。この懸濁液を短時間撹拌し、０．０１ｍｌのＴＭＡ（２Ｍのトルエン溶液、２０マイクロモル）を添加した。この触媒溶液を１時間撹拌し、その後、オイルポンプでの減圧により溶剤を取り除いた。これにより、ピンク色の、易流動性粉末が得られた。
【０１１９】
実施例１６：触媒組成物４を用いる重合
乾燥させた２Ｌの反応器を、最初に窒素で、次いでプロピレンでフラッシュし、１．５Ｌの液体プロピレンを導入した。３ｍｌのＴＩＢＡ（バーソル中２０％濃度）を、これに加え、混合物を１５分間撹拌した。次いで、実施例１５で調製され、２０ｍｌのヘプタンに再懸濁させた触媒組成物４を注ぎ、１５ｍｌのヘプタンを用いてすすいだ。反応混合物を６０℃の重合温度に加熱し、１時間重合した。残ったプロピレンを排出することにより、重合を停止させた。ポリマーを、真空乾燥炉で乾燥した。これにより、１６６ｇのポリプロピレン粉末が得られた。反応器の内壁又は撹拌器には、析出が全く観察されなかった。触媒は、メタロセン１ｇ当たり、１時間に、２９ｋｇのＰＰ用の活性を有した。
【０１２０】
実施例１７：触媒組成物５の製造
実施例８で得られた担体０．４４ｇを、室温で、５．８ｍｇのジメチルシランジイルビス（２−メチル−４−フェニルインデニル）ジメチルジルコニウム（１０マイクロモル）を３ｍｌのトルエンに溶解した溶液に添加した。この懸濁液を短時間撹拌し、０．０１ｍｌのＴＭＡ（２Ｍのトルエン溶液、２０マイクロモル）を添加した。この触媒溶液を１時間撹拌し、その後、オイルポンプでの減圧により溶剤を取り除いた。これにより、ピンク色の、易流動性粉末が得られた。
【０１２１】
実施例１８：触媒組成物５を用いる重合
乾燥させた２Ｌの反応器を、最初に窒素で、次いでプロピレンでフラッシュし、１．５Ｌの液体プロピレンを導入した。３ｍｌのＴＩＢＡ（バーソル中２０％濃度）を、これに加え、混合物を１５分間撹拌した。次いで、実施例１７で調製され、２０ｍｌのヘプタンに再懸濁させた触媒組成物５を注ぎ、１５ｍｌのヘプタンを用いてすすいだ。反応混合物を６０℃の重合温度に加熱し、１時間重合した。残ったプロピレンを排出することにより、重合を停止させた。ポリマーを、真空乾燥炉で乾燥した。これにより、２５８ｇのポリプロピレン粉末が得られた。反応器の内壁又は撹拌器には、析出が全く観察されなかった。触媒は、メタロセン１ｇ当たり、１時間に、４５ｋｇのＰＰ用の活性を有した。
【０１２２】
実施例１９：触媒組成物６の製造
実施例８で得られた担体０．４４ｇを、室温で、５．８ｍｇのジメチルシランジイルビス（２−メチル−４−フェニルインデニル）ジメチルジルコニウム（１０マイクロモル）を３ｍｌのトルエンに溶解した溶液に添加した。この触媒溶液を１時間撹拌し、その後、オイルポンプでの減圧により溶剤を取り除いた。これにより、ピンク色の、易流動性粉末が得られた。
【０１２３】
実施例２０：触媒組成物６を用いる重合
乾燥させた２Ｌの反応器を、最初に窒素で、次いでプロピレンでフラッシュし、１．５Ｌの液体プロピレンを導入した。３ｍｌのＴＩＢＡ（バーソル中２０％濃度）を、これに加え、混合物を１５分間撹拌した。次いで、実施例１９で調製され、２０ｍｌのヘプタンに再懸濁させた触媒組成物６を注ぎ、１５ｍｌのヘプタンを用いてすすいだ。反応混合物を６０℃の重合温度に加熱し、１時間重合した。残ったプロピレンを排出することにより、重合を停止させた。ポリマーを、真空乾燥炉で乾燥した。これにより、１９８ｇのポリプロピレン粉末が得られた。反応器の内壁又は撹拌器には、析出が全く観察されなかった。触媒は、メタロセン１ｇ当たり、１時間に、３４ｋｇのＰＰ用の活性を有した。
【０１２４】
実施例２１：触媒組成物７の製造
６．３ｍｇのジメチルシランジイルビス（２−メチル−４−フェニルインデニル）ジメチルジルコニウム（１０マイクロモル）を３ｍｌのトルエンに溶解した溶液を、０．０２ｍｌのＴＭＡ（２Ｍのトルエン溶液、４０マイクロモル）と一緒に１０分間撹拌した。実施例６で得られた担体０．４４ｇを、室温で添加した。この触媒溶液を１時間撹拌し、その後、オイルポンプでの減圧により溶剤を取り除いた。これにより、ピンク色の、易流動性粉末が得られた。
【０１２５】
実施例２２：触媒組成物６を用いる重合
乾燥させた２Ｌの反応器を、最初に窒素で、次いでプロピレンでフラッシュし、１．５Ｌの液体プロピレンを導入した。３ｍｌのＴＩＢＡ（バーソル中２０％濃度）を、これに加え、混合物を１５分間撹拌した。次いで、実施例２１で調製され、２０ｍｌのヘプタンに再懸濁させた触媒組成物７を注ぎ、１５ｍｌのヘプタンを用いてすすいだ。反応混合物を６０℃の重合温度に加熱し、１時間重合した。残ったプロピレンを排出することにより、重合を停止させた。ポリマーを、真空乾燥炉で乾燥した。これにより、６００ｇのポリプロピレン粉末が得られた。反応器の内壁又は撹拌器には、析出が全く観察されなかった。触媒は、メタロセン１ｇ当たり、１時間に、９５ｋｇのＰＰ用の活性を有した。
【０１２６】
実施例２３：ビス（ペンタフルオロフェニルボロキシ）メチルアランの担体への塗布
２ｇのＳｉＯ2（ＰＱ  ＭＳ３０３０、１４０℃、１０ミリバールで１０時間予備処理）を、３０ｍｌのトルエンに懸濁させ、室温で、０．５ｍｌのＮ，Ｎ−ジメチルアニリンを加えた。この混合物を０℃Ｃに冷却し、実施例２で調製された溶液４０ｍｌを滴下漏斗により滴下した。この混合物を室温まで暖め、４ｍｌのＴＩＢＡ（１Ｍのトルエン溶液）を滴下した。その後、混合物を室温でさらに３時間撹拌した。次いで、この懸濁液をろ過し、ペンタンを用いて洗浄した。その後、残留物をオイルポンプでの減圧により乾燥して質量を一定にした。これにより、白色の坦体材料４．１４ｇを得た。
【０１２７】
実施例２４：触媒組成物８の製造
６．３ｍｇのジメチルシランジイルビス（２−メチル−４−フェニルインデニル）ジメチルジルコニウム（１０マイクロモル）を３ｍｌのトルエンに溶解した溶液を、０．０２ｍｌのＴＭＡ（２Ｍのトルエン溶液、４０マイクロモル）と一緒に１０分間撹拌した。実施例２３で得られた担体０．４８ｇを、室温で添加した。この触媒溶液を１時間撹拌し、その後、オイルポンプでの減圧により溶剤を取り除いた。これにより、ピンク色の、易流動性粉末が得られた。
【０１２８】
実施例２５：触媒組成物８を用いる重合
乾燥させた２Ｌの反応器を、最初に窒素で、次いでプロピレンでフラッシュし、１．５Ｌの液体プロピレンを導入した。３ｍｌのＴＩＢＡ（バーソル中２０％濃度）を、これに加え、混合物を１５分間撹拌した。次いで、実施例２４で調製され、２０ｍｌのヘプタンに再懸濁させた触媒組成物８を注ぎ、１５ｍｌのヘプタンを用いてすすいだ。反応混合物を６０℃の重合温度に加熱し、１時間重合した。残ったプロピレンを排出することにより、重合を停止させた。ポリマーを、真空乾燥炉で乾燥した。これにより、６４０ｇのポリプロピレン粉末が得られた。反応器の内壁又は撹拌器には、析出が全く観察されなかった。触媒は、メタロセン１ｇ当たり、１時間に、１０２ｋｇのＰＰ用の活性を有した。
【０１２９】
［比較実施例］
実施例２６：触媒組成物９の製造
１００ｍｇ（０．１６５ミリモル）のジメチルシランジイルビス（２−メチル−４−フェニルインデニル）ジメチルジルコニウム（１０マイクロモル）を、７．５ｍｌのＭＡＯ（濃度３０％）のトルエン溶液（アルミニウム／ジルコニウム＝２２５）と、さらに７．５ｍｌのトルエンと混合し、室温で３０分間撹拌した。１０ｇのＳｉＯ2（ＰＱ  ＭＳ３０３０、１４０℃、１０ミリバールで１０時間予備処理）を、これに加え、混合物をさらに１０分間撹拌した。オイルポンプでの減圧により溶剤を取り除いた。
【０１３０】
実施例２７：触媒組成物９を用いる重合
乾燥させた２Ｌの反応器を、最初に窒素で、次いでプロピレンでフラッシュし、１．５Ｌの液体プロピレンを導入した。３ｍｌのＴＩＢＡ（バーソル中２０％濃度）を、これに加え、混合物を１５分間撹拌した。次いで、実施例２６で調製され、２０ｍｌのヘプタンに再懸濁させた０．７５３ｇ（５．９７ｍｇのジメチルシランジイルビス（２−メチル−４−フェニルインデニル）ジルコニウムジクロリド）の触媒組成物９を注ぎ、１５ｍｌのヘプタンを用いてすすいだ。反応混合物を６０℃の重合温度に加熱し、１時間重合した。残ったプロピレンを排出することにより、重合を停止させた。ポリマーを、真空乾燥炉で乾燥した。これにより、３１６ｇのポリプロピレン粉末が得られた。反応器の内壁又は撹拌器には、析出が全く観察されなかった。触媒は、メタロセン１ｇ当たり、１時間に、５３ｋｇのＰＰ用の活性を有した。